(57)【特許請求の範囲】
【請求項１】
レーザダイオードデバイスを製造する方法であって、
表面領域を有する基板を提供することと、
前記表面領域を被覆するエピタキシャル材料を形成することであって、前記エピタキシャル材料は、犠牲領域、ｎ型クラッディング領域、前記ｎ型クラッディング領域を被覆する１つ以上の活性層を含む活性領域、および前記活性層の領域を被覆するｐ型クラッディング領域を含む、ことと、
前記エピタキシャル材料をパターニングして複数のエピタキシャルダイスを形成することであって、前記エピタキシャルダイスの各々は、１つ以上のレーザダイオードデバイスに対応する、ことと、
前記各エピタキシャルダイスの上に接合物質の領域を形成することと、
前記犠牲領域の選択的なエッチングにより前記犠牲領域にアンダーカット領域を形成して、前記各エピタキシャルダイスの各端部の前記接合物質の領域より外側に、犠牲領域ポストを形成すること、
前記複数のエピタキシャルダイスの少なくとも一部を、キャリアウェーハへと移動させること、
移動された前記エピタキシャルダイスを前記接合物質の領域を介して前記キャリアウェーハに結合すること、
前記エピタキシャルダイスの前記エピタキシャル材料を、前記接合材料の領域の端と前記各犠牲領域ポストの間で劈開することによって、前記接合材料で支持されていない部分の前記エピタキシャル材料及び前記基板を、前記接合材料で支持されている部分のエピタキシャル材料から分離すること、
その後、移動された前記エピタキシャルダイスを前記キャリアウェーハ上で処理して前記レーザダイオードデバイスを形成することであって、前記処理は、前記エピタキシャルダイスの各々で少なくとも一つのレーザーリッジを形成することを含む、
レーザダイオードデバイスを製造する方法。
【請求項２】
前記基板上に形成された前記複数のエピタキシャルダイスは、隣接するエピタキシャルダイスの各対の間の第１のピッチによって特徴づけられ、前記第１のピッチは設計幅未満であり、
移動された前記エピタキシャルダイスは、隣接するエピタキシャルダイスの各対の間の第２のピッチによって特徴づけられ、前記第２のピッチは、前記第１のピッチよりも大きく、前記設計幅に対応している、請求項１に記載の方法。
【請求項３】
前記エピタキシャルダイスのそれぞれは、メサとして形状づけられ、前記第１のピッチは、１μｍと１０μｍの間、又は１０ミクロンと５０ミクロンの間、又は５０μｍと１００μｍの間であり、
前記パターニングはエッチングプロセスを含み、
第２のピッチは、５０ミクロンと２００ミクロンの間、又は２００ミクロンと５００ミクロンの間、又は５００ミクロンと１０００ミクロンの間、または１０００ミクロンより大きく、
前記方法は、更に、前記エピタキシャルダイスのそれぞれに少なくとも１つのレーザダイオードデバイスを形成するように、前記移動されたエピタキシャルダイスを処理することを更に備える、請求項２に記載の方法。
【請求項４】
前記エピタキシャル材料は、ＧａＮ、ＡｌＮ、ＩｎＮ、ＩｎＧａＮ、ＡｌＧａＮ、ＩｎＡｌＮ、ＩｎＡｌＧａＮ、ＡｌＡｓ、ＧａＡｓ、ＧａＰ、ＩｎＰ、ＡｌＰ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓ、又はＡｌＩｎＧａＡｓＰのうち少なくとも１つを含む、請求項１に記載の方法。
【請求項５】
前記移動されたエピタキシャルダイス各々は、複数の接合の一つにより前記キャリアウェーハ上の接合パッドと結合され、前記複数の接合各々は、金属−金属対、酸化物−酸化物対、スピンオンガラス、はんだ合金、ポリマー、フォトレジストまたはワックスのうちの少なくとも一つであり、前記エピタキシャル材料の一部は、前記犠牲領域の選択的なエッチング後においてそのままである、請求項１に記載の方法。
【請求項６】
前記エピタキシャル材料は、ＧａＮ、ＡｌＮ、ＩｎＮ、ＩｎＧａＮ、ＡｌＧａＮ、ＩｎＡｌＮ、ＩｎＡｌＧａＮのうち少なくとも１つを含み、前記選択的なエッチングは、前記犠牲領域のバンドギャップ選択的な光電化学（ＰＥＣ）エッチングを用いる、請求項１に記載の方法。
【請求項７】
前記エピタキシャル材料は、ＡｌＡｓ、ＧａＡｓ、ＧａＰ、ＩｎＰ、ＡｌＰ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓ又はＡｌＩｎＧａＡｓＰのうち少なくとも１つを含み、前記選択的なエッチングは、前記犠牲領域の組成的に選択的なウェットエッチングを用いる、請求項１に記載の方法。
【請求項８】
前記エピタキシャルダイスの各々は、１つ以上のコンポーネントを含み、前記１つ以上のコンポーネントは、電気接点、電流が流れる領域、光学的クラッディング領域、レーザリッジ、レーザリッジパッシベーション、または一対のファセットの一つ又はいずれかの組合せのうち少なくとも１つから選択され、
前記レーザダイオードデバイスは、ガリウムおよび窒素を含有する、紫色、青色または緑色を放出するレーザダイオードデバイスであるか、または前記レーザダイオードデバイスは、ガリウムおよびヒ素を含有するレーザダイオードデバイスである、請求項１の方法。
【請求項９】
前記レーザダイオードデバイスは、赤色レーザダイオード、緑色レーザダイオードおよび青色レーザダイオードを含むＲＧＢデバイスである、請求項１の方法。
【請求項１０】
レーザダイオードデバイスの中間構造であって、
キャリア基板と、
第二の基板に接続されたエピタキシャル構造と、
前記キャリア基板に前記エピタキシャル構造を結合するための、前記エピタキシャル構造と前記キャリア基板との間の接合材料の領域と、を備え、
前記エピタキシャル構造は、犠牲領域、ｎ型クラッド領域、少なくとも一つの活性層を有する活性領域、及びｐ型クラッド領域を有し、前記接合材料の領域は、前記キャリア基板に前記エピタキシャル構造を結合するために、前記エピタキシャル構造の底面に沿って前記ｐ型クラッド領域に接し、
前記犠牲領域はポスト形状であり、前記接合材料の領域に支持された前記エピタキシャル構造の外側の前記エピタキシャル構造の端部に位置し、それによって、前記接合材料の領域に支持された前記エピタキシャル構造を、劈開によって前記第二の基板から分離することが可能である、
レーザダイオードデバイスの中間構造。
【請求項１１】
前記エピタキシャル構造は、ＧａＮ、ＡｌＮ、ＩｎＮ、ＩｎＧａＮ、ＡｌＧａＮ、ＩｎＡｌＮ、ＩｎＡｌＧａＮのうち少なくとも１つ、またはＡｌＡｓ、ＧａＡｓ、ＧａＰ、ＩｎＰ、Ａ１Ｐ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓおよびＡｌＩｎＧａＡｓＰのうち１つ以上を含み、前記キャリア基板は、単結晶シリコン、多結晶シリコン、サファイアまたは多結晶アルミニウム窒化物、ヒ化ガリウム、窒化ガリウム、炭化ケイ素、アルミニウム窒化物、酸化ベリリウム、金、銀、銅またはグラファイト、カーボンナノチューブまたはグラフェン又はそれらの複合材料のうち少なくとも１つを含む、請求項１０に記載の中間構造。
【請求項１２】
接合パッドは、前記エピタキシャル構造横の前記キャリア基板に配置される、請求項１０に記載の中間構造。
【発明の詳細な説明】
【背景技術】
【０００１】
背景
レーザ技術の発展と共に、より効率的なランプ励起固体レーザ設計が赤色波長および赤外線波長のために開発されているが、これらの技術においては、未だ青色レーザおよび緑色レーザにおいて課題が残っている。これらの可視レーザの効率向上のため、高出力ダイオード（または半導体）レーザが用いられた。実行可能な直接的な青色レーザダイオード構造および緑色レーザダイオード構造は、ウルツ鉱型ＡｌＧａＩｎＮ材料系から作製されているのみである。ＧａＮ関連材料からの発光ダイオードの製造は、外部基板（例えば、Ｓｉ、ＳｉＣおよびサファイア）上のＧａＮのヘテロエピタキシャル成長によって支配される。レーザダイオードデバイスは、ヘテロエピタキシャル成長と関連付けられた結晶欠陥を容認することができないほどの高電流密度で動作する。これに起因して、きわめて低い欠陥密度の自立型のＧａＮ基板が、ＧａＮレーザダイオード製造の基板選択肢になっている。残念なことに、このような基板は高コストであり、効率も低い。
【発明の概要】
【０００２】
本発明の実施形態によれば、半導体レーザダイオードを作製する方法が提供される。
【図面の簡単な説明】
【０００３】
【図１】図１は、本発明の一例によるレーザダイオードの簡単な例示である。
【図２ａ】図２ａ−２ｂは、本発明の一例によるダイ拡張レーザダイオードの簡単な例示である。
【図３ａ】図３ａは、一例において劈開またはエッチトミラーとｍ方向に整列された空洞を備えたｃ面極性レーザダイオードの概略図である。
【図３ｂ】図３ｂは、一例において劈開またはエッチトミラーと共にｃ方向において突出において整列された空洞を備えた半極性レーザダイオードの概略図である。
【図４】図４は、一例におけるリッジレーザダイオードの概略的断面図である。
【図５】図５は、一例における選択領域接合プロセスの上面図である。
【図６】図６は、一例におけるエピタキシャル作製のための簡単なプロセスフローである。
【図７】図７は、一例における選択領域接合の簡単な側面図である。
【図８】図８は、一例における活性領域保護を用いたエピタキシャル作製の簡単なプロセスフローである。
【図９】図９は、活性領域保護および一例における接合前のリッジ形成を用いたエピタキシャル作製の簡単なプロセスフローである。
【図１０ａ】図１０ａは、一例におけるアンカー固定型ＰＥＣアンダーカット（上面図）の簡単な図である。
【図１０ｂ】図１０ｂは、一例におけるアンカー固定型ＰＥＣアンダーカット（側面図）の簡単な図である。
【図１１ａ】図１１ａは、一例における金属アンカーを用いた移動可能メサの上面図である。
【図１１ｂ】図１１ｂは、一例における金属アンカーの断面図である。
【図１１ｃ】図１１ｃは、一例における金属アンカーを用いたＰＥＣエッチング時において形成された電気回路の概略図である。
【図１２】図１２は、一例においてサブマウントとして機能するように処理されたキャリアウェーハの簡単な図である。
【図１３】図１３は、一例における二次元におけるダイ拡張を用いた選択領域接合プロセスの上面図である。
【図１４】図１４は、一例における典型的なレーザダイオードデバイスのための処理ステップおよび材料入力のフロー図である。
【図１５】図１５は、一例における、キャリアウェーハへのエピタキシャル移動によって作製された低コストレーザデバイスの処理ステップおよび材料入力のフロー図である。
【図１６】図１６は、一例において所与のダイピッチで基板上で処理することが可能な複数のレーザデバイスを示す表である。
【図１７】図１７は、一例における１００ｍｍ直径のキャリアウェーハ上の多様な基板寸法のための接合可能領域の例示である。
【図１８】図１８は、一例におけるキャリアへのエピ移動後に５０ミクロン幅のダイ上において処理することが可能な複数のレーザデバイスを示す表である。
【図１９】図１９は、一例において小領域ＧａＮ基板をチップスケールパッケージとして作製するためのプロセスフローを示す図である。
【図２０】図２０は、一例における、ＧａＮウェーハから作製された典型的なレーザダイと、移動されたレーザダイ上に作製され、キャリアウェーハから単一化されたレーザデバイスとを比較する概略図である。
【図２１】図２１は、本発明の実施形態のエピタキシャル構造の概略図であり、本図において、ｃ面レーザのための通常の従来のエピタキシャル設計は、犠牲層およびｎ接触層双方を用いているため、本発明によるエピタキシャルデバイス層の移動が促進され、移動されたデバイスの露出したｎ側表面への電気接触が可能になる。
【図２２】図２２は、本発明の実施形態のためのエピタキシャル構造の概略図であり、本図において、移動されたエピタキシャルデバイス層は、透明導電性酸化物と共に両側上にクラッドされることが意図される。
【図２３】図２３は、ＡｌＧａＮクラッディングを用いた従来のｃ面レーザダイオードのためのエピタキシャル構造と、薄いエピタキシャル構造がオリジナル基板から移動され、透明導電酸化物層の堆積により非エピタキシャルの低屈折率クラッディングが空洞の両側へ付加される一例との概略図である。
【図２４】図２４は、一例において市販の光モード解決ソフトウェアパッケージを用いてシミュレートされたＴＣＯクラッドｃ面レーザの閉じ込め係数のプロットを示す。破線は、従来のｃ面レーザダイオード構造中に見受けられる閉じ込め係数に対応する。ＴＣＯクラッドおよびｃ面データはどちらとも、図１に示す構造に対応する。他の実施形態は、非極性配向または半極性配向を含む。
【図２５】図２５は、ｎ型ガリウムおよびＧａなどの窒素含有材料におけるリッジ形成を示す二重導電性酸化物クラッディングを用いたレーザ導波路の例示的な模式断面図である。
【図２６】図２６は、ｐ型ガリウムおよびＧａなどの窒素含有材料におけるリッジ形成を示す二重導電性酸化物クラッディングを用いたレーザ導波路の例示的な模式断面図である。
【図２７】図２７は、ｎ型およびｐ型ガリウムおよびＧａなどの窒素含有材料におけるリッジ形成を示す二重導電性酸化物クラッディングを用いたレーザ導波路の例示的な模式断面図である。
【図２８】図２８は、ＴＣＯから形成されたリッジを示す一例である。
【図２９】図２９は、モノリシック集積型の複数エミッタストライプレーザデバイス（レーザバーと呼ばれることが多い）を製造するための標準的アプローチを示す。
【図３０】図３０は、本発明による複数エミッタレーザデバイスの一実施形態の模式断面図であり、本図において、レーザストライプは、電気的に並列接続される。
【図３１】図３１は、本発明による図３０に示す複数エミッタレーザデバイスの実施形態の模式上面図である。
【図３２】図３２は、本発明による複数エミッタレーザデバイスの実施形態の模式断面図であり、ここで、レーザストライプは電気的に直列接続される。
【図３３】図３３は、本発明による複数エミッタレーザデバイスの実施形態の模式断面図であり、ここで、レーザストライプは、電気的に個別にアドレス可能である。
【図３４】図３４は、本発明による図３３に示す複数エミッタレーザデバイスの実施形態の模式上面図である。
【図３５】図３５は、本発明による図３１、図３２および図３３に示す複数エミッタレーザデバイスの３つの実施形態の電気等価回路の概略図である。
【図３６】図３６は、本発明による、キャリアウェーハへの移動前のエピタキシャルウェーハ上の個々のレーザストライプ間の幾何学的関係を示す概略図である。
【図３７】図３７は、選択領域接合プロセスの簡単な上面図であり、選択領域接合を介したダイ拡張プロセスを示し、これにより、本発明による複数エミッタレーザデバイスが得られる。
【図３８】図３８は、複数エミッタレーザデバイスが、本発明による共通光学素子を共有するように十分に近密に間隔を空けて配置されたエミッタを有する、本発明の一実施形態を示す概略図である。
【図３９】図３９は、本発明による単一の光学要素を用いた複数エミッタレーザデバイスを示す上面図の例示的実施形態を示す。
【図４０】図４０は、本発明の実施形態によるＲＧＢレーザチップを示す。
【図４１】図４１は、本発明の実施形態によるＲＧＢレーザチップを示す。
【図４２】図４２は、本発明の実施形態による、ダイスを複数のエピタキシャルウェーハから同じキャリアウェーハへ接合するプロセスの概略図である。
【図４３】図４３は、本発明の実施形態による、ダイスを複数のエピタキシャルウェーハから同じキャリアウェーハへ接合するプロセスの概略図である。
【図４４】図４４は、本発明の実施形態による、個別にアドレス可能な複数のダイを含むレーザチップのレイアウトの概略図である。
【図４５】図４５は、本発明の実施形態による、個別にアドレス可能な複数のダイを含む金属貫通ビアを含むレーザチップのレイアウトの概略図である。
【図４６】図４６は、本発明の実施形態による、個別にアドレス可能な複数のダイを含むレーザチップのレイアウトの概略図である。
【図４７】図４７は、一例における、ＧａＮベース発光ダイオード（ＬＥＤ）およびレーザダイオード（ＬＤ）のエネルギー変換効率および入力電力密度の概略図である。
【図４８】図４８は、本発明の一例の概略図である。
【図４９】図４９は、本発明の別の例の概略図である。
【図５０】図５０は、本発明の別例の概略図である。
【図５１】図５１は、一例における集積型の低コストレーザベース光モジュールの模式断面図である。
【図５２】図５２は、１つ以上の青色レーザからの光の一例を示す概略図である。
【図５３】図５３は、本発明の別例における集積型の低コストレーザベース光モジュールの概略図である。
【図５４】図５４は、本発明の一例における集積型の照明装置の概略図である。
【発明を実施するための形態】
【０００４】
詳細な説明
本発明の実施形態によれば、半導体レーザダイオードの作製方法が提供される。典型的には、これらのデバイスは、エピタキシャル堆積の次にエピタキシャル基板上の処理ステップ、その後にエピタキシャル材料の被覆を行うことにより、作製される。以下、これらのデバイスの典型的な構成および作製について、概略的な説明を記載する。
【０００５】
以下、後述する図面を参照することができる。
【０００６】
図１は、処理後の現行技術のＧａＮベースレーザダイオードの側面図である。レーザダイオードは、典型的にはエピタキシャルｎ−ＧａＮおよびｎ側クラッディング層１０１、活性領域１０２、ｐ−ＧａＮおよびｐ側クラッディング１０３、絶縁層１０４および接触／パッド層１０５と共に、オリジナルのガリウムおよび窒素含有エピタキシャル基板１００上に作製される。レーザダイピッチがラベルされる。本デバイス設計においては、レーザリッジの直接下に無いエピタキシー材料は全て無駄になる。一例において、ｎ型クラッディングは、ＧａＮ、ＡｌＧａＮまたはＩｎＡｌＧａＮを含み得る。
【０００７】
図２ａ〜図２ｂは、ダイ拡張プロセス後のダイ拡張プロセスおよびキャリアウェーハ１０６前のガリウムおよび窒素含有エピタキシャルウェーハ１００の側面図である。この図は、およそ５倍拡大して示しており、単一のガリウムおよび窒素含有基板および被覆エピタキシャル材料から作製され得るレーザダイオード数は、５倍に改善されている。典型的なエピタキシャルおよび処理層は、例示目的において、ｎ−ＧａＮおよびｎ側クラッディング層１０１、活性領域１０２、ｐ−ＧａＮおよびｐ側クラッディング１０３、絶縁層１０４および接触／パッド層１０５を含む。さらに、犠牲領域１０７および接合材料１０８は、ダイ拡張プロセス時に用いられる。
【０００８】
図３ａは、劈開またはエッチトミラーとｍ方向において整列された空洞を含むｃ面極性レーザダイオードの概略図である。劈開またはエッチングされたミラーと、ｍ方向において整列された空洞を含むｃ面レーザダイオードの簡単な概略図が図示されている。レーザストライプ領域は、ａ方向に対して実質的に垂直なｍ方向に実質的に突出するキャビティ配向によって特徴付けられる。レーザストライプ領域は、第１の端部１０７および第２の端部１０９を有し、相互に対向する一対の劈開ミラー構造を有する（０００１）ｃ面のｍ方向に沿ったガリウム窒素含有基板上に形成される。
【０００９】
図３ｂは、劈開またはエッチングされたミラーによりｃ方向の突出に整列されたキャビティを含む半極性レーザダイオードの概略図である。図示するのは、劈開またはエッチングされたミラーによりｃ方向の突出中に整列されたキャビティを含む半極性レーザダイオードの簡単な概略図である。レーザストライプ領域は、ａ方向に対して実質的に垂直なｃ方向へと実質的に突出する、キャビティ配向によって特徴付けられる。レーザストライプ領域は、第１の端部１０７および第２の端部１０９を有し、相互に対向する一対の劈開ミラー構造を有する半極性ガリウムおよび窒素含有基板上にｃ方向に突出するように形成される。例において、半極性配向は、｛５０−５１｝、｛３０−３１｝、｛２０−２１｝、｛３０−３２｝、｛５０−５−１｝、｛３０−３−１｝、｛２０−２−１｝または｛３０−３−２｝配向を含み得るか、または、ｃ方向および／またはａ方向に向かって＋／−１０度以内でこれらの配向のオフカットとし得る。他の実施形態において、ガリウムおよび窒素含有基板は、非極性基板（例えば、ｍ面基板）であり得る。
【００１０】
図４は、一例におけるリッジレーザダイオードの模式断面図であり、現行技術のレーザダイオード構造を示す簡単な模式断面図を示す。本図はあくまで一例であり、本明細書中の特許請求の範囲を不適切に制限するものではない。図示のように、レーザデバイスは、下側のｎ型金属バック接点領域２０１を有する窒化ガリウム基板２０３を含む。実施形態において、金属バック接点領域は、後述するものの他、適切な材料によって構成される。実施形態において、デバイスはまた、被覆型のｎ型窒化ガリウム層２０５と、活性領域２０７と、レーザストライプ領域２１１として構造された被覆型のｐ型窒化ガリウム層とを有する。さらに、デバイスは、ｎ側別個の閉じ込めヘテロ構造（ＳＣＨ）、ｐ側導波層層またはＳＣＨ、ｐ−ＡｌＧａＮＥＢＬおよび他のフィーチャも含み得る。実施形態において、デバイスは、接触領域を形成するａｐ＋＋型窒化ガリウム材料２１３も有する。
【００１１】
図５は、選択領域接合プロセスの簡単な上面図であり、選択領域接合を介したダイ拡張プロセスを示す。オリジナルガリウムおよび窒素含有エピタキシャルウェーハ２０１は、エピタキシャル材料の個々のダイと、処理を通じて規定された剥離層とを有する。個々のエピタキシャル材料のダイは、２０２としてラベルされ、ピッチ１で間隔を空けて配置される。円形のキャリアウェーハ２００は、パターニングされた接合パッド２０３により作製されている。これらの接合パッドは、ピッチ２で間隔を空けて配置される。ピッチ２は、選択された複数組のエピタキシャルダイを、選択領域接合プロセスをそれぞれ反復させて接合することができるように、ピッチ１の偶数倍となる。選択領域接合プロセスの反復は、エピタキシャルダイ全てがキャリアウェーハ２０４まで移動されるまで継続される。この段階で、ガリウムおよび窒素含有エピタキシー基板２０１を再利用のために任意選択的に作製することができる。
【００１２】
一例において、図６は、ダイ拡張プロセスのための例示的なエピタキシシャル作製プロセスフローの側面図を含む、エピタキシャル作製のためのプロセスフローの簡単な図である。ガリウムおよび窒素含有エピタキシー基板１００および被覆エピタキシャル材料が個々のダイとして規定され、接合材料１０８が堆積され、犠牲領域１０７がアンダーカットされる。典型的なエピタキシャル層は、例示目的のために設けられ、ｎ−ＧａＮおよびｎ側クラッディング層ｓ１０１、活性領域１０２、およびｐ−ＧａＮおよびｐ側クラッディング１０３である。
【００１３】
一例において、図７は、一例における選択領域接合プロセスの簡単な側面図である。作製されたガリウムおよび窒素含有エピタキシャルウェーハ１００および作製されたキャリアウェーハ１０６は、本プロセスの出発要素である。第１の選択領域接合反復により、エピタキシャルダイの一部が移動し、エピタキシャルダイ全てを移動させるために、さらなる反復が必要なだけ繰り返される。ダイ拡張プロセスが完了した後、現行技術のレーザ処理がキャリアウェーハ上において継続され得る。典型的なエピタキシャルおよび処理層は、例示目的のために設けられ、ｎ−ＧａＮおよびｎ側クラッディング層１０１、活性領域１０２、ｐ−ＧａＮおよびｐ側クラッディング１０３、絶縁層１０４および接触／パッド層１０５である。さらに、犠牲領域１０７および接合材料１０８が、ダイ拡張プロセス時において用いられる。
【００１４】
一例において、図８は、活性領域保護を用いたエピタキシー作製プロセスの簡単な図である。別のエピタキシャルウェーハ作製プロセスフローの側面図が図示される。この別のエピタキシャルウェーハ作製プロセスフロー時において、任意のＰＥＣアンダーカットエッチステップ時において側壁パッシベーション化を用いて、活性領域を保護する。このプロセスフローにより、犠牲領域材料および組成の選択肢がより幅広くなる。典型的な基板、エピタキシャルおよび処理層は、例示目的のために設けられ、ガリウムおよび窒素含有基板１００、ｎ−ＧａＮおよびｎ側クラッディング層１０１、活性領域１０２、ｐ−ＧａＮおよびｐ側クラッディング１０３、絶縁層１０４および接触／パッド層１０５である。さらに、犠牲領域１０７および接合材料１０８が、ダイ拡張プロセス時において用いられる。
【００１５】
一例において、図９は、接合前に活性領域保護およびリッジ形成を用いたエピタキシー作製プロセスフローの簡単な図である。別のエピタキシャルウェーハ作製プロセスフローの側面図が図示される。この別のエピタキシャルウェーハ作製プロセスフロー時において、側壁不動態化を用いて任意のＰＥＣアンダーカットエッチステップ時において活性領域を保護し、レーザリッジを移動前のより高密度のエピタキシャルウェーハ上に規定する。このプロセスフローにより、より高密度のエピタキシャルウェーハ上にさらなる処理ステップを行うことで、コスト節減を可能とする可能性がある。典型的な基板、エピタキシャルおよび処理層は、例示目的のために設けられ、ガリウムおよび窒素含有基板１００、ｎ−ＧａＮおよびｎ側クラッディング層１０１、活性領域１０２、ｐ−ＧａＮおよびｐ側クラッディング１０３、絶縁層１０４および接触／パッド層１０５である。さらに、犠牲領域１０７および接合材料１０８が、ダイ拡張プロセス時に用いられる。
【００１６】
図１０ａは、アンカー固定型ＰＥＣアンダーカットの簡単な例である（上面図）。図示するのは、狭メサの選択領域接合時における別の剥離プロセスの上面図である。本実施形態において、トップダウンエッチを用いて領域３００をエッチ除去した後、接合金属３０３の堆積を行う。その後、ＰＥＣエッチを用いて、犠牲層の横方向エッチ距離よりも幅広の領域３０１をアンダーカットする。犠牲領域３０２は、無傷のままであり、選択領域接合プロセス時における機械的サポートとして機能する。これらのアンカーなどのアンカーは、「ドッグボーン」版と同様に狭メサ端部に配置され得る。アンカーは、アンダーカットされているために移動時に優先的に破壊される狭接続３０４を介してメサに取り付けられるように、メサの側部（半島状アンカーを参照）に配置することもできる。応力集中部３０５として機能するフィーチャをアンカーへ付加して、破壊が発生する場所をさらに制限することができる。メサ近隣の破壊を回避するために、接合媒体をアンカー上へ部分的に延長させることも可能である。
【００１７】
図１０ｂは、一例におけるアンカー固定型ＰＥＣアンダーカットの簡単な図（側面図）である。アンカー固定型ＰＥＣアンダーカットの側面図が図示される。犠牲領域のポストが、機械的支持のために、接合プロセス完了までにエピタキシャルダイの各端部に設けられる。接合後、エピタキシャル材料を、接合パッドと無傷の犠牲領域との間の非支持薄膜領域において劈開して、選択領域接合プロセスを可能にする。典型的なエピタキシャルおよび処理層は、例示目的のために含まれており、ｎ−ＧａＮおよびｎ側クラッディング層１０１、活性領域１０２、ｐ−ＧａＮおよびｐ側クラッディング１０３、絶縁層１０４および接触／パッド層１０５である。さらに、犠牲領域１０７および接合材料０８は、ダイ拡張プロセス時において用いられる。エピタキシャル材料は、ガリウムおよび窒素含有エピタキシャルウェーハ１００からキャリアウェーハ１０６へ移動される。本方法および構造のさらなる詳細が、以下に、より詳細に記載され得る。
【００１８】
図１１ａは、メサ上部上の接合金属とエッチング界中の陰極金属との間に跨がる金属アンカーを用いたＧａＮエピタキシャル材料の移動可能なメサの一例の概略的な平面図である。
【００１９】
図１１ｂは、金属アンカーの位置における移動可能なＧａＮメサの一例の断面図である。ここで、このメサは、化学エッチングによって形成され、ｐ型クラッディング層、光電子工学デバイスの発光層、ｎ型クラッディング層、犠牲層を含む量子井戸および犠牲層の下側のｎ型ＧａＮエピタキシャル層の一部を含む。ｐ型ＧａＮとの高品質の電気接触を形成するために、ｐ接触金属を先ずｐ型ＧａＮ上に堆積させる。その後、第２の金属スタックをメサ上にパターニングしておよび堆積して、ｐ接触金属を被覆する。第２の金属スタックはｎ接触金属からなり、犠牲層下側のｎ型ＧａＮと、メサ接合パッドとしても陰極金属としても機能する比較的厚い金属層との良好な電気接触を形成する。接合／陰極金属は、厚い層も形成して、メサの縁を被覆し、メサ上部と基板との間の連続的接続を提供する。犠牲層を選択的光化学エッチングによって除去した後、厚い金属による機械的支持を用いて、キャリアウェーハとの接合が実行されるまで、メサをＧａＮウェーハ上の所定位置に保持する。
【００２０】
図１１ｃは、犠牲層の光電気化学的[ＰＥＣ]エッチング時において金属アンカーを用いて行うデバイス中の帯電フローの概略図である。ポンプ光が活性領域中に吸収された場合でも、犠牲層の選択的エッチングが可能である。ＰＥＣプロセスにおけるエッチングは、ホールがエッチング溶液へ移動した場合に、ウェーハ表面でＡｌＩｎＧａＮ材料が溶解することにより達成される。その後、これらのホールは、溶液中で、エッチング溶液でカソード金属界面において抽出された電子と、再結合される。そのため、電荷的中性が達成される。陽極から陰極への電気的短絡により、選択的エッチングが達成される。デバイス発光層中に生成された電子ホールペアがｐｎ接合の電界によって発光層から排除される。ホールが活性領域から排除されるため、発光層のエッチングはほとんど発生しない。キャリア蓄積に起因して、再結合時においてキャリアを、金属アンカーを通じて駆動する電位差が発生する。犠牲領域中にフラットバンド条件が発生した結果、ホールが形成されて、犠牲層が高速にエッチングされる。
【００２１】
図１２は、サブマウントとして機能するように処理されたキャリアウェーハの簡単な図である。キャリアウェーハ４０２は、後側に接合媒体４０１が含まれるように、処理される。接合媒体４０１は、エポキシ、金−スズはんだなどであり得る。キャリアは、キャリアウェーハをオーバーレイ層から電気的に絶縁させる第１の保護層４０３によっても処理される。導電性接合パッド４０５は、保護層を被覆し、レーザダイ移動プロセス時に用いられる接合パッド５０８へのプローブまたはワイヤ接合を介して電気的アクセスを可能にする。レーザダイ４０６の移動後、第２の電気接触および接合パッド層４０７を付加して、ダイ上にパターニングされたレーザデバイスおよび底側接触パッド４０５の一部双方を被覆する。第２の保護層４０８は、これら２つの接合パッドを分離させる。
【００２２】
図１３は、一例における二次元におけるダイ拡張を用いた選択領域接合プロセスの上面図である。基板９０１を移動可能なダイ９０３でパターニングする。キャリアウェーハ９０２を、基板上のダイピッチよりも大きな第２のおよび第４のピッチ双方において接合パッド９０４と共にパターニングする。第１の接合の後、レーザダイのサブセットをキャリアへ移動させる。第２の接合の後、一列分のダイが移動される。
【００２３】
図１４は、一例における典型的なレーザダイオードデバイスについての処理ステップおよび材料入力のフロー図である。ここで、ＧａＮ基板を堆積させて、ＬＤデバイスウェーハを形成する。レーザリッジをパッシベーション化および電気接触層と共にウェーハの前面上に作製する。その後、ウェーハを薄膜化すると、ウェーハ厚さの大部分が消費される。背面の電気接点が処理される。その後、ウェーハを印付けして劈開させてファセットを形成し、ファセットコーティングを付加し、品質保証のためにレーザデバイスを試験する。その後、レーザバーを単一化して個々のダイとし、サブマウントへ取り付ける。ＧａＡｓＰベースレーザのプロセスフローは、実質的に同様である。
【００２４】
図１５は、一例においてキャリアウェーハへのエピタキシャル移動を用いて作製された低コストＧａＮレーザデバイスの処理ステップおよび材料入力のフロー図である。ここで、ＧａＮ基板を堆積させて、ＬＤデバイスウェーハを形成する。レーザダイは、移動のための作製において処理される。その後、レーザダイをキャリアウェーハへ移動させる。その後、レーザリッジ、パッシベーション層および接点をキャリア上のダイ上に作製する。エッチされたファセットが用いられる場合、デバイスはウェーハ上において試験される。その後、キャリアを単一化して、個々のダイとする。ＧａＡｓＰベースレーザのプロセスフローは、実質的に同様である。
【００２５】
図１６は、所与のダイピッチで基板上において処理することが可能な複数のレーザデバイスを示す表である。この表は、３つのジオメトリ２５（直径の４ｍｍ、３２ｍｍの円形のウェーハおよび２ｘ２ｃｍ２平方のウェーハ）の基板の値を示す。ダイピッチの低下と共に、基板上において処理可能なデバイスの密度が顕著に増加する。
【００２６】
図１７は、直径１００ｍｍのキャリアウェーハ１００１上の多様な基板寸法の接合可能領域を示す。この構成において、ダイ拡張は、１つの寸法のみにおいて発生する。可能な移動の数は、キャリアに相対する基板のサイズおよび形状によって決定される。いくつかの例が図示される（例えば、直径２５．４ｍｍのウェーハ１００２、直径３２ｍｍのウェーハ１００３および２ｘ２ｃｍ２の基板１００４）。
【００２７】
図１８は、多様な第２のピッチにおけるキャリアへのエピ移動後の幅約５０ミクロンのダイ上において処理することが可能な複数のレーザデバイスを示す表である。第２のピッチ（例えば、基板上のピッチに相対するキャリア上のダイピッチ）により、各移動ステップにおいて移動させることが可能な基板上のダイの部分が決定される。そのため、キャリアウェーハは、第１のピッチおよび第２のピッチのサイズに応じて、複数の基板、１つの基板または単一の基板のうち一部のみからのダイを含み得る。
【００２８】
図１９は、基板上のエピタキシャル膜からのＧａＮベースレーザダイオードデバイスの作製から最終用途までのプロセスフローの図示である。ダイは、３２ｍｍＧａＮウェーハ上において作製され得、１００ｍｍＳｉＣ基板へ移動され得る。レーザデバイス中へダイを処理した後、ＳｉＣキャリアを単一化して個々のレーザチップとする。これらの個々のレーザチップは、多様な用途（例えば、ディスプレイ、一般照明のための光源、プロジェクターおよび車両ヘッドランプ）において取り付けることが可能である。本例において、幅約５０ミクロンのメサを約７０ミクロンの第１のピッチで約４９０ミクロンの第２のピッチのキャリアウェーハへ移動させることができる。
【００２９】
図２０は、サブマウント１１０２上の典型的なレーザダイおよび本発明のデバイス１１０１の概略図である。サブマウント上のダイは、約７５ミクロンまで薄膜化されかつ長さ約１．２ｍｍおよび幅約１５０ミクロンのレーザダイとして劈開されたＧａＮ基板上に作製された幅約３０ミクロンのレーザリッジによって長さ約１．２ｍｍにされ得る。その後、これらのダイを、電気的に絶縁されたワイヤ接合パッドでパターニングされたより大きなサブマウントに取り付ける。ワイヤ接合パッドは、ワイヤ接合およびはんだ接続をそれぞれ介してレーザダイの上部および下部へ電気的に接続される。チップスケールデバイスにおいて、幅約５０ミクロン×約１．２ｍｍの約２ミクロン厚のレーザダイのアレイがＳｉＣキャリアウェーハ電気接続へ移動され、ワイヤ接合パッドがウェーハ−スケールリソグラフィックプロセスを用いて作製される。その結果得られたチップは約１．２ｍｍ×幅約０．５ｍｍであるが、キャリアウェーハ上のレーザダイアレイのピッチを調整することにより、その結果得られたチップのサイズをスケーリングすることが可能である点に留意されたい。双方のデバイスにおいて、ワイヤ接合によってまたは取り外し可能な接続（例えば、ポゴピン、ばねクリップ）を介して、パッドへの電気接触が可能となる。
【００３０】
ＡｌＩｎＧａＮレーザデバイスについて、これらのデバイスは、極性ｃ面[０００１]配向において方向付けられた表面領域を含むガリウムおよび窒素含有基板（例えば、ＧａＮ）を含むが、他のもの（例えば、非極性または半極性のもの）であってもよい。デバイスは、表面領域を被覆するＩｎＧａＮを含むガリウムおよび窒素含有材料も有する。本明細書中に用いられるように、「基板」という用語は、バルク基板を意味する場合もあるし、あるいは、例えば、ガリウムおよび窒素含有エピタキシャル領域または機能領域、例えば、ｎ型ＧａＮ、それらの組み合わせといった被覆成長構造を含み得る。
【００３１】
ＧａＮ発光ダイオード（ＬＥＤ）およびレーザダイオード（ＬＤ）は典型的には、ｃ面配向基板上に生成される。ＬＥＤの場合、これらは典型的には、ＧａＮテンプレート（すなわち、化学的に異なる基板上にヘテロエピタキシャル的に成長された薄いＧａＮ膜）である。例えば、ＧａＮ膜は、サファイア、ＳｉＣ、シリコンおよびスピネルなどの上に成長され得る。この場合、ＧａＮ膜の配向は、基板の結晶構造および配向およびＧａＮ層の欠陥率は、ＧａＮ／基板間の格子不整合ならびにＧａＮ層の成長の詳細によって決定される。レーザダイオードの場合、高密度の欠陥の伸長がテンプレート中に見受けられた場合、欠陥率が受容できないほどに高くなる。これは、先ず横方向エピタキシャル過成長の利用によって欠陥密度の低い大領域を有するテンプレートを得ることにより、解消される。現行技術では、水素化気相エピタキシーまたはアモノサーマル成長による低欠陥密度ブールの成長によって生成されたバルクＧａＮ基板が用いられる。どちらの場合も、比較的大型の（例えば、典型的には直径２インチ以上の）ＧａＮウェーハを、比較的低密度の欠陥が均等に分散した状態で生成することができる。ｃ面ウェーハ上における成長は、直径２インチ以上のｃ面ウェーハが現在利用可能であり、非極性および半極性配向はｃ面配向ブールからのクロスカットに起因して一般的にサイズが制限される点のみにおいて、非極性および半極性配向のＧａＮウェーハ上における成長において有用である。
【００３２】
オフカットを含まないＣ面ＧａＮウェーハは、主にウルツ鉱型の結晶格子の[０００１]方向に平行な法線面を有するように配向される。ウェーハは、オフカットを持ち得、ここで、ウェーハの法線面が、＜１１−２０＞または＜１０−１０＞方向の１つまたは組み合わせに向かってチルトされる。任意のオフカット方向について、チルトは、＜１１−２０＞および＜５０−１０＞ファミリーにおいて見受けられる方向の直交するペアに対して垂直に指定される。例えば、[１０−５０]および[１−２１０]は直交しており、任意のオフカットを指定するために用いられ得る。一般的に、オフカットは、＜！１−２０＞または＜１０−１０＞方向のうち１つのみに主に向かっており、偏向は比較的小さい。例えば、ｃ面ウェーハは、[１０−１０]方向へ向かう０．１〜１０度のオフカットを持ってもよいし、あるいは、[１１−２０]方向へ向かう０．１〜１０度のオフカットを持ってもよい。より大型のオフセットおよびより小型のオフカットが可能であるが、０．１度未満のオフカットを含むウェーハが名目上、軸上にあるものとみなされる。
【００３３】
ウェーハオフカットは、段差縁の終点の他、ウェーハ表面上の原子段差の密度を決定するため、重要である。結晶の任意に配向された表面は高い表面エネルギーを有する可能性が高いため、結晶は、低エネルギー面の集合を用いた傾斜面の近似を形成する傾向になる。一般的に、オフカットｃ面ウェーハの場合、段差付きの表面は、プリズム面（すなわち、（１１−２０）または（１０−１０））によって構成された[０００１]段差面および段差縁を含む。結晶構造の異方性に起因して、（１１−２０）段差縁におけるダングリングボンドの数および構成は、（１０−１０）段差縁におけるものと異なる。オフカットの方向および大きさは、段差縁の密度および配向に影響を与えるため、基板の化学的特性の制御の大部分がオフカットによって影響を受け得る。化学秩序付け、揮発性種の採用およびスタッキング不具合の形成などの多数の成長プロセスは、段差縁において用いられる原子に関連し得る。そのため、基板オフカットの適切な選択が、最良のエピタキシャル膜品質の達成において極めて重要である。
【００３４】
ｃ面ウェーハは、非極性および半極性配向ウェーハよりも大きく、コストにおいて有利であるものの、大きな欠陥がある。典型的には、ｃ面レーザの場合、差動利得へ悪影響を与える電子の空間分離および幅広ウェル内でホールが滞留する原因となる差動利得へ悪影響を与えることに起因し、数少ない狭量子井戸を使用することが要求される。少数の狭ウェルが用いられた場合、活性領域とＧａＮクラッディング層との間において達成することが可能な屈折率差が制限される悪影響がある。活性領域とクラッディング層との間の屈折率差を増加させることにより光学閉じ込めを増加させるために、ｃ面デバイスは典型的には、アルミニウム含有クラッディング層を用いる。非極性および半極性配向レーザダイオードの魅力的な特徴として、エピタキシャル構造をｃ面においてずっと厚くし得るいくつかの量子井戸で自由に設計できる点がある。その結果、Ａｌ含有クラッディング層が不要な設計が可能になる。
【００３５】
アルミニウム含有クラッディングを用いた場合、複数の不利点がある。ＡｌＧａＮ層は、特にドープｐ型の場合において、ＧａＮよりも高抵抗の傾向があるため、レーザデバイスの全直列抵抗が増加する。ＡｌＧａＮは、制約の無いＧａＮ層上において成長した場合に張力下にもおかれるため、引っ張りひずみに起因して亀裂または他の欠陥が発生する前に成長させることが可能なＡｌＧａＮクラッディングの厚さおよび組成双方が制限される。高品質のＡｌＧａＮ成長のためには、ＧａＮよりもより高い成長温度、およびより低速の成長速度が必要になる場合も多い。アルミニウム含有前駆体はまた、インジウムおよびガリウムのものよりも気相中においてより容易に反応し、その結果、より多数の粒子が形成され、成長時におけるエピタキシャル膜の関連汚染が発生する。四元（ＡｌＩｎＧａＮ）クラッディングは１つの可能な代替例であるが、ＡｌＩｎＧａＮ層は、引っ張りひずみに関連する問題しか解消せず、また、高品質のＡｌＩｎＧａＮの成長に必要な高温に起因してインジウムの添加が抑制されるため、成長制御もより困難である。
【００３６】
本発明をｃ面レーザダイオードデバイスに適用すると、非エピタキシャルまたは等価またはそれ以下の屈折率によるｅｘ  ｓｉｔｕ堆積材料による厚い比較的高アルミニウム含有量のクラッディング層の置換が可能になるため、有用である。例えば、ＩｎＧａＮ量子井戸のいずれかの側上の数百ナノメートルのＧａＮクラッディングからなる薄いデバイス構造は、高伝導率かつ低吸収率ＴＣＯ（例えば、ＺｎＯ、ＺｎＧａＯ、Ｇａ２０３、ＩＴＯ）とクラッドすることができる。これらの材料の屈折率は低組成ＡｌＧａＮのものよりもずっと低いため、通常は導波モードを支持しない活性領域を用いた場合でも、制約の大きい導波路が容易に構成され、設計に応じて、厚さおよび比較的高アルミニウム含有量のクラッディング層を用いて、従来のデバイスよりも良好な光学閉じ込めが可能になる。ＴＣＯなどの低屈折率材料の代替例として、高屈折率金属を用いて、受容不可能なレベルの損失を発生させることなく薄いクラッディング領域を用いることにより、モードの閉じ込めを支援することができる。このような反射金属の例を挙げると、銀、アルミニウムおよび金がある。特定の実施形態において、ＡｌＧａＮクラッディング層全体をエピタキシャル構造から無くすことができ、他の実施形態において、より薄いおよび／またはより低アルミニウム含有量のクラッディング層を低屈折率ｅｘ−ｓｉｔｕ堆積材料（例えば、ＴＣＯおよび／または反射金属）と共存させることができる。このような構造を用いた場合、成長時間が大幅に低下し、デバイス抵抗率が低くなるため、プロセス清浄度も向上し、スループットが増加する。
【００３７】
実施形態において、犠牲層が、移動後に露出するであろうｎ接触層と共に成長される。オーバーレイｎ接触層は、従来のｃ面レーザダイオードと同様の構造を含む層である。本実施形態において、ｎ型ＧａＮバッファ層が、ｃ面配向バルクＧａＮウェーハ上に成長される。オーバーレイバッファ層は、４５０ｎｍよりも短い波長において光を吸収するウェルが得られるように選択されたウェル組成および厚さを備えたＧａＮバリアによって分離されたＩｎＧａＮウェルを含む犠牲層であるが、いくつかの実施形態において、吸収端はわずか４００ｎｍと短く、他の実施形態においては５２０ｎｍと長くなる。オーバーレイ犠牲層は、濃度５Ｅ１８ｃｍ−３においてシリコンでドープされたＧａＮからなるｎ型接触層であるが、他の実施形態において、ドーピングは、１Ｅ１８〜１Ｅ１９ｃｍ−３の範囲内にあり得る。オーバーレイ接触層は、厚さ１ミクロンおよび平均組成４％ＡＩＮのｎ型ＡｌＧａＮクラッディング層であるが、他の実施形態において、厚さが０．２５〜２ミクロン、平均組成１〜８％のΑｌΝであり得る。オーバーレイｎ−クラッディングは、ｎ型導波層または別個の閉じ込めヘテロ構造（ＳＣＨ）層であり、光モードの閉じ込めを向上させるために、クラッディングによる屈折率差の提供を支援する。ｎＳＣＨは、組成が４％ＩｎＮでありかつ厚さが１００ｎｍであるＩｎＧａＮであるが、他の実施形態において、ＩｎＧａＮｎＳＣＨは、厚さが２０〜３００ｎｍであり、０〜８％のＩｎＮのものであり得、組成および厚さが異なるいくつかの層によって構成され得る。オーバーレイｎ−ＳＣＨは、４ｎｍ厚さのＧａＮバリアによって分離された２つの３．５ｎｍの厚さのＩｎ０．１５Ｇａ０．８５Ｎの量子井戸からなる発光層であるが、他の実施形態において、厚さ１ｎｍ〜２５ｎｍのＧａＮまたはＩｎＧａＮバリアによって分離された１ｎｍ〜６ｎｍの厚さの量子井戸からなる１〜５枚の発光層があり得る。オーバーレイ発光層は、組成が４％ＩｎＮであり厚さが１００ｎｍであるＩｎＧａＮｐＳＣＨであるが、他の実施形態において、ｎＳＣＨは、厚さ２０〜３００ｎｍおよび０〜８％のＩｎＮのものであり得、組成および厚さが異なるいくつかの層によって構成され得る。オーバーレイｐＳＣＨは、組成が１０％ＡＩＮであるＡｌＧａＮ電子遮蔽層[ＥＢＬ]であるが、他の実施形態において、ＡｌＧａＮＥＢＬ組成は、０％〜３０％のＡＩＮであってもよい。オーバーレイするＥＢＬの厚さ０．２ミクロンおよび平均組成４％ＡＩＮのｐ型ＡｌＧａＮクラッディング層は、他の実施形態において、厚さは、０．２５〜２ミクロンであり、平均組成が１〜８％ＡＩＮであってもよい。オーバーレイｐ−ＡｌＧａＮクラッディングは、厚さ７００ｎｍのｐ−ＧａＮクラッディングであるが、他の実施形態において、ｐ−ＧａＮクラッディング厚さは、０ｎｍ〜１５００ｎｍであってもよい。ｐ−ＧａＮクラッディングは、デバイスへの高品質の電気ｐ型接触を可能にする高濃度ドープｐ＋＋またはｐ接触層を用いた結晶の自由表面において終端する。このデバイスを図２１中に模式的に示す。
【００３８】
読者のためのさらなる背景として、窒化ガリウムおよび関連結晶は、バルク形態で生成することが困難である。ＧａＮの大領域ブールの生成が可能な成長技術は未だ初期段階にあり、全配向のコストは、同様のウェーハサイズの他の半導体基板（例えば、Ｓｉ、ＧａＡｓおよびＩｎＰ）よりもずっと高い。大領域の自由独立型のＧａＮ基板（例えば、直径が２インチ以上のもの）が市販されているものの、大領域非極性および半極性ＧａＮ基板の利用可能性は極めて制限されている。典型的には、これらの配向は、ｃ面配向ブールの成長によって生成され、その後、ｃ面に対して一定の急角度で矩形ウェーハとしてスライスされる。これらのウェーハの幅は、ｃ面配向ブールの厚さによって制限され、そのためブール生成方法（例えば、典型的には外部基板上の水素化気相エピタキシー（ＨＶＰＥ））によって制限される。このようにウェーハサイズが小さい場合、いくつかの点において制限が出てくる。第１に、エピタキシャル成長をこのような小型ウェーハ上において実行する必要があるため、ウェーハ端部近傍における成長不均一に起因して使用することが不可能なウェーハの領域割合が増加する。第２に、光電子工学デバイス層の基板上におけるエピタキシャル成長の後、大領域ウェーハ上において用いられるような最終デバイスを作製するために、同数の処理ステップを小型ウェーハ上において行うことが必要になる。これらの影響双方により、作製されるデバイス毎にかかるコストおよび使用不可能なウェーハ領域の割合双方がウェーハサイズの低減と共に増加するため、このような小型ウェーハ上にデバイスを製造するコストが増加する。また、バルクＧａＮ成長技術は比較的早期の段階にあるため、製造可能な基板総数がさらに制限され、その結果、非極性または半極性のＧａＮ基板ベースデバイスのスケールアップの実行可能性が制限される可能性が大きくなる。
【００３９】
このように、ＧａＮ基板の全配向のコストが高く、ウェーハサイズのスケールアップも困難であり、小型ウェーハの処理に固有の非効率もあり、また、半極性および非極性ウェーハの供給は限られる可能性もあるため、基板およびエピタキシャル材料の利用を最大化することが極めて所望されている。横方向の空洞レーザダイオードの作製においては、最短ダイ長さがレーザキャビティ長によって決定されることが通例であるが、最短ダイ幅は、他のデバイスコンポーネント（例えば、ワイヤ接合パッド）または考慮事項（例えば、ダイ取り付けプロセスにおけるダイ取り扱いのための機械的領域）によって決定される。すなわち、レーザキャビティ長はレーザダイ長さを制限する一方、レーザダイ幅は典型的にはレーザキャビティ幅よりもずっと大きい。ＧａＮ基板およびエピタキシャル材料が極めて重要となるのはレーザキャビティ領域およびその近傍のみにおいてであるため、レーザキャビティの領域のみをこれらの比較的低コストの材料から形成し、接合パッドおよびチップの機械的構造をより低コストの材料から形成するための新規な方法を発明するための絶好の機会に繋がる。レーザキャビティ幅の典型的な寸法は約１〜３０μｍである一方、ワイヤ接合パッド幅は〜１００μｍである。すなわち、ワイヤ接合パッド幅の制限と、機械的取り扱いについての考慮事項とをＧａＮチップ寸法から排除することができれば、＞３〜１００倍よりも多くのレーザダイオードダイを単一のエピタキシャルウェーハから作製することが可能になる。すなわち、エピタキシーおよび基板コストを＞３〜１００倍だけ低減することが可能になる。従来のデバイス設計においては、比較的大きな接合パッドがエピタキシーウェーハによって機械的に支持されるが、構造的支持を超えて半導体の材料特性を利用することはできていない。
【００４０】
他の実施形態において、低屈折率ＴＣＯクラッディング層をレーザダイオードのｐ型およびｎ型側双方へ付加することにより、構造の光学閉じ込めを向上させる。これに起因して、低屈折率アルミニウム含有層が不要になり、その結果、ＡｌＧａＮまたはＡｌＩｎＧａＮの比較的厚い抵抗層が構造中に存在しないため、エピタキシャル構造における全体的ひずみと、成長室中のデバイス層の堆積に必要な時間と、デバイスの直列抵抗とが低減する。この実施形態において、ｎ型ＧａＮバッファ層は、ｃ面配向バルクＧａＮウェーハ上に成長される。オーバーレイバッファ層は、波長４５０ｎｍ未満の光を吸収するウェルが得られるように選択されたウェル組成および厚さのＧａＮバリアによって分離されたＩｎＧａＮウェルを含む犠牲層である。しかし、いくつかの実施形態において、吸収端は、４００ｎｍと短く、他の実施形態においては５２０ｎｍである。オーバーレイ犠牲層は、濃度５Ｅ１８ｃｍ−３においてシリコンドープされたＧａＮからなるｎ型接触層であるが、他の実施形態において、ドーピングはＩＥ１８〜ＩＥ１９ｃｍ−３の範囲内であり得る。オーバーレイ接触層は、厚さ１００ナノメートルのｎ型ＧａＮクラッディング層であるが、他の実施形態において、厚さは５０〜１０００ナノメートルの範囲内であり得、０．５〜１０％ＩｎＮのＩｎＧａＮの合金によって構成され得る。オーバーレイｎ−ＧａＮクラッディングは、光モードの閉じ込めを向上させるような屈折率差をクラッディングへ付与することを支援するｎ型導波層または別個の閉じ込めヘテロ構造（ＳＣＨ）層である。ｎＳＣＨは、組成４％ＩｎＮのＩｎＧａＮであり、厚さ１００ｎｍを有するが、他の実施形態において、ｎＳＣＨは、厚さ２０〜３００ｎｍおよび０〜８％のＩｎＮの範囲内であり得、組成および厚さが異なるいくつかの層によって構成され得る。オーバーレイｎ−ＳＣＨは、４ｎｍ厚さのＧａバリアによって分離された２枚の厚さ３．５ｎｍのＩｎ０．１５Ｇａ０．８５Ｎ量子井戸からなる発光層であるが、他の実施形態において、１ｎｍ〜２５ｎｍ厚さのＧａＮまたはＩｎＧａＮバリアによって分離された１ｎｍ〜６ｎｍ厚さの量子井戸からなる１〜５枚の発光層があり得る。オーバーレイ発光層は、４％ＩｎＮの組成のＩｎＧａＮｐＳＣＨであり、厚さ１００ｎｍを有するが、他の実施形態において、ｎＳＣＨは、厚さ２０〜３００および０〜８％のＩｎＮの範囲内であり得、組成および厚さが異なるいくつかの層によって構成され得る。オーバーレイｐＳＣＨは、組成１０％Ａ１ＮのＡｌＧａＮ電子遮蔽層[ＥＢＬ]であるが、他の実施形態において、ＡｌＧａＮＥＢＬは、０％〜３０％のＡｌＮの組成であってもよい。オーバーレイ接触層は、厚さ１００ナノメートルのｐ型ＧａＮクラッディング層であるが、他の実施形態において、厚さは、５０〜１０００ナノメートルの範囲内であり得、０．５〜１０％ＩｎＮのＩｎＧａＮ合金によって構成され得る。ｐ−ＧａＮクラッディングは、デバイスへの高品質の電気ｐ型接触を可能にする高濃度ドープｐ＋＋またはｐ−ＧａＮ接触層による結晶の自由表面において終端する。このデバイスを図２２中に模式的に示す。
【００４１】
図２３は、従来のｃ面レーザダイオードの最終構造と、ダイオードの両側上の低屈折率のＴＣＯクラッディングを用いた移動されたｃ面レーザダイオードとを比較した概略図である。金属接触層、リッジおよび関連構造、保護酸化物および他のデバイス特有のフィーチャは、明確さのために図示していない。２種類のデバイス間のエピタキシャル材料の全体的厚さの差がある点に留意されたい。ＴＣＯクラッド移動されたデバイスは、０．５ミクロン未満のエピタキシャル材料を含む一方、従来のレーザダイオードは、２ミクロンを越えるエピタキシャル材料を含み、デバイスの厚さの大部分は、典型的には比較的低い成長速度で成長されるアルミニウム含有合金からなる。ｃ面レーザダイオード中の量子井戸の薄さに起因して、ＩｎＧａＮ層とＧａＮクラッディング層との間の屈折率差のみに依存する場合、高い光学閉じ込め係数を達成することは不可能である。高い差動利得のために十分な光学閉じ込めを得るために、比較的低屈折率のＡｌＧａＮ層が付加される。上記したように、これらの層は典型的には、等価ドープＧａＮ層よりも高抵抗であり、ｎ型層と比較してｐ型層の場合は差が大きくなる。さらに、アルミニウム含有層によって光学閉じ込めを達成できる量において制限がある。高屈折率差を達成するために、極めて高アルミニウム含有量を含む層を成長させる必要がある。しかし、その場合、抵抗率が増加し、引っ張りひずみも増加する。実際は、４５０ナノメートルにおいてそれぞれ約２．２および約２．４であるＡｌＮとＧａＮとの間の屈折率差が比較的小さいため、屈折率差が無くなるため、光モードを極めて小量に抑制することは不可能である。しかし、透明導電性酸化物と共に両側上にクラッディング活性領域を設けた場合、光モードを極めて小量に抑制することが可能になり、比較的高い閉じ込め係数が得られる。なぜならば、ＴＣＯの屈折率が比較的小さい（例えば、１．９〜２．０のオーダー）傾向があるからである。図２４は、従来のｃ面レーザ構造[破線]および空洞両側上のＴＣＯクラッディングを用いたｃ面レーザ構造[実点および実線]についての閉じ込め係数のシミュレーションの結果を示す。これらの構造は、図２３に示すものに対応する。ｙ軸は、シミュレートされた閉じ込め係数を示し、ｘ軸は、ＴＣＯクラッド構造中のＧａＮクラッディングの厚さを示す。理解されるように、例えばＧａＮクラッディングの厚さが３００ｎｍ未満である場合、ＴＣＯクラッド構造は、従来のｃ面レーザダイオードよりも高い閉じ込め係数を有する。極めて薄いＧａＮクラッディング[すなわち、極めて薄いキャビティ]の場合、閉じ込め係数は、従来のレーザダイオードよりも５０％も高い。このように閉じ込め係数が高くなると、ＴＣＯクラッド構造における差動利得も増加する。
【００４２】
さらに別の実施形態において、図２２に示すＴＣＯ層の代わりに、反射金属が用いられる。一例として、アルミニウムをｎ接触のために用いることができ、銀をｐ接触上において用いることができる。この実施形態において、金属は、許容できない量のモーダルロスに寄与することなく、光モードを閉じ込める機能をする。
【００４３】
一例において、この方法は、極性ｃ面ＧａＮ基板上のＬＤエピ構造の従来の平面成長を用いる。その後、透明導電性酸化物（ＴＣＯ）をフリーのエピタキシャル表面上に堆積させて、光モードの十分な閉じ込めのために必要な厚さにおいて完全に歪んで成長し得る組成のＧａＮまたはＡｌＧａＮ膜よりも低い屈折率で、透明な導電性接触層を形成する。２つの例示的ＴＣＯとして、酸化インジウムスズ（ＩＴＯ）および酸化亜鉛（ＺｎＯ）がある。ＩＴＯは、ＴＣＯの商業規格であり、半透明の電気接触が所望されるディスプレイおよび太陽電池などの多様な分野において用いられている。ＺｎＯは、ＧａＮと同じ結晶構造を有する直接ギャップ半導体である点において有利であり、ＡｌＩｎＧａＮ合金の成長温度と比較して相対的に低い温度でエピタキシャル的にＧａＮ上において成長させることが可能である。ＺｎＯのバンドギャップも十分に大きく、可視波長の光のバンドエッジ吸収が無視できるほど小さいＧａＮ（およそ３、３ｅＶ）と同様である。ＺｎＯは溶液から多様な方法、例えば、金属有機化学気相堆積技術、他の気相堆積技術で堆積させることができる。別の例において、ＴＣＯの代わりに、アルミニウム、銀、金などの反射金属が用いられる。さらに別の例において、ＴＣＯおよび反射金属の組み合わせが用いられる。
【００４４】
その後、ウェーハをハンドルと接合させ、ＴＣＯのフリーな表面を接合界面に隣接させる。接合は、直接的なもの、すなわち、ＴＣＸをハンドル材料と接触させることでもよいし、あるいは間接的なもの、すなわち、接合特性の向上のため、接合媒体をＴＣＯとハンドル材料との間に配置することでもよい。例えば、この接合媒体は、Ａｕ−Ｓｎはんだ、ＣＶＤ堆積ＳｉＯ２、ポリマー、ＣＹＤまたは化学的に堆積された多結晶半導体または金属などであり得る。間接的な接合機構を挙げると、熱圧着接合、陽極接合、ガラスフリット接合、接合媒体の性質に応じて選択された接合機構との接着剤による接合がある。
【００４５】
熱圧着接合においてはＴＣＯとハンドルウェーハとの間に配置された接合媒体を用いて、ウェーハが高温および圧力で接合される。接合媒体は、複数の異なる層を含み得るが、典型的には、表面拡散速度が高い比較的高延性の材料で構成された１つ以上の層（接合層）を含み得る。多くの場合において、この材料は、Ａｕ、ＡｌまたはＣｕである。接合スタックは、接合層とＴＣＯとの間に配置された、接着を促進させるかまたは拡散バリアとして機能する層またはハンドルウェーハも含み得、ＴＣＯまたはハンドルウェーハ中の種は、接合層材料に高い溶解性を有するべきである。例えば、Ｓｉウェーハ上にＡｕ接合層が設けられた場合、接合界面へのＳｉ拡散に繋がり得、その結果接合強度が低下する。シリコン酸化物または窒化物などの拡散バリアが設けられた場合、この効果が制限される。ＴＣＯおよびハンドル上に配置された接合層間の接着を促進させるために、第２の材料の比較的薄い層を接合層の上面に付加することができる。金よりも低延性のいくつかの接合層材料（例えば、Ａｌ、Ｃｕ）または粗い膜を与えるように堆積されたもの（例えば、電解堆積）の場合、接合前の化学的または機械的研磨を介した平坦化または粗さ低減が必要になり得る。また、反射金属の場合、接合と干渉し得る酸化物または有機材料を除去するための特殊な清浄ステップが必要になり得る。
【００４６】
金属層スタックは、空間的に不均一であり得る。例えば、整列または透明な基板の後側から視認することが可能な基準マークの提供のためにリソグラフィが用いられた場合、接合スタックの初期層が変化し得る。
【００４７】
熱圧縮接合は、比較的低温度、典型的には、５００℃未満〜２００℃を越える温度で達成することができる。温度は、接合界面における接合層間の拡散率を促進するように十分に高温であるべきであるが、各金属スタック中の個々の層の意図しない合金化を促進させないよう、高温過ぎてもよくない。圧力を付加すると、接合速度が向上し、金属スタックの一定の弾性および塑性変形を生じさせ、より良好な均一接触をもたらす。最適な接合温度、時間および圧力は、特定の接合材料、接合界面を形成する表面の粗さ、および負荷下にあるハンドルウェーハの破壊またはデバイス層の損傷の発生しやすさによって異なる。
【００４８】
接合界面は、全体をウェーハ表面によって構成する必要は無い。例えば、接合金属のブランケット堆積ではなく、リソグラフィックプロセスを用いて、接合金属を含まない領域によって分離された不連続領域中に金属を堆積させてもよい。これは、接合が弱いか存在しない規定領域により後続処理ステップを支援する場合または空隙が必要な場合において有利であり得る。これの一例として、エピタキシャル的に成長された犠牲層のウェットエッチングを用いたＧａＮ基板の除去がある。犠牲層にアクセスするためには、エピタキシャルウェーハの２つの表面のいずれかの内部にビアをエッチングする必要があり、ウェーハを再利用のために保全することは、ビアをウェーハの接合側からエッチする場に最も容易となる。接合後、エッチングされたビアは、エッチング溶液を端部から接合ウェーハの中央へ伝導させることが可能なチャンネルを与え、そのため、ビアを含む基板の領域は、ハンドルウェーハと密接に接触しなくなり、接合が形成される。
【００４９】
接合媒体は、リフロープロセスにおいてまたは陽極において接合された非晶質またはガラス状の材料であってもよい。陽極接合において、媒体は高イオン含有量のガラスであり、材料の大量移送が大電界の付加によって促進される。リフロー接合において、ガラスは、低融点を有し、中程度の圧力および温度下においては接触および良好な接合を形成する。全てのガラス接合は比較的に脆性であり、ガラスの熱膨張係数を接合パートナーウェーハ（すなわち、ＧａＮウェーハおよびハンドル）に十分に近接させることを必要とする。どちらの場合のガラスも、気相堆積により、またはスピンオンガラスを用いたプロセスによって堆積させることができる。どちらの場合も、リソグラフィまたはシルクスクリーニングプロセスによって規定される範囲およびジオメトリによって接合領域が限定され得る。
【００５０】
ＴＣＯのＧａＮおよびハンドルウェーハ双方からハンドルウェーハへのまたはハンドルウェーハ上に堆積されたエピタキシャルＧａＮ膜とＴＣＯとの間に堆積されたＴＣＯ間の直接的接合は、高温および高圧力においても行われる。ここで、接合は、接合界面を横断したＴＣＯ、ＧａＮおよび／またはハンドルウェーハ種の大量移送によって行われる。ＴＣＯの延性は低いため、接合表面を金などの金属の熱圧縮接合に必要なものよりもずっと平滑にする必要がある。
【００５１】
本発明の実施形態は典型的には、光モードを横方向に閉じ込めることが可能な横方向屈折率差を得るための一定の種類のリッジを含む。一実施形態において、エピタキシャル的に成長されたＧａＮクラッディング層中にエッチングされたリッジが用いられる。この場合、ＴＣＯ堆積および接合前にリッジがエッチングされてｐ型ＧａＮ層となるかまたは基板の接合および除去後にエッチされたｎ型層となるかは無関係である。図２５は、レーザ導波路の例示的な模式断面図であり、二重導電性酸化物クラッディングは、一例におけるＧａＮなどのｎ型ガリウムおよび窒素含有材料におけるリッジ形成を示している。図２６は、レーザ導波路の例示的な模式断面図であり、二重導電性酸化物クラッディングは、ＧａＮなどのｐ型ガリウムおよび窒素含有材料中のリッジ形成を示す。この場合、ウェーハ表面上の高さの大幅な変動に対応することが可能なリフロー可能か、または塑性変形可能な接合媒体が用いられない限り、接合に対して導電性である表面を得るために、ＴＣＯを何らかの方法で平坦化する必要がある。図２７は、レーザ導波路の例示的な模式断面図であり、二重導電性酸化物クラッディングは、ＧａＮなどのｎ型およびｐ型ガリウムおよび窒素含有材料中のリッジ形成を示す。図２８は、レーザ導波路の例示的な模式断面図であり、横方向導波路リッジは、透明導電性酸化物中に形成される。
【００５２】
ＡｌＩｎＧａＮレーザデバイスについて、これらのデバイスは、半極性[（１１−２１）、（２０−２１）、（２０−２−１）など]または非極性[（５０−１０）または（１１−２０）]構成において配向された表面領域を含むガリウムおよび窒素を含有する基板（例えば、ＧａＮ）を含むが、他のものであってもよい。このデバイスは、表面領域を被覆するＩｎＧａＮを含むガリウムおよび窒素を含有する材料も有する。特定の実施形態において、本レーザデバイスは、以下に述べるように、半極性または非極性のガリウム含有基板において用いられ得る。本明細書中で用いられるように、用語「基板」は、バルク基板を意味する場合もあるし、あるいは被覆成長構造、例えば、ガリウムおよび窒素含有エピタキシャル領域、または機能領域、例えば、ｎ型ＧａＮ、組み合わせを含む場合もある。非極性ｍ面と極性ｃ面との間に配向された半極性結晶面上のエピタキシャル成長および劈開特性についても検討した。詳細には、｛３０−３１｝および｛２０−２１｝上に、結晶面のファミリーを成長させた。波長約４００ｎｍ〜緑色（例えば、５００ｎｍ〜５４０ｎｍ）において動作する効率的なレーザダイオードへの路をもたらす有望なエピタキシー構造および劈開を達成した。これらの結果を挙げると、４５０ｎｍの範囲内の明るい青色エピタキシー、５２０ｎｍの範囲内の明るい緑色エピタキシー、およびｃ方向に直交して突出する平滑な劈開面がある。
【００５３】
特定の実施形態において、窒化ガリウム基板部材は、半極性または非極性の結晶表面領域を有することにより特徴付けられるバルクＧａＮ基板であるが、他のものであってもよい。特定の実施形態において、バルク窒化物ＧａＮ基板は、窒素を含み、表面転位密度は約１０Ｅ５ｃｍ−２〜約１０Ｅ７ｃｍ−２または１０Ｅ５ｃｍ−２未満である。窒化物結晶またはウェーハは、ＡｌｘＩｎｙＧａ１−ｘ−ｙＮを含み得、ここで０≦ｘ、ｙ、ｘ＋ｙ≦１である。１つの特定の実施形態において、窒化物結晶は、ＧａＮを含む。１つ以上の実施形態において、ＧａＮ基板は、表面に対して実質的に直角または斜めの方向において貫通転位を約１０Ｅ５ｃｍ−２〜約１０Ｅ８ｃｍ−２の濃度において有する。直角または斜め方向の転位の結果、表面転位密度は、約１０Ｅ５−２〜約１０Ｅ７−２または約１０Ｅ５ｃｍ−２未満である。特定の実施形態において、デバイスは、米国仮出願第６１／１６４，４０９号（出願日：２００９年３月２８日）に対して優先権を主張する米国出願番号第１２／７４９，４６６号（出願日：２０１０年３月２９日）に記載のように、わずかにオフカットされた半極性基板上において作製され得、同文献は共通の出願人によるものであり、本明細書において参照として含まれるものである。
【００５４】
レーザ爆蝕は、アバブバンドギャップ放出レーザを用いて、加熱および窒素の分解を誘発させることにより、吸収犠牲（Ａｌ、Ｉｎ、Ｇａ）Ｎ層を分解させるプロセスである。その後、王水またはＨＣＩを用いて、残りのＧａスラッジをエッチング除去する。この技術は、エピタキシャルデバイスとバルク基板との間の犠牲材料をエッチング／爆蝕除去することによりエピタキシャル構造および基板を分離するＰＥＣエッチングと同様に用いられ得る。その後、（ハンドリングウェーハへ既に接合された）エピタキシャル膜をラッピングおよび研磨して、平坦な表面を達成することができる。
【００５５】
ＰＥＣエッチングは、光利用ウェットエッチ技術であり、ＧａＮおよびその合金のエッチングに用いられ得る。そのプロセスにおいては、半導体および電解質溶液によって形成されたバンドギャップを超えた励起源および電気化学セルが用いられる。この場合、露出した（Ａｌ、Ｉｎ、Ｇａ）Ｎ材料表面は陽極として機能し、半導体上に堆積した金属パッドは陰極として機能する。バンドギャップを超えた光源は、電子−ホール対を半導体中に生成する。ホールが材料表面へ拡散して酸化物を形成している間、電子が陰極を介して半導体から抽出される。表面へのホール拡散のためには、ホールの収集のために表面においてバンド曲がりを発生させることが必要となるため、ＰＥＣエッチングは典型的にはｎ型材料のみに対して機能するが、いくつかの方法がｐ型材料のエッチングのために開発されている。その後、酸化物を電解質によって溶解させることにより、半導体のウェットエッチングが行われる。異なる種類の電解質（例えば、ＨＣｌ、ＯＨおよびＨＮＯ３）がＧａＮおよびその合金のＰＥＣエッチングにおいて有効であることが判明している。エッチ選択性およびエッチ速度は、好ましい電解質の選択により、最適化することができる。半導体と陰極との間に外部バイアスを生成することにより、ＰＥＣエッチングプロセスを支援することも可能である。
【００５６】
光化学エッチングを介した基板のリフトオフのための犠牲層は、ポンプ光を吸収し、周囲の材料と比較して向上したエッチング速度を有する低バンドギャップまたはドープ層を少なくとも含む。犠牲層は、エピタキシャル的に堆積され得、ホールキャリア寿命および拡散長さが高くなるように、その合金組成およびこれらのドーピングを選択することができる。高い材料結晶品質を促進させる成長条件下において犠牲層を成長させることにより、ホールキャリア寿命および拡散長さを低減させる欠陥を回避する必要がある。犠牲層の一例として、外部光源の波長において吸収するＩｎＧａＮ層がある。基板除去後に残っているクラッディング材料の厚さを制御するように極めて低いエッチ速度で設計されたエッチストップ層を、エッチプロセスの制御向上のために設けてもよい。エッチストップ層のエッチ特性は、単独で制御してもよいし、あるいは合金組成およびドーピングの組み合わせによって制御してもよい。可能なエッチストップ層として、バンドギャップが外部光源よりも高いＡｌＧａＮ層がある。別の可能なエッチストップ層として、少数キャリア拡散の長さおよび寿命の低減のための高濃度ドープｎ型ＡｌＧａＮまたはＧａＮ層があり、これにより、エッチストップ材料のエッチ速度が大幅に低下する。
【００５７】
実施形態において、レーザダイオードｐｎ接合のｐ側をｎ側へ電気的にショートさせることにより、光電気化学的（ＰＥＣ）エッチングを用いた犠牲領域の選択的エッチングが活性領域保護層の使用無しに達成される。ＰＥＣプロセスにおけるエッチングは、ホールがエッチング溶液へ移動したときのウェーハ表面におけるＡｌＩｎＧａＮ材料の分解によって達成される。その後、これらのホールは、陰極金属界面においてエッチング溶液によって抽出された電子と溶液中において再結合する。そのため、電荷的中性が達成される。選択的エッチングは、陽極を陰極へ電気的にショートさせることにより、達成される。デバイス発光層中において生成された電子ホール対は、ｐｎ接合の電界によって発光層から掃引される。ホールが活性領域から掃引されるため、発光層はほとんどエッチングされない。キャリアの蓄積により発生した電位差に起因して、金属相互接続を通じてキャリアが励起されて、陽極および陰極が再結合時にショートする。犠牲領域中におけるフラットバンド条件の結果、ホールが蓄積し、その結果犠牲層が高速エッチングされる。一実施形態において、陽極および陰極をショートさせるための金属相互接続は、接合ステップ前にガリウムおよび窒素含有メサを所定位置に機械的に保持するためのアンカー領域として用いられ得る。
【００５８】
犠牲および活性領域の相対的エッチ速度は、複数の要素によって決定されるが、定常状態における活性領域において見受けられるホールの密度によって主に決定される。金属相互接続またはアンカーの抵抗が高い場合または陰極または陽極がｐ型およびｎ型へそれぞれ電気接触する場合、クラッディング領域の抵抗が高すぎるかまたは大きなショットキーバリアを有し、その場合、ｐｎ接合のいずれかの側においてキャリアが蓄積することが可能になる。これらのキャリアによって生成された電界は、空乏領域の電界に抵抗するように機能し、活性領域からドリフトアウトする光生成キャリアの速度が陰極および陽極をショートさせる金属層を介したキャリアの再結合速度によって均衡されるまで、空乏領域中の電界大きさを低減させる。一定の再結合が光化学エッチングを介して発生し、これが活性領域中のホール密度と共にスケーリングされるため、活性領域上の光誘発バイアスの蓄積を回避することが好ましい。
【００５９】
ＰＥＣエッチングは、ＴＣＯの自由表面ハンドル材料への直接／間接接合の前または後に行われ得る。１つの場合において、ＰＥＣエッチングは、ｐ側ＴＣＯのハンドル材料への接合後に行われ、ＰＥＣエッチにより、Ｉｌｌ窒化物エピタキシャル材料がＧａＮ基板から剥離される。別の場合において、犠牲層のＰＥＣエッチングを接合前に行って、半導体、金属または他の材料から形成されたアンカー領域を介してＩＩＩ族窒化物エピタキシャル材料がＧａＮ基板上に機械的に安定して保持されるようする。その後、ＴＣＯをエピタキシャル材料上に堆積させ、多様な材料によって構成され得るハンドルウェーハへＴＣＯ自由表面を接合させる。接合後、機械的力をハンドルウェーハおよびＧａＮ基板へ付加して、ＩＩＩ族窒化物エピタキシャル材料のＧａＮ基板からの剥離を完了させる。
【００６０】
アンダーカットＡｌＩｎＧａＡｓＰベースレーザダイオードは、ＧａＮベースレーザダイオードと同様の方法で生成され得る。いくつかのＡｌＩｎＧａＡｓＰ合金を選択的にエッチするウェットエッチが複数存在する。一実施形態において、ＡｌＧａＡｓまたはＡｌＧａＰ犠牲層をＧａＡｓエッチストップ層と共にクラッド成長させることができる。ＡｌｘＧａ１−ｘＡｓおよびＡｌｘＧａ１−ｘＰの組成が高（ｘ＞０．５）である場合、ＨＦとエッチングされる場合、ＡｌＧａＡｓをほとんど完全な選択性（すなわち、ＡｌＧａＡｓのエッチ速度＞１Ｅ６にＧａＡｓのものを乗算した値）と共にエッチングすることができる。ＧａＡｓに相対するＨＣ１選択性により、ＩｎＧａＰおよびＡｌｌｎＰを高ＩｎＰおよびＡｌＰ組成と共にエッチングすることができる。Ｃ６Ｈ８０７：Ｈ２Ｏ２：Ｈ２Ｏを用いて、ＡｌＧａＡｓと比較してＧａＡｓを選択的にエッチングすることができる。マイクロマシニングＡｌＩｎＧａＡｓＰ合金の分野においける当業者に広く公知の犠牲層、エッチストップ層およびエッチ化学的性質の他の組み合わせが複数存在する。
【００６１】
一実施形態において、ＡｌＩｎＧａＡｓＰデバイス層を、犠牲層のみに顕著なエッチングが行われるように犠牲層組成と共に選択されたエッチ溶液へ露出させる。エッチングに抵抗性を有する保護層、例えば、二酸化ケイ素、シリコン窒化物、金属またはフォトレジストなどを、図８に示すように側壁上に用いて、活性領域を組成的に選択的なエッチング時においてエッチングから回避することができる。
【００６２】
ＡｌＩｎＧａＡｓＰレーザデバイスについて、これらのデバイスは、ＧａＡｓまたはＧｅによって構成された基板を含むが、他のものもあり得る。本明細書中用いられるように、用語「基板」は、バルク基板を意味する場合もあるし、あるいは、被覆成長構造、例えば、ヒ素またはリン含有エピタキシャル領域、または機能領域、例えば、ｎ型ＡｌＧａＡｓ、組み合わせを含んでもよい。デバイスは、ＧａＡｓ、ＡｌＡｓ、ＡｌＧａＡｓ、ＩｎＧａＡＳ、ＩｎＧａＰ、ＡｌＩｎＧａＰ、ＡｌＩｎＧａＡｓまたはＡｌＩｎＧａＡｓＰによって構成された基板を被覆する材料を有する。典型的には、これらの領域はそれぞれ、少なくとも金属有機化学堆積（ＭＯＣＶＤ）のエピタキシャル堆積技術、分子線エピタキシー（ＭＢＥ）またはＡｌＩｎＧａＡｓＰ成長に適した他のエピタキシャル成長技術を用いて形成される。一般的に、これらのデバイスは、屈折率が発光活性領域よりも低いｎ型クラッディング層またはｐ型クラッディング層それぞれの部分を形成し得るｎ型およびｐ型導電層を有する。ｎクラッディング層は、ＡｌＩｎＧａＡｓＰ含有アルミニウムの合金によって構成され得る。デバイスは、デバイスの動作時に光を放出する活性領域を含む。活性領域は、周囲の量子バリアよりもバンドギャップが低い１つ以上の量子井戸を持ち得る。光モードの閉じ込めを向上させるために、別個の閉じ込めヘテロ構造（ＳＣＨ）がクラッディング層よりも高い屈折率と共に設けられ得る。ＳＣＨおよび量子井戸は典型的には、ＩｎＧａＰ、ＡｌＩｎＧａＰまたはＩｎＧａＡｓＰによって構成されるが、他の材料もあり得る。
【００６３】
デバイスは、表面領域の一部を被覆して形成されたレーザストライプ領域を有する。レーザストライプ領域は、相互に対向する一対の劈開ミラー構造を有する第１の端部および第２の端部を有する。第１の劈開ファセットは反射コーティングを含み、第２の劈開ファセットは、コーティング、反射防止コーティングを含まないか、またはＡｓまたはＰ含有材料を露出させる。第１の劈開ファセットは、第２の劈開ファセットに対して実質的に平行である。第１の劈開ファセットおよび第２の劈開ファセットは、実施形態によるスクライビングおよび破壊プロセスによって得てもよいし、あるいは、エッチング技術（例えば、反応性イオンエッチング（ＲＩＥ）、誘導結合プラズマエッチング（ＩＣＰ）、または化学的促進型イオンビームエッチング（ＣＡＩＢＥ）または他の方法）を用いたエッチング技術によって得てもよい。第１のミラー表面および第２のミラー表面はそれぞれ、反射コーティングを含む。コーティングは、二酸化ケイ素、ハフニアおよびチタニア、タンタル、五酸化物、ジルコニア、これらの組み合わせなどから選択される。設計に応じて、ミラー表面は、反射防止コーティングも含み得る。
【００６４】
本発明の好適な実施形態において、複数エミッタと共に構成されたレーザデバイスが、レーザバーを形成するように作製される。共通キャリアの単一化時において最終レーザデバイスとして形成されその後１つ以上のレーザストライプを各エピタキシャルメサダイス内に形成する領域内の共通キャリアウェーハ上に複数のエピタキシャルメサダイス領域を配置することにより、レーザバーが形成される。レーザバーは、極めて高出力（＞１０Ｗ）のレーザ出力が必要な用途において理想的な解決策である。本発明そのものが、レーザバーと共に多様な用途（例えば、防衛およびセキュリティ、生体臨床医学および殺菌消毒、産業計測および材料処理、ディスプレイおよび照明）に適用され得る。
【００６５】
防衛およびセキュリティの分野において、例えば、レーザバーは、例えばロングレンジの高コントラスト画像化のために用いられ得る検出システムと共に照明のために用いられる。レーザバーは、通信、領域調査、遠隔地からの生物的および化学的薬剤の検出のために用いることができる。さらに、無数の異なる化合物を検出することが可能であるため、レーザバーは、環境感知、雰囲気制御および監視、汚染監視、および他の環境保護監視のための光源として用いられる。防衛およびセキュリティ分野における他の用途を挙げると、犯罪科学、文書改ざんの検出、偽札検出および指紋検出がある。これらの用途において、レーザは、サンプルに蛍光を励起して、可視照射では検出することが不可能な情報を解き明かす。より高い出力レベルにおいて、レーザバーは、ターゲット指定のために用いられ、熱感知および他の種類の誘導ミサイルおよび武器に対する対抗手段として用いられる。出力レベルがより高くなると、レーザバーは、有向性エネルギー武器のための高エネルギーレーザのエンジンとして用いられる。
【００６６】
生体臨床医学において、レーザバーは、特定のサンプルの成分の検出および特徴付けのための蛍光分光法を用いた医療診断用途において用いられる。診断に加えて、レーザバーは、例えば、角膜切削、ＬＡＳＩＫに関連するフラップ切除のために高ピーク出力システムが用いられる眼科を含む医療治療および手順において用いられる。レーザバーは、皮膚科学、例えば、臨床および民生双方のための髪除去において幅広く用いられる。レーザバーは、選択的に組織を切断または除去するための外科用途においても用いられる。さらに、ＵＶレーザバーは、食物、空気および水中の微生物を死滅させる（精製）ための特定の波長におけるレーザ光を生成するため、レーザバーは、殺菌消毒用途においても用いられる。その結果、空気または水の循環システムなどの特定の環境においてＵＶレーザバーを用いると、これらの環境中に存在する病原体、ウイルスおよび型などの微生物を死滅させる効果が得られる。ＵＶレーザバーを濾過システムと共に用いた場合、有害な微生物をこれらの環境から除去することができる。
【００６７】
産業用途において、レーザバーは、検査および計測において例えば機械視覚システムと共に用いられる。レーザバーは、エポキシなどの材料の硬化、産業印刷における塗料およびインクの硬化において用いられる。レーザバーは、単一モードおよびマルチモードの発光において、印刷用途およびリプログラフィ用途において個別にアドレス可能エミッタ発光または平行エミッタ発光において用いられる。レーザバーは、アニーリングおよび表面処理、金属用途、半導体および他の高度材料および複合材料において用いられる。より高い出力密度においては、レーザバーは、例えば自動車市場において穿孔、切断および溶接に用いられる。
【００６８】
ディスプレイおよび照明市場において、レーザバーは多く用いられている。例えば、映画、ホームシアター、教育、および会議室用プロジェクターを含むプロジェクションディスプレイにおいては、レーザバーは、ランプまたはＬＥＤの代わりに光源として用いられる。ＬＣＤディスプレイにおいては、レーザバーは、ランプまたはＬＥＤの代わりに後方照明または縁照明のために用いられる。照明市場において、レーザバーは、例えば、スポットライトおよびレーザ光ショウといった指向性照明といった照明用途に用いられ得、例えば、投光照明、街灯、および高輝度電球における光源など、より一般的な照明用途にも用いられ得る。
【００６９】
本発明において述べるように、レーザバーは、広範囲の波長網羅範囲を可能にしかつ上記したような多様な用途を可能にするＧａＡｓ（ＡｌＧａＡｓＰ）、ＩｎＰ（ＩｎＧａＡｓＰ）、およびＧａＮ（ＡｌＩｎＧＡｎ）などのいくつかの材料系から形成され得る。例えば、ＧａＮシステムは、殺菌用途を提供するために波長範囲２６５ｎｍにおいて動作するバーを形成するために用いられ得、硬化および印刷用途を提供するために波長範囲２８５、３００、３６５、３８５、４０５ｎｍにおいて動作するバーを形成するために用いられ得、フラットパネルディスプレイおよび他の民生電子コンポーネントのためのアニーリング用途を提供するために波長範囲４０５ｎｍにおいて動作するバーを形成するために用いられ得、蛍光ポンピングを介した照明用途を提供するために波長範囲４０５〜４４５ｎｍにおいて動作するバーを形成するために用いられ得、外科用途を提供するために波長範囲４０５、４２０または４４５ｎｍにおいて動作するバーを形成するために用いられ得、あるいはディスプレイ用途を提供するために波長範囲４４５、４５０、４６５、５１０、５１５または５３０ｎｍにおいて動作するバーを形成するために用いられ得る。別例において、ＧａＡｓシステムは、ディスプレイおよび光力学治療用途を提供するために波長範囲６３５ｎｍにおいて動作するバーを形成するために用いられ得、防衛、生物医学および産業用レーザにおいて用いられる固体レーザポンピングおよびファイバーレーザポンピング用途を提供するために波長範囲７９２、８０３、８０８、８８５、９１５、９４０、９８０ｎｍにおいて動作するバーを形成するために用いられ得、髪除去用途を提供するために波長範囲８１０ｎｍにおいて動作するバーを形成するために用いられ得、リプログラフィ用途を提供するために波長範囲８３０ｎｍにおいて動作するバーを形成するために用いられ得、または、材料処理用途を提供するために波長範囲１０６０ｎｍにおいて動作するバーを形成するために用いられ得る。別例において、ＩｎＰシステムは、外科および皮膚科学用途を提供するために波長範囲１４７０ｎｍにおいて動作するバーを形成するために用いられ得、あるいは防衛およびセキュリティ用途を提供するために波長範囲１５４０ｎｍにおいて動作するバーを形成するために用いられ得る。
【００７０】
本発明によれば、特に、レーザバーなどの共通基板またはキャリアウェーハ上の、１つよりも多くのレーザダイオードストライプを含むモノリシック集積型デバイスにおけるレーザダイオードの機能およびコスト効率の向上のための顕著な向上が可能になる。詳細には、高コストのＧａＮ基板およびエピタキシーが、ＧａＮベースレーザに関連する最適化されていない歩留まりと組み合わされた場合、ＧａＮレーザバーが不経済になる。本発明によれば、エピタキシャルメサ領域が複数のレーザエミッタの作製のためにキャリアウェーハへ選択的に移動された場合、ＧａＮベースレーザバーまたはマルチエミッタレーザデバイスを経済的に製造することが可能になるため、エピタキシャル領域およびガリウムおよび窒素を含有する基板の使用効率が顕著に増加する。本発明によるマルチエミッタデバイスのいくつかの例示的な有利点を以下に羅列する。
【００７１】
１．レーザストライプの最適なスペーシングにより、隣接するレーザストライプ間の熱クロストークを最小にしつつ近密なスペーシングが可能になり、共通光学要素のための十分なスペーシングも維持できる。
【００７２】
２．直列および直列−並列の電気接続が、共通基板上のレーザストライプ間に可能になる。
【００７３】
３．個別にアドレス可能なレーザストライプ。
【００７４】
４．歩留まりが向上しかつより低コストの製造プロセス。
【００７５】
図２９（１）は、ガリウムおよび窒素を含有する基板上にモノリシック集積型多重ストライプレーザデバイス（レーザバーと呼ばれることが多い）を製造するための標準的なアプローチの一例を示す。この従来のアプローチにおいて、複数のレーザダイオードストライプ領域を、共通ガリウムおよび窒素含有エピタキシャル基板１００を被覆するエピタキシャル材料内に作製する。共通ガリウムおよび窒素含有エピタキシャル基板１００上には、典型的にはエピタキシャルｎ−ＧａＮおよびｎ側クラッディング層１０１、活性領域１０２、ｐ−ＧａＮおよびｐ側クラッディング１０３、絶縁層１０４および接触／パッド層１０５が共通ｎ側接触層１０６と共にエピタキシー形成される。処理されたエピタキシャルウェーハは、分離されて、２つ以上のレーザストライプを含む多重ストライプレーザダイとされて、周知のはんだ付け技術で、最も普通に用いられるはんだ１０７を使用して、パッケージまたはヒートシンク１０８へ電気的にかつ熱的に接続される。パッケージまたはヒートシンクは、共通電気接続として機能し、異極性の電気接触がレーザバーの他方側でワイヤ接合と為される。他の例において、マルチストライプレーザは、ＧａＡまたはＩｎＰ基板上に形成され得る。
【００７６】
マルチエミッタレーザダイオードの形成のためのこの従来のアプローチを用いてレーザバーを作製した場合、いくつかの不利点がある。
【００７７】
１．５０％のフィルファクタに共通して制限されるレーザストライプ間の熱的および光学的なクロストークを低減するために、複数の隣接するレーザストライプが実質的な距離だけ分離される。これは、高価なエピタキシャル材料のうち５０％を共通の成長基板から除去するる削除プロセスにより、達成される。
【００７８】
２．共通の成長基板は、導電性材料（例えば、ＧａＮまたはＧａＡｓ）から最も共通して作製されるため、レーザストライプ間は、本来的にほぼ並列の電気接続に制限される。その結果、「低電圧定電流」（ＬＶＨＣ）の電気トポロジーに繋がり、レーザバーの給電のために高コストの電気回路が必要になる。
【００７９】
３．ほぼ並列の電気トポロジーに起因して、個々のレーザストライプを別個にアドレス指定することが禁止され、その結果、組み立ての機能が制限される。
【００８０】
４．ほとんど並列の電気トポロジーに起因して、製造プロセス時または現場作業時において発生し得る固有の壊滅的な故障モードが発生し得る。半導体の欠陥は、電気的リーク経路として表現されることが多い。そのため、レーザバー上に１つでも欠陥が有れば、製造プロセス時または現場作業時におけるアセンブリ全体の故障となる。
【００８１】
５．レーザバーをパッケージまたはヒートシンクへ接続するために通常のはんだ付け技術を用いるため、レーザストライプ内の熱生成領域とヒートシンクとの間に熱バリア（熱抵抗）が発生する。さらに、ヒートシンクへのはんだ取り付けに関連して、実質的なコストおよび複雑性が発生し得る。
【００８２】
図３０は、本発明の一実施形態の模式断面図であり、図中、複数のレーザストライプ１０３が、別個の隣接する移動されたエピタキシャルメサ領域として形成され、共通キャリア１０６上に配置される。一例において、複数のレーザストライプが、絶縁層１０４によって分離された共通ｎ金属層１０１および共通ｐ金属層１０５を通じて電気的に接続され、その結果、並列電気トポロジーが得られる。共通キャリアウェーハは、導電性であってもよいし、電気的に絶縁性であってもよく、あるいは、任意選択の絶縁層１０８を共通ｎ金属層の前にキャリアウェーハに付加してもよい。多重ストライプレーザの金属パッドへの電気接続は、共通ｎ金属層および共通ｐ金属層それぞれの上の１つ以上の位置１０７において、ワイヤ接合を通じてまたは取り外し可能な接続（例えば、ポゴピン、ばねクリップ）を介して行われる。
【００８３】
図３１は、図３０に示す実施形態の模式上面図である。共通キャリア１０６上に配置されかつ共通ｎ金属層１０１および共通ｐ金属層１０５へ電気的に接続された複数のレーザストライプ１０３から、レーザ放射ビーム１１０がデバイスの一端から放射される。
【００８４】
図３２は、本発明の別の実施形態の模式断面図であり、ここで、複数のレーザストライプ１０３は、共通キャリア１０６上に配置された移動された隣接エピタキシャムメサ領域上に形成され、直列電気トポロジーにおいて電気的に接続される。共通キャリアウェーハを電気的に絶縁させてもよいし、あるいは、任意選択の絶縁層１０８を共通ｎ金属層より前にキャリアウェーハへ付加してもよい。多重ストライプレーザの金属パッドへの電気接続は、共通ｎ金属層および共通ｐ金属層それぞれの上の１つ以上の位置１０７において、ワイヤ接合を通じて例えば、ポゴピン、ばねクリップといった取り外し可能な接続を介して行われる。
【００８５】
図３３は、本発明の別の実施形態の模式断面図であり、ここで、共通キャリア１０６上に配置された複数のレーザストライプ１０３は、個々のレーザストライプが分離されて電気的にアドレス指定される様態で接続される。共通キャリアウェーハは、導電性にしてもよいしまたは電気的に絶縁させてもよいし、あるいは、任意選択の絶縁層１０８を共通ｎ金属層前にキャリアウェーハへ付加してもよい。
【００８６】
図３４は、図３３に示す実施形態の模式平面図である。別個の電気接続が、個別にアドレス可能レーザストライプ１０３それぞれに対して位置１１１においてなされ、共通ｐ金属層１０７へと電気接続されている。各レーザストライプの非発光端部を被覆する別個のｎ金属を任意選択的にパターニング（１１２）して、下側の光学ファセットとの接触が回避されている。
【００８７】
図３５は、図３１、図３２および図３３に示す３つの実施形態の電気等価回路を示す。ここで、複数のレーザストライプは、並列および直列に接続されていて、それぞれ個別にアドレス可能な電気トポロジーとされている。多重ストライプレーザ上の個々のレーザストライプの数は、所与の用途に合わせて最適化することができる。
【００８８】
図３６は、キャリアウェーハへの移動前のエピタキシャルウェーハ上の個々のレーザストライプ間の幾何学的関係と、移動後のキャリアウェーハ上の複数のレーザストライプ間の所望のスペーシングとを模式的に示す。単一の多重ストライプレーザ上の隣接するレーザストライプ間のピッチであるピッチ２は、エピタキシャルウェーハ上の隣接するレーザストライプ間のピッチであるピッチ１の整数倍Ｎでなくてはならず、ここでＮ＞１である。共通キャリアウェーハ上の隣接する多重ストライプレーザ間のピッチであるピッチ３は、エピタキシャルウェーハ上の隣接するレーザストライプ間のピッチであるピッチ１の整数倍でなくてはならず、ここでＭ＞Ｎである。
【００８９】
図３７は、選択領域接合プロセス簡単な上面図であり、選択領域接合を介したダイ拡張プロセスを示し、多重ストライプレーザが得られる。オリジナルのガリウムおよび窒素を含有するエピタキシャルウェーハ２０１は、エピタキシャル材料の個々のダイおよび処理を通じて規定された剥離層を有していた。個々のエピタキシャル材料ダイは、参照符号２０２で記載され、ピッチ１で間隔を空けて配置される。円形のキャリアウェーハ２００は、パターニングされた接合パッド２０３と共に作製されている。これらの接合パッドは、ピッチ２で間隔を空けて配置される。ピッチ２は、選択された複数組のエピタキシャルダイを選択領域接合プロセスの各反復において接合することが可能なように、ピッチ１の偶数倍である。全てのエピタキシャルダイがキャリアウェーハ２０４へ移動されるまで、選択領域接合プロセスの反復を継続する。その後、キャリアウェーハをピッチ３で単一化して、複数の多重ストライプレーザが得られる。ここで、ガリウムおよび窒素含有エピタキシー基板２０１を再利用のために任意選択的に作製することができる。
【００９０】
図３８は、多重ストライプレーザ３０１の１つの利点の概略図であり、ここで、ダイ上の隣接するレーザストライプが十分に近密に間隔を空けて配置された場合、光学要素３０２の共有が可能になり、これにより、複数の出力レーザ光ビーム３０３の光学結合が簡潔化され、その結果、レーザアレイの実装コストが低減する。
【００９１】
図３９は、多重ストライプレーザ３０１の他の利点を示す上面図である。出力ビームアレイが必要である場合、非限定的な例示として、円筒型レンズ、レンズアレイ、高速軸平行レンズ、低速軸平行レンズな単一の光学要素３０４を利用することができる。
【００９２】
マルチエミッタレーザダイオードデバイスを含む本発明の別の実施形態において、集積型の赤−緑−青（ＲＧＢ）チップが形成される。１つ以上の赤色エピタキシャルメサダイス領域、１つ以上の緑色エピタキシャルメサダイス領域および１つ以上の青色エピタキシャルメサダイス領域を（共通キャリアの単一化時において最終レーザデバイス中に形成される）一領域内の共通キャリアウェーハ上に配置し、その後１つ以上のレーザストライプを各エピタキシャルメサダイス内に形成することにより、集積型のＲＧＢレーザデバイスを形成することができる。このようなＲＧＢレーザデバイスは、例えば、ピコプロジェクターといった極めてコンパクトなＲＧＢレーザ光源が必要となる用途、または例えば、Ｇｏｏｇｌｅガラスといった拡張現実用途において理想的な解決法を提供する。
【００９３】
図４０は、１実施形態に従い選択領域接合プロセスを用いて作製されたＲＧＢレーザチップの図である。３つのレーザダイス３１６がキャリアウェーハ３１０へ接合され、レーザリッジが平行になるように、リッジ、パッシベーション化、電気接触などのレーザフィーチャと共に処理される。ダイスは、キャリアウェーハ材料から電気的に絶縁される。共通底接点３１４がダイ間で共有され、各ダイ上のレーザデバイスが個別に動作可能となるように、個々の上側電気接点３１１、３１２および３１３が提供される。各ダイ上のレーザデバイスの発光コーン３１５は、実質的に重複し、レーザダイスが広がる合計幅以下の距離にわたり、横方向のみにずれている。本図において、レーザチップは、オリジナルキャリアウェーハから単一化されている。
【００９４】
図４１は、実施形態による選択領域接合を用いて作製されたＲＧＢレーザチップの図である。３つのレーザダイス３１６は、キャリアウェーハ３１０へ接合され、レーザリッジが平行になるように、リッジ、パッシベーション化、電気接触などのレーザフィーチャと共に処理される。ダイスは、キャリアウェーハ材料から電気的に絶縁される。各ダイのための上側電気接点３１１、３１２、および３１３は、ダイがオーバーレイされるように、次のダイのための接合層として用いられる。保護層３２４は、エッチされたレーザリッジのみを電流が通過するように、レーザダイのバルクを上側電気接点から分離するために用いられる。この構成において、全レーザダイに共通する電極は無いが、１つのダイのための陽極が次の陰極として機能する。レーザダイのオーバーレイに起因して、リッジを互いに近接して配置することができる。図示のように、リッジは重複しないが、他の構成も可能であることが認識されるべきである。例えば、リッジは、リソグラフィックプロセスの公差内において横方向に整列させることができる。
【００９５】
図４２は、これを達成するプロセスにおける多様なステップ時におけるキャリアウェーハの模式的な断面図である。第１のエピタキシャルウェーハからのダイ５０２を、上記した方法を用いてキャリアウェーハ５０６へ移動させる。その後、第２の１組の接合パッド５０３をキャリアウェーハ上に堆積させ、第２のパッドの接合表面が第１の１組の移動されたダイ５０２の上面よりも高くなるような厚さで構成する。これは、第２のエピタキシャルウェーハからのダイ接合のための適切な隙間が得られるようにして行われる。その後、異なる色、寸法、材料およびこのような差を含み得る第２の基板５０６を用いて、第２の１組のダイ５０７をキャリアへ移動させる。最後に、レーザリッジを作製し、パッシベーション層１０４を堆積し、その後、各ダイスの個別励起を可能にする電気接触層１０５を設ける。第１の基板および第２の基板から移動されたダイは、キャリアウェーハ５０４の第２のピッチよりも狭いピッチ５０５で間隔を空けて配置される。このプロセスは、任意の数の基板からのダイ移動と、任意の数のレーザデバイスのダイス毎に対する各基板からの移動とに用いることができる。
【００９６】
図４３は、これを達成するプロセスにおける多様なステップ時におけるキャリアウェーハの模式断面図である。上記した方法を用いて、第１のエピタキシャルウェーハからのダイ５０２をキャリアウェーハ１０６へ移動させる。レーザリッジ、パッシベーション層１０４およびリッジ電気接点１０５をダイ上に作製する。その後、接合パッド５０３をリッジ電気接点上に堆積させる。その後、異なる色、寸法、材料および他のこのような差を含み得る第２の基板５０６を用いて、第２の１組のダイ５０７を第１の１組のダイと同じピッチでキャリアへ移動させる。その後、レーザリッジ、パッシベーション層およびリッジ電気接点を、第２の１組のダイ上に作製することができる。その後のダイ接合およびレーザデバイス作製サイクルは、任意の数のレーザダイおよびデバイスからなるマルチターミナルデバイスを有効に生成するように、実行され得る。
【００９７】
図４４は、本発明の実施形態による、３つのマルチダイレーザチップのレイアウトの概略図である。レイアウトＡおよび添付の断面図Ｂは、キャリアウェーハ６０１の単一化ピースと、エピタキシャル基板から移動された３つのレーザダイ６０２と、ダイへの電気的接続のための金属トレースおよびパッド６０３とを含むレーザチップを示す。レイアウトＡは、キャリアウェーハへ直接接合されたダイを有する。このキャリアウェーハは、どちらも導電性であり、キャリアウェーハの背面側上の金属パッド６０５へ接続された共通電極を形成する。パッシベーション層６０６は、金属トレースと、レーザリッジと接触するパッド６０３を分離するために使用され、レーザデバイスの第２の電極を形成する。リッジ側接点は、分離されていて、レーザデバイスが個別に動作可能なように電気的に絶縁される。レイアウトＣおよび添付の断面図Ｄは同様の構造を示すが、レーザダイは、パッシベーション層６０６によってキャリアウェーハから電気的に絶縁された金属層６０４へ接合される。接合パッド６０５をキャリアウェーハの後側上にオーバーレイして、サブマウント、ヒートシンク、プリント回路基板または他の任意のパッケージへと、レーザチップを取り付ける手段を提供する。この構造において、キャリアウェーハは導電性でなくてもよい。レイアウトＥおよび添付の断面図Ｆは、同様の構造をレイアウトＣとして示すが、キャリアウェーハは、導電性であり、レーザメサのための共通電極として機能する。パッシベーション層をキャリアと、背面側の接合パッド６０５との間に堆積させて、サブマウント、ヒートシンク、回路基板または取り付け先である他の種類のパッケージからチップを電気的に絶縁させる。
【００９８】
図４５は、本発明によるマルチダイレーザチップのレイアウトの概略図である。レイアウトＡおよび添付の断面図Ｂは、キャリアウェーハ７０１の単一化ピースと、エピタキシャル基板から移動された３つのレーザダイ７０２と、ダイへの電気的接続のための金属トレースおよび導電性の貫通ビア７０３とを含むレーザチップを示す。これらの貫通ビアは、キャリアウェーハを貫通し、接合パッド（図示せず）によって被覆され得る。レーザダイは、共通電極７０４を介してキャリアへ接合されるが、レーザデバイスへのリッジ側接点が共通電極金属から電気的に絶縁され、共通電極から絶縁された貫通ビアへ接続される。パッシベーション層７０５は、レーザダイおよび共通電極をダイの下側に配置された金属充填した貫通ビアから孤立させる。このダイは、ダイの下側のより高い熱伝導率を領域に提供して熱抽出を容易にするが、レーザダイから電気的に絶縁される。本実施形態において、キャリアウェーハは、電気的に絶縁させる必要がある。
【００９９】
図４６は、本発明の実施形態による、マルチダイレーザチップのレイアウトおよび製造の概略図である。レイアウトＡは、ダイ接合後でありかつレーザデバイスの単一化および製造前のチップを示す。レーザダイ８０１は、接合パッド８０２を介してキャリアウェーハ８０４へ接合される。キャリアウェーハは、導電性であり、共通電極として機能する。接合パッド８０５は、チップをヒートシンク、サブマウントまたはパッケージへ提供する手段およびデバイスへの電気的接続手段が得られるように、キャリアウェーハの背面側上にオーバーレイされる。パッシベーション層８０３により、個々のレーザダイ上のデバイスへの電気接触を提供する導電性層８０７からキャリアウェーハが分離される。第２のパッシベーション層８０６がダイ上にオーバーレイされ、導電性層が第２のパッシベーション層上にオーバーレイされて、電気的に絶縁された電気接触を、中間ダイに提供する。この配置構成により、ワイヤ接合によりアクセス可能なように十分に幅広でありつつ、レーザリッジの長さ全体へ接続する接合パッドを形成することが可能になる。平面図Ｃは、キャリアウェーハ上に製造されたこれらのデバイスのアレイの一部を示す。線８０８および８０９は、キャリアウェーハを単一化して個々のレーザチップとすることと、レーザデバイスの前ファセットおよび後ファセットを形成することとのために用いられる劈開の位置を示す。レーザスキップ印付け８１０を用いて、劈開のためのガイドを提供する。この構成の場合、劈開のガイドのために単一の結晶キャリアウェーハが必要となる。
【０１００】
図４７は、一例におけるＧａＮベース発光ダイオード（ＬＥＤ）およびレーザダイオード（ＬＤ）のエネルギー変換効率対入力電力密度の概略図である。レーザダイオードの典型的な動作様式は、ＬＥＤのものよりもずっと高く、これは、レーザダイオードの出力密度をＬＥＤのものよりもずっと高くすることができることを示す。この図は、参照符号２からとられた点に留意されたい。
【０１０１】
図４８は、本発明の一例の概略図である。集積型の低コストレーザベース光モジュール（３００１）は、１つ以上の青色レーザダイオード（３００２）と、共通基板（３００４）へ取り付けられた波長変換要素（３００３）とを含む。金属トレース（３００５）により、共通基板への電気的相互接続および熱的接続が可能になる。
【０１０２】
図４９は、本発明の別の例の概略図である。集積型の低コストのレーザベース光モジュール（３００６）は、１つ以上の青色レーザダイオード（３００２）と、共通基板（３００４）へ取り付けられた波長変換要素（３００３）とを含む。金属トレース（３００５）により、共通基板への電気的相互接続および熱的接続が可能になる。
【０１０３】
図５０は、本発明の別の実施例の概略図である。集積型の低コストのレーザベース光モジュール（３００７）は、１つ以上の青色レーザダイオード（３００２）と、共通基板（３００４）へ取り付けられた波長変換要素（３００３）とを含む。金属トレース（３００５）により、共通基板への電気的相互接続および熱的接続が可能になる。
【０１０４】
図５１（４０）は、一例における、集積型の低コストのレーザベース光モジュール（３００１）の模式断面図である。１つ以上の青色レーザダイオード（３００２）および波長変換要素（３００３）が、共通基板（３００４）へ取り付けられる。金属トレース（３００５）により、電気的相互接続が可能になる。熱的にかつ電気的に伝導性である取り付け材料（３００９）を用いて、レーザダイオードおよび波長変換要素の双方を、共通基板（３００４）へ取り付ける。任意選択の反射要素（３０１０）は、波長変換要素と取り付け材料との間に挿入され得る。共通基板が導電性である場合、任意選択の電気的に絶縁層（３０１１）が共通基板へ付加され得る。
【０１０５】
図５２は、１つ以上の青色レーザダイオード（３００２）からの光がフィーチャ（３０１３）を通じて波長変換要素（３００３）に結合される例を模式的に示す。任意選択の光学要素（３０１４）を用いて、結合効率を向上させることができる。任意選択の光反射要素（３００９）が波長変換要素の側に取り付けられ得、付随フィーチャはフィーチャ（３０１３）と整列される。
【０１０６】
図５３は、集積型の低コストのレーザベース光モジュール（３０１５）の別の実施例の概略図である。ここで、共通基板（３００４）は、光学的に透明である。１つ以上の青色レーザダイオード（３００２）からの光は、波長変換要素の露出表面の大部分を覆う任意的な反射要素（３０１０）中のアパチャ（３０１３）を通じて、波長変換要素（３００３）に結合される。光学出口アパチャ（３０１６）は、矢印（３０１７）によって示すように、透明な共通基板を通じて光を下方に出射させることを可能としている。
【０１０７】
図５４は、一実施例における、１つ以上の集積型の低コストのレーザベース光源（３０２０）と、ヒートシンク（３０２１）と、出射ビーム（３０２２）のスペクトル含有量を形成または変更するための任意選択の光学要素と、任意選択の集積型の電子電源（３０２３）と、任意選択の電子接続要素（３０２４）とを含む集積型の照明装置（３０１９）を模式的に示す。
【０１０８】
読者のためのさらなる背景として、窒化ガリウムおよび関連結晶は、バルク形態で生成することが困難である。ＧａＮの大領域ブールを生成することが可能な成長技術は、未だにその初期段階にあり、全配向のためのコストは、他の半導体基板（例えば、Ｓｉ、ＧａＡｓおよびＩｎＰ）の類似のウェーハサイズよりもずっと高価である。大領域の独立型のＧａＮ基板（例えば、直径が２インチ以上のもの）が市販されているものの、これらの基板は、より従来のシリコン、サファイア、ＳｉＣ、ＩｎＰおよびＧａＡｓ基板よりも高コストである、
【０１０９】
このように、ガリウムおよび窒素を含有する基板が高コストであり、ウェーハサイズのスケールアップも困難であり、小型ウェーハの処理に固有の非効率もあるため、基板およびエピタキシャル材料の利用を最大化することが極めて所望されている。横方向のキャビティレーザダイオードの作製においては、最短ダイ長さがレーザキャビティ長によって決定されることが通例であるが、最短ダイ幅は、例えば、ワイヤ接合パッドといった他のデバイスコンポーネント、または例えば、ダイ取り付けプロセスにおけるダイ取り扱いのための機械的領域といった考慮事項によって決定される。すなわち、レーザキャビティ長は、レーザダイ長を制限する一方、レーザダイ幅は典型的にはレーザキャビティ幅よりもずっと大きい。ＧａＮ基板およびエピタキシャル材料が極めて重要となるのはレーザキャビティ領域およびその近傍のみにおいてであるため、レーザキャビティの領域のみをこれらの比較的低コストの材料から形成し、接合パッドおよびチップの機械的構造をより低コストの材料から形成するための新規な方法を発明するための絶好の機会を提示する。レーザキャビティ幅の典型的な寸法は約１〜３０μｍであり、ワイヤ接合パッドの幅は〜１００μｍである。すなわち、ワイヤ接合パッド幅の制限と、機械的取り扱いについての考慮事項とをＧａＮチップ寸法から排除することができれば、＞３〜１００倍よりも多くのレーザダイオードダイを単一のエピタキシャルウェーハから作製することが可能になる。これを換算すると、エピタキシおよび基板コストが、＞３〜１００倍低下する。従来のデバイス設計においては、比較的大型の接合パッドがエピタキシーウェーハによって機械的に支持されるが、半導体の材料特性を、構造的支持を超えて利用することは無い。
【０１１０】
一例において、本発明は、第２の基板（すなわち、キャリアウェーハ）がエピタキシャル的に成長された基板からレーザダイオードを含む半導体材料を移動させる方法である。この方法により、１つ以上のＡｌＩｎＧａＮまたはＡｌＩｎＧａＰレーザデバイスをキャリアウェーハへ移動させることが可能になる。レーザデバイスをそのオリジナル基板からキャリアウェーハへ移動させると、いくつかの利点が得られる。第１に、発光領域を必要なエピタキシャル材料から製造しつつ、ワイヤ接合パッドまたは他の構造要素が比較的低コストのキャリアウェーハによって機械的に支持されるようにエピタキシャル材料をキャリアウェーハ上に拡散させることにより、ガリウムおよび窒素を含有する基板上の所与のエピタキシャル領域から作製することが可能なＧａＮレーザデバイスの数が最大化される。その結果、全てのガリウムおよび窒素ベースレーザダイオードにおけるチップコストが大幅に低下する。
【０１１１】
別の利点として、レーザダイオード以外のコンポーネントによって垂直に設けられた光電子工学デバイスの複数の特徴が、キャリアウェーハ内に統合される点がある。例えば、レーザデバイス材料のための機械的キャリアとも、熱的に伝導性でありかつ電気的に絶縁する接続をレーザデバイスパッケージおよびヒートシンクへ提供するサブマウントとしても機能するように、キャリアウェーハ材料を選択することができる。これは、キャリアウェーハからの個々のチップの単一化後に得られた部分がフルに機能するレーザ発光デバイスである点において、主な利点である。典型的には、サブマウントは、ワイヤ接合パッドへ接続されたはんだパッドにより、パターニングされる。この意味において、サブマウント上のレーザダイは、簡単なレーザパッケージであり、レーザデバイスへ機械的支持および電気アクセスを提供し、任意のレーザベース光源の基本的な構成ブロックとみなすことができる。キャリアウェーハおよびサブマウントの機能を組み合わせることにより、本発明は、比較的高価なピック＆プレースステップおよび組み立てステップならびに別個のサブマウントのコストを回避する。
【０１１２】
別の利点として、デバイス作製ステップの大部分をキャリアウェーハへ移動されたダイ上で行うことが可能な点がある。キャリアウェーハサイズは任意であるため、レーザデバイスの作製時における各処理ステップのコストをほとんどのより多数のデバイス間で共有することにより、作製コストを大幅低減できるように、複数の基板からのダイを同じキャリアウェーハへ接合できるだけの十分に大きなキャリアサイズを選択することが可能である。さらに、封入ステップをキャリアウェーハ上において直接行うことおができるため、環境的にシールされたレーザチップの製造を、並列処理方法を用いて行うことが可能になる。その結果得られたデバイスは、封入されていてもいなくても、真のチップスケールパッケージ中のレーザデバイスとなる。
【０１１３】
別の利点として、本発明においては、レーザデバイスを含むエピタキシャル材料の基板からの移動を基板の破壊無しに行うため、基板をより多数のデバイスの成長のために再生および再利用することが可能になる。基板を多数回再生できる場合、有効な基板コストが、オリジナル基板のコストではなく再生コストにずっと近くなる。より成熟した化合物半導体材料と比較して基板が小型かつ高価であるＧａＮレーザダイオードなどのデバイスの場合、これらの利点により、レーザデバイスの作製コストが大幅に低下する。
【０１１４】
簡単にまとめると、本発明の実施形態において、基板ウェーハの表面領域を被覆するデバイス層によって構成された光電子工学デバイスウェーハが用いられる。基板材料は、ＧａＮ、サファイア、ＳｉＣ、ＳｉおよびＧａＡｓであり得るが、他のものであってもよい。光電子工学デバイス層は、ドライエッチング、ウェットエッチングまたはレーザ放射に起因する分解によって選択的に除去可能なように設計された、１つ以上の層により基板から分離される。接合材料は、光電子工学デバイス層の表面上に堆積される。接合材料はまた、ブランケットコーティングとして堆積されるかまたはキャリアウェーハ上にパターニングされる。標準的なリソグラフィックプロセスを用いてデバイスウェーハをマスクした後、このデバイスウェーハをドライまたはウェットのエッチングプロセスによってエッチングして、犠牲層を露出させるビアを開口させる。選択的エッチプロセスを用いて、光電子工学デバイス層を無傷のまま残しつつ、犠牲層を除去する。選択的な除去プロセスがウェットエッチである場合、保護パッシベーション層を用いて、エッチ選択性が不完全である場合にデバイス層がエッチへ露出する事態を回避することができる。この選択的除去により、デバイス層がアンダーカットされる。
【０１１５】
マスクの特殊なフィーチャは、アンダーカットデバイス層へ取り付けられるが、アンダーカットするのには大きすぎるかまたは（マスク設計に起因して）犠牲層が除去されていない領域を含み得、このようなフィーチャが用いられ得、あるいは、これらのフィーチャは、エッチングに対して抵抗性である金属または誘電体によて構成され得る。これらのフィーチャは、アンカーとして機能して、アンダーカットデバイス層が基板から外れる事態を回避する。このような基板への部分的取り付けは、アンダーカットデバイス層と、接合時に破壊される可能性のある基板との間に細長接続が得られるように、犠牲層を不完全に除去することにより、達成することができる。その後、キャリアウェーハおよびデバイスウェーハ上の接合材料の表面を接触させ、アンダーカットデバイス層のアンカーまたは犠牲層の残りの材料への取り付けよりも高強度の接合が形成される。接合後、キャリアおよびデバイスウェーハの分離により、デバイス層をキャリアウェーハへ移動させる。
【０１１６】
本発明によれば、レーザダイを基板上に極めて高密度で作製することが可能になる。この高密度は、現行の作製プロセスを用いて構築されたレーザデバイスよりも高い。レーザダイを、基板上でのものよりも大きなピッチ（例えば、より低い密度）でキャリアウェーハへ移動させる。キャリアウェーハは、より低コストの材料またはキャリアをサブマウントとして用いることを可能にする材料特性を含む材料で構成してもよいし、あるいは、キャリアウェーハは、人工ウェーハ（例えば、標準的なリソグラフィックプロセスによって作製された不動態化層および電気要素）であってもよい。移動後、標準的なリソグラフィックプロセスを用いて、ダイを処理してレーザデバイスとすることができる。キャリアウェーハ直径は、複数のガリウムおよび窒素含有基板からのレーザダイを単一のキャリアへ移動させ、標準的なリソグラフィックプロセスにより並列処理してレーザデバイスとすることができるように、選択され得る。
【０１１７】
特定の実施形態において、窒化ガリウム基板部材は、極性結晶表面領域を有する点において特徴付けられるバルクＧａＮ基板であるが、他のものであってもよい。特定の実施形態において、バルク窒化物ＧａＮ基板は、窒素を含み、約１０Ｅ５ｃｍ―２〜約１０Ｅ７ｃｍ―２であるかまたは１０Ｅ５―２未満の表面転位密度を有する窒化物結晶またはウェーハは、ＡｌｘＩｎｙＧａ１−ｘ−ｙＮを含み得、ここで０≦ｘ、ｙ、ｘ＋ｙ≦１である。１つの特定の実施形態において、窒化物結晶は、ＧａＮを含む。１つ以上の実施形態において、ＧａＮ基板は、表面に対して実質的に直角または斜めの方向において貫通転位を約１０Ｅ５ｃｍ−２〜約１０Ｅ８ｃｍ−２の濃度において有する。直角または斜め方向の転位の結果、表面転位密度は、約１０Ｅ５−２〜約１０Ｅ７−２または約１０Ｅ５ｃｍ−２未満である。特定の実施形態において、デバイスは、わずかにオフカットされた極性基板上に作製され得る。
【０１１８】
基板は、典型的には、以下のエピタキシャル的に成長された要素非限定的例のうち１つ以上を備える：
○Ｓｉまたは酸素ドーピングレベルが約５Ｅ１６ｃｍ−３〜約ＩＥ１９−３の、厚さ約５０ｎｍ〜約６０００ｎｍのｎ−ＧａＮクラッディング領域；
○高インジウム含有量および／または厚いＩｎＧａＮ層（単数または複数）または超ＳＣＨ領域のＩｎＧａＮ領域；
○ＩｎＧａＮ領域を被覆する、より高バンドギャップのひずみ制御領域；
○任意選択的に、ＩｎＧａＮ領域を被覆するＳＣＨ領域；
○約１．５〜１５．０ｎｍのＧａＮまたはＩｎＧａＮバリアによって分離された１〜５個の約１．０〜５．５ｎｍのＩｎＧａＮ量子井戸を含む量子井戸活性領域層；
○任意選択的に、インジウムのモル分率が約１％〜約１０％であり、厚さが約１５ｎｍ〜約２５０ｎｍであるＩｎＧａを含むｐ側ＳＣＨ層；
○アルミニウムのモル分率が約５％〜約２０％であり、厚さが約１０ｎｍ〜約１５ｎｍであり、ＭｇでドープされたＡｌＧａＮを含む電子遮蔽層；
○厚さ約４００ｎｍ〜約１０００であり、Ｍｇドーピングレベルが約５Ｅ１７ｃｍ−３〜約ｌＥ１９ｃｍ−３であるｐ−ＧａＮクラッディング層；
○厚さが約２０ｎｍ〜約４０ｎｍであり、Ｍｇドーピングレベルが約ｌＥ２０ｃｍ−３〜約ＩＥ２１ｃｍ−３であるｐ＋＋ＧａＮ接触層。
【０１１９】
典型的には、これらの領域はそれぞれ、金属有機化学堆積（ＭＯＣＶＤ）のエピタキシャル堆積技術、分子線エピタキシー（ＭＢＥ）、またはＧａＮ成長に適した他のエピタキシャル成長技術を少なくとも用いて形成される。１つ以上の実施形態によれば、活性領域は、１個〜約２０個の量子井戸領域を含み得る。一例として、ｎ型ＡｌｕＩｎｖＧａ１−ｕ−ｖＮ層の堆積を所定の厚さを達成するように所定時間行った後、活性層を堆積させる。活性層は、単一の量子井戸または複数の量子井戸（約２〜１０量子井戸）を含み得る。量子井戸は、ＩｎＧａＮウェルおよびＧａＮバリア層を含み得る。他の実施形態において、ウェル層およびバリア層は、ＡｌｗＩｎｘＧａ１−ｗ−ｘＮおよびＡｌｙＩｎｚＧａ１−ｙ−ｚＮをそれぞれ含み得、ここで、０≦ｗ、ｘ、ｙ、ｚ、ｗ＋ｘ、ｙ＋ｚ≦１、ここで、ｗ＜ｕ、ｙおよび／またはｘ＞ｖ、ｚであり、これにより、ウェル層（単数または複数）のバンドギャップは、バリア層（単数または複数）およびｎ型層のものよりも少数になる。ウェル層およびバリア層はそれぞれ、約１ｎｍ〜約１５ｎｍの厚さを持ち得る。別の実施形態において、活性層は複ヘテロ構造を含み、ＩｎＧａＮまたはＡｌｗＩｎｘＧａ１−ｗ−ｘＮ層は厚さ約１０ｎｍ〜約１００ｎｍであり、ＧａＮまたはＡｌｙＩｎｚＧａ１−ｙ−ｚＮ層によって包囲され、ここで、ｗ＜ｕ、ｙおよび／またはｘ＞ｖ、ｚである。活性層の組成および構造は、事前選択された波長で光発光が得られるように、選択される。活性層は、非ドープのままであるか（または非意図的にドープされる）か、あるいはｎ型またはｐ型ドープされ得る。
【０１２０】
活性領域は、電子遮蔽領域および別個の閉じ込めヘテロ構造も含み得る。いくつかの実施形態において、電子遮蔽層を堆積させると好適である。電子遮蔽層は、ＡｌｓＩｎｔＧａ１−ｓ−ｔＮを含み得、ここで、０≦ｓ、ｔ、ｓ＋ｔ≦１であり、バンドギャップが活性層よりも高く、ｐ型ドープされ得、あるいは、電子遮蔽層は、ＡｌＧａＮおよびＧａＮの交互の層を含むＡｌＧａＮ／ＧａＮ超格子構造を含む。あるいは、電子遮蔽層が無い場合もある。上記したように、ｐ型窒化ガリウム構造は、電子遮蔽層および活性層（単数または複数）上に堆積される。ｐ型層は、約１０Ｅ１６ｃｍ−３〜約１０Ｅ２２ｃｍ−３のレベルまでＭｇでドープされ得、厚さが約５ｎｍ〜約１０００ｎｍであり得る。電気接触の向上のため、ｐ型層の最も外側の１〜５０ｎｍは、層の残り部分よりもより深くドープされ得る。
【０１２１】
図４は、現行技術のＧａＮレーザダイオード構造を示す簡略化した概略断面図である。本図は一例に過ぎず、本明細書中の特許請求の範囲を過度に制限するものではない。当業者であれば、本開示を鑑みて、他の改変例、変更例および代替例を認識するであろう。図示のように、レーザデバイスは、下側のｎ型金属バック接点領域２０１を有する窒化ガリウム基板２０３を含む。実施形態において、金属バック接点領域は、以下に述べるような適切な材料によって構成される。接触領域のさらなる詳細が、本明細書全体において記載され、より詳細には、以下の通りである。
【０１２２】
実施形態において、デバイスは、被覆型のｎ型窒化ガリウム層２０５、活性領域２０７、およびレーザストライプ領域２１１として構造された被覆ｐ型窒化ガリウム層を有する。さらに、デバイスは、ｎ側別個の閉じ込めヘテロ構造（ＳＣＨ）２０６、ｐ側導波路層またはＳＣＨ２０８、ｐ−ＡｌＧａＮＥＢＬ２０９などの他のフィーチャも含む。実施形態において、デバイスは、また、接触領域を形成するためのｐ＋＋型窒化ガリウム材料２１３を有する。実施形態において、ｐ＋＋型接触領域は、適切な厚さを有し、約１０ｎｍ〜約５０ｎｍの範囲であってもよいし、あるいは他の厚さであってもよい。実施形態において、ドーピングレベルは、ｐ型クラッディング領域および／またはバルク領域よりも高い場合がある。実施形態において、ｐ＋＋型領域のドーピング濃度は、例えば約ｌ０１９〜１０２１Ｍｇ／ｃｍ３の範囲である。ｐ＋＋型領域は好適には、半導体領域と被覆金属接触領域との間にトンネリングを発生させる。実施形態において、これらの領域はそれぞれ、少なくとも金属有機化学堆積（ＭＯＣＶＤ）のエピタキシャル堆積技術、分子線エピタキシー（ＭＢＥ）、またはＧａＮ成長に適した他のエピタキシャル成長技術を用いて形成される。実施形態において、エピタキシャル層は、ｎ型窒化ガリウム層を被覆する高品質のエピタキシャル層である。いくつかの実施形態において、高品質の層は、例えばｎ型材料を形成するためのＳｉまたはＯでドープされ、その際のドーパント濃度は、約１０１６ｃｍ−３〜約１０２０ｃｍ−３である。
【０１２３】
デバイスは、オフカット結晶配向表面領域の一部を被覆して形成されるレーザストライプ領域を有する。一例として、図３は、ｍ方向において劈開またはエッチトミラーと共に整列されたキャビティを備えた極性ｃ面レーザダイオードの簡単な概略図である。レーザストライプ領域は、実質的にｍ方向にあるキャビティ配向によって特徴付けられる。このｍ方向は、ａ方向に対して実質的に垂直であるが、実質的にａ方向に整列されたキャビティなどの他の方向であってもよい。レーザストライプ領域は、第１の端部１０７および第２の端部１０９を有し、相互に対向する一対の劈開ミラー構造を有する｛０００１｝ガリウムおよび窒素含有基板上にｍ方向に形成される。第１の劈開ファセットは、反射コーティングを含み、第２の劈開ファセットは、コーティング、反射防止コーティングを含まず、あるいはガリウムおよび窒素を含有する材料を露出させない。第１の劈開ファセットは、第２の劈開ファセットに対して実質的に平行である。第１の劈開ファセットおよび第２の劈開ファセットは、実施形態に従ってスクライビングおよび破壊プロセスによって提供されるか、またはエッチング技術（反射エッチング（Ｒ１Ｅ）、誘導結合プラズマエッチング（ＩＣＰ）、または化学的促進型イオンビームエッチング（ＣＡＩＢＥ）、または他の方法を用いたエッチング技術によって提供される。第１のミラー表面および第２のミラー表面はそれぞれ、反射コーティングを含む。コーティングは、二酸化ケイ素、ハフニア、およびチタニア、タンタル五酸化物、ジルコニア、その組み合わせなどから選択される。設計に応じて、ミラー表面は、反射防止コーティングも含み得る。
【０１２４】
特定の実施形態において、ファセット形成方法は、パターン形成のために基板をレーザへ晒すことを含む。好適な実施形態において、パターンは、１つ以上のリッジレーザのための一対のファセットの形成のために構成される。好適な実施形態において、対のファセットは、相互に対向し、相互に平行にアライメントされる。好適な実施形態において、方法は、レーザバーをスクライブために、ＵＶ（３５５ｎｍ）レーザを用いる。特定の実施形態において、レーザは、１つ以上の異なるパターンおよび外形で構成された正確なライン印付けを可能にするシステム上に構成される。１つ以上の実施形態において、レーザスクライビングは、用途に応じて背面側、前面側または両側に行われ得る。もちろん、他の変更例、改変例などもあり得る。
【０１２５】
特定の実施形態において、方法は、後側レーザスクライビングなどを用いる。背面側レーザスクライビングを用いる場合、方法は好適には、ＧａＮ基板の後側上のレーザバーに対して垂直である連続的線形レーザスクライブを形成する。特定の実施形態において、レーザスクライブは、概ね深さ約１５〜２０ｕｍまたは他の適切な深さである。好適には、後側スクライビングが有利であり得る。すなわち、レーザスクライブプロセスは、レーザバーまたは他の類似のパターンのピッチに依存しない。そのため、背面側レーザスクライビングを用いた場合、好適な実施形態に従って、各基板上のレーザがより高密度になり得る。しかし、特定の実施形態において、背面側レーザスクライビングを用いた場合、ファセットのうち１つ以上の上のテープから残留物が発生し得る。特定の実施形態において、後側レーザスクライブを行うには、テープ上において基板が下方を向くことが必要になる場合が多い。前側レーザスクライビングを用いた場合、基板の後側は、テープと接触する。もちろん、他の変更例、改変例などもあり得る。
【０１２６】
レーザスクライブパターン：レーザマスクのピッチは約２００μｍであるが、他の値であってもよい。実施形態において、方法は、２００ｕｍピッチの場合に３０ｕｍダッシュと共に１７０ｕｍスクライブを用いる。好適な実施形態において、熱による影響を受けやすいレーザリッジから遠方にあるレーザの熱影響ゾーンを維持しつつ、スクライブ長さを最大化または増加させる。
【０１２７】
レーザスクライブ外形：外形を鋸歯状にすると、ファセット粗さが最小になることが多い。鋸歯状外形により、材料中の応力集中が極めて高くなり、その結果、劈開の伝播がずっと容易かつ／またはより効率的になると考えられている。
【０１２８】
特定の実施形態において、ファセット形成方法は、パターン形成のために基板を機械的スクライビングに晒すことを含む。好適な実施形態において、パターンは、１つ以上のリッジレーザのための一対のファセットの形成のために構成される。好適な実施形態において、対のファセットは、相互に対向し、相互に平行にアライメントされる。好適な実施形態において、方法においては、レーザバーを物理的にスクライブするためにダイヤモンド先端を用いたスクライブを用いるが、当業者に明らかなように、ＧａＮよりも高硬度の任意の材料を先端に備えたスクライブであれば、適切に用いられる。特定の実施形態において、レーザは、１つ以上の異なるパターンおよび外形で構成された高精度のスクライブ線を可能にするシステム上に構成される。１つ以上の実施形態において、レーザスクライビングは、用途に応じて背面側、前面側または両側に行われ得る。もちろん、他の変更例、改変例などもあり得る。
【０１２９】
特定の実施形態において、方法は、背面側スクライビングなどを用いる。背面側レーザスクライビングを用いる場合、方法は好適には、ＧａＮ基板の背面側のレーザバーに対して垂直である連続的線形レーザスクライブを形成する。特定の実施形態において、レーザスクライブは、概して深さ約１５〜２０ｕｍまたは他の適切な深さである。好適には、背面側スクライビングが有利であり得る。すなわち、レーザスクライブプロセスは、レーザバーまたは他の類似のパターンのピッチに依存しない。そのため、背面側レーザスクライビングを用いた場合、好適な実施形態に従って、各基板上のレーザがより高密度になり得る。しかし、特定の実施形態において、背面側レーザスクライビングを用いた場合、ファセットのうち１つ以上の上のテープから残留物が発生し得る。特定の実施形態において、背面側の機械的スクライブを行うには、テープ上において基板が下方を向くことが必要になる場合が多い。前面側機械的スクライビングを用いた場合、基板の背面側がテープと接触する。もちろん、他の変更例、改変例などもあり得る。
【０１３０】
化学的促進型イオンビームエッチング（ＣＡＩＢＥ）、誘導結合プラズマ（ＩＣＰ）エッチングまたは反応性イオンエッチング（ＲＩＥ）などのエッチ技術を用いた場合、平滑な垂直のエッチ側壁領域が得られ、エッチされたファセットレーザダイオードにおけるファセットとして機能し得ることが周知である。エッチファセットプロセスにおいて、マスキング層を、ウェーハ表面上に堆積およびパターニングする。エッチマスク層は、誘電体（例えば、二酸化ケイ素（ＳｉＯ２）、シリコン窒化物（ＳｉｘＮｙ）、これらの組み合わせまたは他の誘電体材料）を含み得る。さらに、マスク層は、ＮｉまたはＣｒなどの金属層を含み得るが、金属および誘電体を含む金属組み合わせのスタックまたはスタックを含んでもよい。別のアプローチにおいて、フォトレジストマスクを単独で用いてもよいし、あるいは誘電体および／または金属と組み合わせて用いてもよい。エッチマスク層を、従来のフォトリソグラフィおよびエッチステップを用いてパターニングする。アライメントリソグラフィが、接触アライナーまたはステッパーアライナーと共に行われ得る。このようなリソグラフィック的に規定されたミラーにより、高レベルの制御が設計技術者にとって可能になる。エッチマスク上部上のフォトレジストマスクのパターニング完了後、ウェットエッチまたはドライエッチ技術を用いて、パターンをエッチマスクへ移動させる。最後に、ＣＡＪＢＥ、ＩＣＰ、ＲＩＥおよび／または他の技術から選択されたドライエッチング技術を用いて、ファセットパターンをウェーハ中にエッチする。エッチされたファセット表面は、ウェーハ表面から約８７〜約９３°、あるいは、約８９〜約９１°の高い垂直度を有しなければならない。エッチされたファセット表面領域は、二乗平均平方根粗さ値が約５０ｎｍ、２０ｎｍ、５ｎｍまたは１ｎｍ未満の極めて平滑なものでなくてはならない。最後に、エッチされたものは、実質的に損傷ゼロでなくてはならず、非放射再結合中心として機能することができるため、ＣＯＭＤ閾値が低下する。ＣＡＩＢＥは、任意の固有のエッチ角度を補償するためにウェーハ段を傾斜させることができる能力に起因して垂直度の高いエッチを提供しつつ、エッチの化学的性質に起因して、極めて高い平滑性および側壁の損傷低減を可能にすることが公知である。
【０１３１】
レーザストライプは、長さおよび幅によって特徴付けられる。長さ範囲は約５０ミクロン〜約３０００ミクロンであるが、好適には約１０ミクロン〜約４００ミクロン、約４００ミクロン〜約８００ミクロンまたは約８００ミクロン〜約１６００ミクロンがよいが、他の範囲もあり得る。ストライプの幅は約０．５ミクロン〜約５０ミクロンであるが、単一の横方向モード動作の場合は好適には約０．８ミクロン〜約２．５ミクロンがよく、あるいはマルチ横モード動作の場合は約２．５ｕｍ〜約３５ｕｎがよいが、他の寸法もあり得る。特定の実施形態において、本デバイスの幅は、例えば約０．５ミクロン〜約１．５ミクロンであり、幅約１．５ミクロン〜約３．０ミクロンであり、幅約３．０ミクロン〜約３５ミクロンである。特定の実施形態において、幅は、実質的に一定の寸法であるが、若干変動があり得る。幅および長さは、しばしばながら当該分野において普通に用いられるマスキングおよびエッチングプロセスを用いて形成される。
【０１３２】
レーザストライプは、ドライエッチングまたはウェットエッチングから選択されたエッチングプロセスによって提供される。デバイスは、また、ｐ型接触領域を露出させる被覆誘電体領域を有する。接触領域を被覆するのは接触材料であり、金属または導電性酸化物またはその組み合わせであり得る。ｐ型電気接点は、熱蒸着、電子ビーム蒸着、電気めっき、スパッタリングまたは別の適切な技術によって堆積され得る。基板の研磨領域を被覆しているのは、第２の接触材料である。第２の接触材料は、金属または導電性酸化物またはその組み合わせであり得、ｎ型電気接点を含む。ｎ型電気接点は、熱蒸着、電子ビーム蒸着、電気めっき、スパッタリングまたは別の適切な技術によって堆積され得る。
【０１３３】
ガリウムおよび窒素含有基板にかかるコストが高く、ガリウムおよび窒素を含有する基板サイズのスケールアップが困難であり、小型ウェーハの処理には固有に非効率性が発生し、その上供給にも制限がある可能性があるため、利用可能なガリウムおよび窒素を含有する基板および被覆エピタキシャル材料の利用の最大化が極めて所望されている。横方向のキャビティレーザダイオードの作製においては、最短ダイサイズは、レーザキャビティ幅ではなく、例えば、ワイヤ接合パッドまたは機械的ハンドリング検討事項といったデバイスコンポーネントによって決定されることが多い。ダイサイズの最小化は、製造コストの低減において極めて重要である。なぜならば、ダイサイズが小さくなるほど、より多数のデバイスを１回の処理実行で単一のウェーハ上に作製することが可能であるからである。本発明は、エピタキシャル材料を、ダイ拡張プロセスを介してキャリアウェーハ上に拡散させることにより所与のガリウムおよび窒素含有基板および被覆エピタキシャル材料から作製され得るデバイス数を最大化する方法である。
【０１３４】
ＡｌＩｎＧａＡｓＰレーザデバイスについて、これらのデバイスは、ＧａＡｓまたはＧｅ製の基板を含むが、他のものであってもよい。本明細書で用いられるように、「基板」という用語は、バルク基板を含み得るか、または例えば、ヒ素またはリンを含むエピタキシャル領域といった被覆成長構造または例えば、ｎ型ＡｌＧａＡｓ、組み合わせといった機能領域を含み得る。デバイスは、ＧａＡｓ、ＡｌＡｓ、ＡｌＧａＡｓ、ＩｎＧａＡＳ、ＩｎＧａＰ、ＡｌＩｎＧａＰ、ＡＨｎＧａ、ＡｓまたはＡｌＩｎＧａＡｓＰによって構成された基板を被覆する材料を有する。典型的には、これらの領域はそれぞれ、少なくとも金属有機化学堆積（ＭＯＣＶＤ）のエピタキシャル堆積技術、分子線エピタキシー（ＭＢＥ）、またはＡｌＩｎＧａＡｓＰ成長に適した他のエピタキシャル成長技術を用いて形成される。一般的に、これらのデバイスは、発光活性領域よりも屈折率が低いｎ型クラッディング層またはｐ型クラッディング層それぞれの一部を形成し得るｎ型およびｐ型導電層を有する。ｎクラッディング層は、アルミニウムを含むＡｌＩｎＧａＡｓＰの合金によって構成され得る。デバイスは、デバイスの動作時に光を出射する活性領域を含む。活性領域は、周囲の量子バリアでよりもバンドギャップが低い１つ以上の量子井戸を持ち得る。クラッディング層よりも高屈折率な別個の閉じ込めヘテロ構造（ＳＣＨ）を設けることで、光モードの閉じ込めを向上させることができる。ＳＣＨおよび量子井戸は典型的には、ＩｎＧａＰ、ＡｌＩｎＧａＰまたはＩｎＧａＡｓＰによって構成されるが、他の材料もあり得る。
【０１３５】
デバイスは、表面領域の一部を被覆して形成されたレーザストライプ領域を有する。レーザストライプ領域は、相互に対向する一対の劈開ミラー構造を有する第１の端部および第２の端部を有する。第１の劈開ファセットは反射コーティングを含み、第２の劈開ファセットは、コーティング、反射防止コーティングを含まないか、またはＡｓまたはＰを含む材料を露出させる。第１の劈開ファセットは、第２の劈開ファセットに対して実質的に平行である。第１の劈開ファセットおよび第２の劈開ファセットは、実施形態に従ってスクライビングおよび破壊、または例えば、反応性イオンエッチング（ＲＩＥ）、誘導結合プラズマエッチング（ＩＣＰ）、または化学的促進型イオンビームエッチング（ＣＡＩＢＥ）といったエッチング技術、または他の方法を用いたエッチング技術によって設けられる。第１のミラー表面および第２のミラー表面はそれぞれ、反射コーティングを含む。コーティングは、二酸化ケイ素、ハフニア、およびチタニア、タンタル五酸化物、ジルコニア、その組み合わせなどから選択される。設計に応じて、ミラー表面は、反射防止コーティングも含み得る。
【０１３６】
特定の実施形態において、ファセット形成方法は、パターン形成のために基板をレーザに晒すことを含む。好適な実施形態において、パターンは、１つ以上のリッジレーザのための一対のファセットの形成のために構成される。好適な実施形態において、対のファセットは、相互に対向し、相互に平行にアライメントされる。好適な実施形態において、方法は、レーザバーのスクライブのためにＵＶ（３５５ｎｍ）レーザを用いる。特定の実施形態において、レーザは、１つ以上の異なるパターンおよび形状に構成された高精度のスクライブ線を可能にするシステム上に構成される。１つ以上の実施形態において、レーザスクライビングは、用途に応じて背面側、前面側または両側に行われ得る。もちろん、他の変更例、改変例などもあり得る。
【０１３７】
特定の実施形態において、方法は、背面側レーザスクライビングなどを用いる。背面側レーザスクライビングを用いて、方法は好適には、基板の背面側上のレーザバーに対して垂直な連続的線形レーザスクライブを形成する。特定の実施形態において、レーザスクライブは一般的には深さ約１５〜２０μｍまたは他の適切な深さである。好適には、背面側スクライビングが有利であり得る。すなわち、レーザスクライブプロセスは、レーザバーまたは他の類似のパターンのピッチに依存しない。よって、好適な実施形態によれば、後側レーザスクライビングにより、各基板上により高密度のレーザバーが得られる。しかし、特定の実施形態において、後側レーザスクライビングを用いた場合、ファセットの１つ以上の上にテープから残留物が発生し得る。特定の実施形態において、背面側レーザスクライブにおいては、テープ上において基板を下方に向けることが必要になることが多い。前面側レーザスクライビングを用いた場合、基板の背面側は、テープと接触する。もちろん、他の変更例、改変例などもあり得る。
【０１３８】
特定の実施形態において、ファセット形成方法は、パターン形成のために基板を機械的スクライビングすることを含む。好適な実施形態において、パターンは、１つ以上のリッジレーザのための一対のファセットの形成のために構成される。好適な実施形態において、対のファセットは、相互に対向し、相互に平行にアライメントされる。好適な実施形態において、方法は、レーザバーを物理的にスクライブするためにダイヤモンド先端を用いたスクライブを用いるが、当業者に明らかなように、ＧａＮよりも高硬度の任意の材料を先端に備えたスクライブであれば、適切に用いられる。特定の実施形態において、レーザは、１つ以上の異なるパターンおよび形状で構成された高精度のスクライブ線を可能にするシステム上に構成される。１つ以上の実施形態において、レーザスクライビングは、用途に応じて背面側、前面側または両側に行われ得る。もちろん、他の変更例、改変例などもあり得る。
【０１３９】
特定の実施形態において、方法は、背面側スクライビングなどを用いる。背面側レーザスクライビングを用いる場合、方法は好適には、基板の背面側上のレーザバーに対して垂直である連続的線形レーザスクライブを形成する。特定の実施形態において、レーザスクライブは、概して深さ約１５〜２０ｕｍまたは他の適切な深さである。好適には、背面側スクライビングが有利であり得る。すなわち、機械的レーザスクライブプロセスは、レーザバーまたは他の類似のパターンのピッチに依存しない。そのため、背面側レーザスクライビングを用いた場合、好適な実施形態に従って、各基板上のレーザがより高密度になり得る。しかし、特定の実施形態において、背面側レーザスクライビングを用いた場合、ファセットのうち１つ以上の上のテープから残留物が発生し得る。特定の実施形態において、後側の機械的スクライブを行うには、テープ上において基板が下方を向くことが必要になる場合が多い。前面側機械的スクライビングを用いた場合、基板の背面側がテープと接触する。もちろん、他の変更例、改変例などもあり得る。
【０１４０】
化学的促進型イオンビームエッチング（ＣＡＩＢＥ）、誘導結合プラズマ（ＩＣＰ）エッチングまたは反応性イオンエッチング（ＲＩＥ）などのエッチ技術を用いた場合、平滑な垂直のエッチ側壁領域が得られ、エッチされたファセットレーザダイオードにおけるファセットとして機能し得ることが周知である。エッチングファセットプロセスにおいては、マスキング層を、ウェーハ表面上に堆積およびパターニングさせる。エッチングマスク層は、例えば、二酸化ケイ素（ＳｉＯ２）、シリコン窒化物（ＳｉｘＮｙ）、これらの組み合わせ、または他の誘電体材料を含み得る。さらに、マスク層は、ＮｉまたはＣｒなどの金属層を含み得るが、金属および誘電体を含む金属組み合わせのスタックまたはスタックを含んでもよい。別のアプローチにおいて、フォトレジストマスクを単独で用いてもよいし、あるいは誘電体および／または金属と組み合わせて用いてもよい。エッチングマスク層を、従来のフォトリソグラフィおよびエッチステップを用いてパターニングする。アライメントリソグラフィが、接触アライナーまたはステッパーアライナーと共に行われ得る。このようなリソグラフィック的に規定されたミラーにより、高レベルの制御が設計技術者にとって可能になる。エッチングマスク上部上のフォトレジストマスクのパターニング完了後、ウェットエッチまたはドライエッチ技術を用いて、パターンをエッチマスクへ移動させる。最後に、ＣＡＪＢＥ、ＩＣＰ、ＲＩＥおよび／または他の技術から選択されたドライエッチング技術を用いて、ファセットパターンをウェーハ中にエッチする。エッチングされたファセット表面は、ウェーハ表面から約８７〜約９３°またはウ約８９〜約９１°の高い垂直度を有しなければならない。エッチングされたファセット表面領域は、二乗平均平方根粗さ値が約５０ｎｍ、２０ｎｍ、５ｎｍまたは１ｎｍ未満の極めて平滑なものでなくてはならない。最後に、エッチされたものは、非放射再結合中心として機能すると共にＣＯＭＤ閾値が低下するため、実質的に損傷ゼロとし得る。ＣＡＩＢＥは、任意の固有のエッチ角度を補償するためにウェーハ段をチルトさせることができる能力に起因して垂直度の高いエッチを提供しつつ、エッチの化学的性質に起因して、極めて高い平滑性および側壁の損傷低減を可能にすることが公知である。
【０１４１】
レーザストライプは、長さおよび幅によって特徴付けられる。長さ範囲は約５０ミクロン〜約３０００ミクロンであるが、好適には約１０ミクロン〜約４００ミクロン、約４００ミクロン〜約８００ミクロンまたは約８００ミクロン〜約１６００ミクロンがよいが、他の範囲もあり得る。ストライプの幅は約０．５ミクロン〜約５０ミクロンであるが、単一の横方向モード動作の場合は好適には約０．８ミクロン〜約２．５ミクロンがよく、あるいはマルチ横モード動作の場合は約２．５ｕｍ〜約３５ｕｎがよいが、他の寸法もあり得る。特定の実施形態において、幅は、実質的に一定の寸法であるが、若干変動があり得る。幅および長さは、当該分野において共通に用いられるマスキングおよびエッチングプロセスを用いて形成されることが多い。
【０１４２】
レーザストライプは、ドライエッチングまたはウェットエッチングから選択されたエッチングプロセスによって提供される。デバイスは、また、ｐ型接触領域を露出させる被覆誘電体領域を有する。接触領域を被覆するのは接触材料であり、金属または導電性酸化物またはその組み合わせであり得る。ｐ型電気接点は、熱蒸発、電子ビーム蒸発、電気めっき、スパッタリングまたは別の適切な技術によって堆積され得る。基板の研磨領域を被覆しているのは、第２の接触材料である。第２の接触材料は、金属または導電性酸化物またはその組み合わせであり得、ｎ型電気接点を含む。ｎ型電気接点は、熱蒸着、電子ビーム蒸着、電気めっき、スパッタリングまたは別の適切な技術によって堆積され得る。
【０１４３】
本発明においては、レーザデバイス層のリフトオフを可能にするために、エピタキシャル層のうち１つ以上の選択的除去が必要になる。上記した典型的なデバイス構造における全エピタキシャル層は典型的には、構造から除去されるものが無いように、最終デバイスにおいて用いられる。ほとんどの場合、犠牲層は、エピタキシャル構造へ付加され得る。この層は、ａ）エピタキシャル構造中の隣接層に相対して選択的にエッチすることが可能な特性、ｂ）デバイス層中に性能に悪影響を与える欠陥を誘発させないような様態で成長させることが可能な特性、およびｃ）犠牲層選択的除去によってデバイス層のアンダーカットが得られるように、機能デバイス層と基板との間に成長させることが可能な特性を有するものである。いくつかの実施形態において、犠牲層は、エピタキシャル構造中に普通に見けられる層である。例えば、サファイア上に成長された光電子工学デバイス中の材料を選択的に除去するためにレーザリフトオフを用いる場合、犠牲層は、サファイアエピタキシャル表面に隣接する窒化物材料であり得る。いくつかの実施形態において、犠牲層は、デバイス中に普通に見受けられる層の一部を選択的に変更することにより、生成され得る。例えば、良好に制御された注入プロセスにおいて、特定の深さでｎ型ＧａＮ層の選択的エッチを誘発し得る。
【０１４４】
アンダーカットＧａＮベースレーザダイオードの作製のための一実施形態を図６中に示す。この実施形態においては、エピタキシャル層中へエッチされたメサのアレイをアンダーカットするために、バンドギャップ選択的光電化学（ＰＥＣ）エッチが用いられる。エピタキシーウェーハの作製を図６に示す。このプロセスにおいては、バンドギャップによって選択的エッチされたＰＥＣであり得る埋設犠牲領域を設けることが必要になる。ＧａＮベース光電子工学デバイスの場合、ＩｎＧａＮ量子井戸は、ＰＥＣエッチング時において有効な犠牲領域となることが分かっている１．２。図６に示す第１のステップは、犠牲層を露出させるためのトップダウンエッチであり、その後、図６に示すように接合金属の堆積が行われる。犠牲領域を露出させた後、バンドギャップの選択的ＰＥＣエッチを用いて、メサをアンダーカットする。一実施形態において、ＰＥＣエッチ時において犠牲領域のみが光を吸収することでエッチするように、犠牲領域および他の全ての層のバンドギャップを選択する。本発明の別の実施形態において、バンドギャップＰＥＣエッチングプロセス時において双方の層が吸収するように、活性領域よりも高バンドギャップの犠牲領域が用いられる。この実施形態において、図８に示すような側壁上の絶縁保護層を用いて、バンドギャップ選択的ＰＥＣエッチ時において活性領域をエッチングから保護することができる。図８に示す第１のステップは、デバイスの活性領域を露出させるためのエッチである。このステップの後、その後の犠牲領域アンダーカットＰＥＣエッチングステップ時において活性領域のＰＥＣエッチングを遮断する機能を行う保護絶縁層をメサ側壁上に堆積させる。その後、第２のトップダウンエッチを行って犠牲層を露出させ、図８に示すように接合金属を堆積させる。犠牲領域を露出させた後、バンドギャップ選択的ＰＥＣエッチを用いて、メサをアンダーカットする。この時点において、図７に示す選択領域接合プロセスは、作製デバイスを継続する。別の実施形態において、活性領域をドライエッチによって露出させ、活性領域および犠牲領域双方がポンプ光を吸収する。導電性経路が、活性領域を包囲するｐ型およびｎ型クラッディング間に作製される。太陽電池の場合と同様に、空乏領域中の電界に起因して、活性領域からキャリアが搬出される。ｎ型層およびｐ型層を電気的に共に接続することにより、活性領域からホールを継続的に搬出することができ、ＰＥＣエッチングの遅延または回避が可能になる。
【０１４５】
アンダーカットＡｌＩｎＧａＡｓＰベースレーザダイオードは、ＧａＮベースレーザダイオードと同様の方法で生成することができる。いくつかのＡｌＩｎＧａＡｓＰ合金を選択的にエッチするウェットエッチが複数存在する。一実施形態において、ＡｌＧａＡｓまたはＡｌＧａＰ犠牲層は、ＧａＡｓエッチストップ層と共にクラッド成長され得る。ＡｌｘＧａ１−ｘＡｓおよびＡｌｘＧａ１−ｘＰの組成が高い（ｘ＞０．５）場合、ＨＦによるエッチのとき、ＡｌＧａＡｓをほとんど完全な選択性でエッチングすることができる（すなわち、ＡｌＧａＡｓ＞１Ｅ６のエッチング速度にＧａＡｓのエッチング速度を乗算した値）。ＧａＡｓと比較したときに選択的に、高ＩｎＰおよびＡ１Ｐ組成を用いたＩｎＧａＰおよびＡｌｌｎＰをＨＣ１でエッチングすることができる。Ｃ６Ｈ８Ｏ７：Ｈ２Ｏ２：Ｈ２Ｏを用いて、ＧａＡｓをＡｌＧａＡｓに相対して比較的にエッチすることができる。マイクロマシニングＡｌｌｎＧａＡｓＰ合金の当業者に公知の犠牲層、エッチストップ層およびエッチ化学的性質の他の組み合わせが複数存在する。
【０１４６】
一実施形態において、犠牲層のみに多大なエッチングが施されるように犠牲層組成と共に選択されたエッチング溶液へ暴露し、ＡｌｌｎＧａＡｓＰデバイス層を露出させる。組成的に選択的なエッチ時において、例えば、図８に示すような側壁上の二酸化ケイ素、シリコン窒化物、金属またはフォトレジストといったエッチング抵抗保護層を用いて活性領域をエッチングから保護することができる。図８に示す第１のステップにおいて、エッチングを行って、デバイスの活性領域を露出させる。このステップの後、その後の犠牲領域アンダーカットエッチングステップ時において活性領域のエッチングを遮断する機能をする保護絶縁層をメサ側壁上に堆積させる。その後、第２のトップダウンエッチを行って犠牲層を露出させ、図８に示すように接合金属を堆積させる。犠牲領域を露出させた後、組成的に選択的なエッチを用いて、メサをアンダーカットする。この時点において、図７に示す選択領域接合プロセスを用いて、デバイスの作成を継続する。エッチングに対して抵抗性を有する材料の層により、デバイス層を犠牲層から分離する必要がある。これは、犠牲層の部分的除去の後のデバイス層中へのエッチングを回避するためである。
【０１４７】
ダイ拡張プロセスの１つの好適な実施形態の上面図を図５に示す。出発材料は、パターニングされたエピタキシーおよびキャリアウェーハである。本明細書中、「エピタキシーウェーハ」または「エピタキシャルウェーハ」は、活性領域を構成するエピタキシャル材料が載置されて成長されるオリジナルガリウムおよび窒素を含有するウェーハとして定義され、「キャリアウェーハ」は、処理の都合上エピタキシャル層の移動先となるウェーハとして定義される。キャリアウェーハは、コスト、熱伝導率、熱膨張係数、サイズ、導電率、光学特性、および処理能力といった任意の数の基準に基づいて選択することができるがこれらに限定されるわけではない。パターニングされたエピタキシーウェーハは、接合されたエピタキシー領域のその後の選択的剥離が可能になるように製造される。パターニングされたキャリアウェーハは、選択領域接合プロセスが可能なように接合パッドを配置するように製造される。これらのウェーハは、多様なプロセスフローによって作製することができ、いくつかの実施形態について以下に説明する。第１の選択領域接合ステップにおいて、エピタキシーウェーハをキャリアウェーハ上の事前パターニングされた接合パッドと整列させ、圧力、熱および／または超音波処理の組み合わせを用いて、メサを接合パッドと接合させる。接合材料は、属、ポリマー、ワックス、および酸化物といった多様な媒体とし得るがこれらに限定されるわけではない。接合ベッドと接触しているエピタキシャルダイのみが接合される。商用のダイボンダ上において、サブミクロンのアライメント許容度は可能である。その後、エピタキシーウェーハを、脆弱化したエピタキシャル剥離層にでエピタキシー材料を破壊させることで剥離し、所望のエピタキシャル層をキャリアウェーハ上に残留させる。本明細書中、「選択領域接合ステップ」は、このプロセスの単一の反復として定義される。図５に示す図において、エピタキシャルダイのうち１／４をこの第１の選択的接合ステップにおいて移動させて、３／４をエピタキシーウェーハ上に残す。その後、選択領域接合ステップを繰り返して、エピタキシャルダイの第２の１／４、第３の１／４および第４の１／４をパターニングされたキャリアウェーハへ移動させる。この選択領域接合は、任意の数にわたって繰り返され得、図５に示す４つのステップに限定されない。その結果、エピタキシーウェーハ上のオリジナルダイピッチよりも幅広のダイピッチで、エピタキシャルダイのアレイがキャリアウェーハ上に載置される。エピタキシャルウェーハ上のダイピッチをピッチ１と呼び、キャリアウェーハ上のダイピッチをピッチ２と呼び、ここで、ピッチ２はピッチ１よりも大きい。この時点において、標準的なレーザダイオードプロセスは、キャリアウェーハ上において行われ得る。現行技術の方法および本発明に記載の方法を用いて製造されたデバイスの横断面図を図１および図２ａ〜図２ｂにそれぞれ示す。本発明によって可能になるデバイス構造は、光学キャビティに必要な場合は比較的高価なエピタキシー材料のみを含み、キャリアウェーハ上に載置された比較的大型の接合パッドおよび／または他のデバイスコンポーネントを有する。レーザリッジ幅および接合パッドの典型的寸法はそれぞれ、＜約３０μｍ、および＞約１００μｍであり、その結果、３倍以上向上したエピタキシー利用効率が本発明により可能になる。
【０１４８】
本文献において、金−金金属接合を一例として用いるが、多様な酸化物接合、ポリマー接合、ワックス接合などを適切に用い得る。市販のダイ接合装置を用いて、サブミクロンのアライメント許容度が可能である。選択されたメサのみがキャリアウェーハ上の金属接合パッドと接触するように、キャリアウェーハをパターニングする。エピタキシー基板が剥離されると、脆弱化した犠牲領域において接合メサが破壊されるが、接合されていないメサはエピタキシー基板へ取り付けられたままである。その後、この選択領域接合プロセスを繰り返して、残りのメサを所望の構成において移動させることができる。このプロセスは、任意の数の反復にわたって繰り返すことができ、図７に示す２回の反復に限定されない。キャリアウェーハは、約２インチ、３インチ、４インチ、６インチ、８インチおよび１２インチなど任意のサイズであり得るがこれらに限定されるものではない。全ての所望のメサを移動させた後、第２のバンドギャップ選択的ＰＥＣエッチを任意選択的に用いて、残りの犠牲領域材料を全て除去し、平滑表面を得る。この時点において、標準的なレーザダイオードプロセスをキャリアウェーハ上に行うことができる。本発明の別の実施形態において、デバイスコンポーネントを高密度エピタキシーウェーハ上に作製した後、選択領域接合ステップが行われる。図９に示す実施形態において、レーザリッジ、側壁のパッシベーション化および接触金属をオリジナルエピタキシャルウェーハ上に作製した後、ダイ拡張プロセスを行う。このプロセスフローは、例示目的のためのものであり、ダイ拡張プロセス前に処理することが可能なデバイスコンポーネントを限定することを意図するものではない。このワークフローの場合、さらなるステップをより高密度のエピタキシャルウェーハ上に行った後にダイ拡張プロセスが行われるため、コスト面において有利である可能性がある。このプロセスフローの詳細な概略図を図９に示す。
【０１４９】
本発明の別の実施形態において、接合メサのみの犠牲剥離層をエッチング除去するために、個々のＰＥＣアンダーカットエッチが各選択的接合ステップの後に用いられる。アンダーカットが施されるエピタキシャルダイは、下方にエッチングするだけで、制御され、現在の選択的接合ステップにおいて除去すべきメサの犠牲層を露出される。この実施形態の利点として、ＰＥＣエッチング速度を極めて粗く制御しさえすればよい点がある。その結果、さらなる処理ステップのコストおよびジオメトリ的制約に繋がる。
【０１５０】
本発明の別の実施形態において、接合層は、金属−金属、酸化物−酸化物、はんだ付け合金類、フォトレジスト、ポリマー、ワックスといった多様な接合対であり得る。
【０１５１】
本発明の別の実施形態において、犠牲領域は、ＰＥＣエッチングによって完全除去され、メサは、任意の残留欠陥ピラーによって所定位置にアンカー固定された状態になる。ＰＥＣエッチングの場合、再結合中心として機能する欠陥の周囲において無傷の材料が残ることが公知である。完全な犠牲エッチの後にメサを残留させるためのさらなる機構は、静的な力またはファンデルワールス力を含む。一実施形態において、アンダーカットプロセスは、犠牲層が完全に除去されないように制御される。材料の残りの薄いストライプにより、図７に示すようにデバイス層が基板へアンカー固定される。
【０１５２】
本発明の別の実施形態において、形成された犠牲領域露出メサをエッチングして、各エピタキシーダイの端部近隣において、より大型の領域（アンカー）を残留させる。接合金属は、移動させるべきエピタキシー領域上のみに配置される。その後、端部近隣のより大型の領域のみが部分的にアンダーカットされ、かつ移動させるべきエピタキシーダイが完全にアンダーカットされるように、選択的エッチを行う。ダイ端部において無傷の犠牲領域を設けることにより、選択領域接合ステップを通じて機械的な安定性が得られる。数ナノメートルの厚さしかアンダーカットされないため、このジオメトリは、標準的な接合プロセスと適合するはずである。選択領域接合ステップ後、エピタキシーおよびキャリアウェーハが機械的に分離され、その結果、接合金属領域と無傷の犠牲領域との間の弱い点が劈開する。このプロセスの例示的な概略図を図１０および図１１に示す。あるいは、機械的分離は、ソーイングによって実現され得る。一例として、ダイヤモンドソーブレードが用いられ得る。所望の数の繰り返しを完了した後、現行技術のレーザダイオードの製造手順をダイ拡張キャリアウェーハに適用することができる。
【０１５３】
別の実施形態において、アンカーが狭アンダーカット領域材料によって接続されるように、アンカーをアンダーカットダイの端部または側部に配置する。図１０は、この構成を「半島状」アンカーとして示す。狭接続材料３０４は、接合金属から離間しており、アンダーカット材料がダイ上ではなく接続材料において劈開するように設計される。これにより、ダイの幅全体を無傷のまま保持することができるという有利点が得られ、有利である。別の実施形態において、応力集中装置３０５として機能するフィーチャが接続材料へ付加され、接合金属を狭接続材料上へ伸長させる。この接合金属により、接続材料の大部分が強化される。これらのフィーチャの付加により、接続からの劈開発生に対する制御が増加する。これらのフィーチャは、三角形、円形、矩形または接続材料の幅狭化を可能にする任意の偏向であってもよいし、あるいは接続材料縁への凹型外形であってもよい。
【０１５４】
別の実施形態において、アンカーは、アンダーカット可能なように十分に横方向において小型であり得るが、保護コーティングを用いて、エッチング溶液がアンカー中の犠牲層にアクセスする事態を回避する。この実施形態は、移動させるべきダイの幅が大きい場合に有利である。保護されていないアンカーの場合、完全なアンダーカットを回避するために大型にする必要があるので、ダイ密度が低下し、エピタキシャル材料の利用犠牲層も低下する。
【０１５５】
別の実施形態において、アンカーは、ダイ端部に配置され、これらのアンカーは、全てのダイまたは複数のダイに接続する材料の連続的ストライプを形成する。この構成は、通常であれば材料利用率が低いウェーハまたはリソグラフィックマスクの縁部近傍の材料中に、アンカーをパターニングすることが可能であるため、有利である。その結果、大型のダイサイズの場合であってもパターン中心におけるデバイス材料の利用率を高く保持することが可能になる。
【０１５６】
別の実施形態において、アンカーは、エピタキシャルおよび基板材料に良好に付着するエッチング抵抗材料の領域を堆積させることにより、形成される。これらの領域は、レーザダイの一部と、エッチ時においてアンダーカットされない構造の一定部分とを被覆する。これらの領域は、レーザダイが完全にアンダーカットされた後にレーザダイが基板から外れる事態を回避するための機械的支持を提供できるように、連続的接続を形成する。例えば、犠牲領域が露出するように、長さ約１．２ｍｍおよび幅約４０マイクロメートルのレーザダイをエッチングする。その後、連続的接続が形成されるように、金属層をレーザダイ上部、レーザダイの側壁およびダイを包囲するエッチ領域の底部上に堆積させる。一例として、金属層は、良好な接着が得られるように約２０ｎｍのチタニウムを含み得、約５００ｎｍの金でキャップされ得るが、他の金属および厚さも選択可能である。エッチャントによる犠牲層へのアクセスが制限される金属アンカーの近傍領域において犠牲層がエッチングされるように、金属中にコーティングされるレーザダイ側壁の長さは、約１ｎｍ〜約４０ｎｍであり、上側厚さは、レーザダイの幅未満である。
【０１５７】
図１１ａ、図１１ｂおよび図１１ｃに示すような金属アンカーを用いた場合、エピタキシャルデバイス材料製のアンカーを用いた場合よりもいくつかの利点が得られる。第１に、ドナーエピタキシャルウェーハ上における移動可能なメサの密度がある。エピタキシャル材料製のアンカーは、選択的エッチによって完全にアンダーカットされないような十分に大型のものであるか、または保護層によって何らかの方法で保護する必要がある。移動されない大型フィーチャを設けることにより、１つ以上の寸法におけるメサ密度が低下する。金属アンカーを用いることが好適な理由として、アンカーがエッチングに対して抵抗性を有する材料製であるため、メサ密度に影響を与えない小さな寸法で構成することが可能である点がある。第２の利点として、活性領域をエッチ溶液から絶縁するための別個の保護層が不要になるため、メサ処理が簡単になる点がある。活性領域保護層が無くなることにより、必要なメサのサイズが低下しつつ、作製ステップ数が低減する。
【０１５８】
一実施例において、エッチによって犠牲層の下側の高濃度ｎ型ドープ層を露出させるように、先ずメサをパターニングされたマスクおよびエッチの堆積を介して生成する。高濃度ｎ型ドープ層を、１Ｅ１８〜１Ｅ２０ｃｍ−３のキャリア濃度でドープする。エピタキシャル成長時において高濃度ｎ型層を構造中に取り込ませて、陰極金属と、ｎ型クラッディングとの間に高度にオーミックであり、より低抵な抗電気接続を可能とする。メサの上部は、高濃度ｐ型ドープＧａＮ、ＩｎＧａＮまたはＡｌｌｎＧａＮ層からなるｐ接触層であり、陽極金属と、ｐ型クラッディングとの間にオーミックな低抵抗の電気接続を可能にする。ｐ接触金属は、Ｎｉ、Ｐｄ、Ｐｔ、Ａｇや他の金属のうち１つ以上であり得る。ｐ接触は、透明導電酸化物（ＴＣＯ）（例えば、ＺｎＯ）またはＣｄ、Ｍｇ、Ａｌ、Ｇａ、Ｉｎのうち１つ以上と合金化された酸化亜鉛を用いて形成してもよい。他の可能な透明導電性酸化物を挙げると、例えば酸化インジウムスズ（ＩＴＯ）および酸化ガリウムがある。ｐ接触金属またはＴＣＯは、メサのエッチングの前または後に堆積させることができる。その後、陰極金属スタックを堆積させる。この陰極金属スタックは、ｎ型材料に対して良好な電気接続を形成する金属の第１の層からなる。これは、Ｔｉ、ＡｌおよびＮｉなどを含む。陰極金属スタックは、特に接着促進のための金属層も含み得る。陰極スタック中の最終層は、Ａｎ、ＰｔまたはＰｄ、エッチ溶液中への電子の効率的移動を促進させる他の金属のうち１つ以上である。最も好適には、陰極金属は、最速のエッチング速度を可能にするＰｔである。特定の実施形態において、メサの上部上の厚い金の接合金属と、接合金属を陰極金属へ接続させる金属アンカーと、陰極金属スタックとが１つのステップで堆積される。このようにした場合、デバイス製造に必要なステップの数が低減するという利点が得られる。しかし、選択的エッチにおいて妥協が生じる。なぜならば、金は、メサ移動時において金属−金属熱圧縮接合を形成するための理想的な金属ではあるものの、白金に比べてあまり好適ではない陰極金属であるため、任意の所与の陰極領域におけるエッチング速度の低下を生じさせるためである。
【０１５９】
特定の実施形態において、陰極金属スタックは、金属アンカーの強度向上のための金属層も含む。例えば、陰極金属スタックは、陰極金属スタックへの接着向上およびｎ型クラッディングとの電気接続の向上のための１００ｎｍのＴｉからなり得る。その後、陰極金属スタックは、弾性率が金よりも４倍高いタングステン層を含み得る。タングステンを含有することにより、選択的エッチによるアンダーカット後にメサを保持するための充分な機械的支持を得るために必要な金の厚さが低減する。
【０１６０】
本発明の別の実施形態において、エピタキシャル層の剥離は、ＰＥＣエッチング以外の手段（例えば、レーザリフトオフ）によって達成される。
【０１６１】
別の実施形態において、アンカーは、金属、シリコン窒化物または選択的エッチに対して抵抗性を有するいくつかの他の材料から製造される。この実施形態の場合、部分的にアンダーカットされたアンカーに比べて有利である。アンカーがアンダーカットされていないため、横方向エッチングの範囲よりもずっと小型にすることができる。その結果、基板上のダイスをずっと高密度でパターニングすることが可能になる。
【０１６２】
実施形態において、レーザデバイスエピタキシー材料を製造して、デバイス層を含む基板上のアンダーカットメサの高密度アレイとする。このパターンピッチを、「第１のピッチ」と呼ぶ。第１のピッチは、基板上のエピタキシャル領域それぞれを作製するのに適した設計幅であることが多いが、より大型の不活性領域または接触領域を必要とすることが多い完成したレーザデバイスには大きさが不充分である。例えば、これらのメサは、約５ミクロン〜約３０ミクロンまたは〜約５０ミクロンの第１のピッチを有する。これらのメサそれぞれが「ダイ」となる。
【０１６３】
一例において、その後、これらのダイを第２のピッチでキャリアウェーハへ移動させる。キャリアウェーハ上の第２のピッチは、基板上の第１のピッチよりも大きい。一例において、第２のピッチは、各ダイがキャリアウェーハの一部と共にレーザデバイス（接触および他のコンポーネントを含む）となるように、ダイとともに構成される。例えば、第２のピッチは、約１００ミクロン〜約２００ミクロンまたは〜約３００ミクロンであるが、ハンドリングの容易さのために大型チップが所望される場合、約１〜２ｍｍ以上に大きくすることも可能である。例えば、キャリアがサブマウントとして用いられる場合、ピックアンドプレースプロセスおよびダイ取り付けプロセスを容易にするために、第２のピッチを約１ｍｍよりも大きくする必要がある。第２のダイピッチにより、機械的ハンドリングが容易になり、エピタキシーメサ間のキャリアウェーハ領域内に配置されたワイヤ接合パッドのための余地が得られ、その結果、より多数のレーザダイオードを所与のガリウムおよび窒素を含有する基板および被覆エピタキシー材料から製造することが可能になる。現行技術およびダイ拡張レーザダイオードの模式側面図を図１および図２ａ〜図２ｂに示す。レーザリッジ幅の典型的な寸法および機械的およびワイヤ接合検討事項に必要な幅は、それぞれ約１μｍ〜約３０μｍおよび約１００μｍ〜約３００μｍであり、本発明におけるガリウムおよび窒素を含有する基板および被覆エピタキシー材料の利用効率を、大幅に向上することができる。詳細には、本発明によれば、選択的領域接合プロセスを通じた基板ウェーハおよびエピタキシー材料の利用を高めて、オリジナルエピタキシーウェーハと比較して、キャリアウェーハ上においてダイピッチが増加するように、エピタキシー材料の個々のダイをキャリアウェーハへ移動させる。エピタキシー材料の配置構成により、ガリウムおよび窒素を含有する基板上に製造されることが多い、高価なガリウムおよび窒素を含有する基板および被覆エピタキシー材料をデバイスコンポーネントにおいて不要とし、より低コストのキャリアウェーハ上に製造することが可能になり、その結果、ガリウムおよび窒素を含有する基板および被覆エピタキシー材料の利用がより効率的になる。
【０１６４】
本発明の別の実施形態において、レーザファセットは、劈開プロセスによって生成される。適切なキャリアウェーハが選択された場合、キャリアウェーハを用いて、エピタキシー材料中に劈開面を規定することができる。その結果、劈開の歩留まり、品質、容易性および／または精度の向上が可能になる。
【０１６５】
本発明の別の実施形態において、レーザファセットは、エッチングされたファセットプロセスによって生成される。エッチングされたファセットの実施形態において、リソグラフィック的に規定されたミラーパターンが、ガリウムおよび窒素中にエッチされることでファセットを形成する。エッチングプロセスは、誘導結合プラズマエッチング（ＩＣＰ）、化学的促進イオンビームエッチング（ＣＡＩＢＥ）から選択されたドライエッチプロセスであり得、あるいは、反応性イオンエッチング（ＲＩＥ）エッチファセットプロセスをダイ拡張プロセスと組み合わせて用いて、劈開によるファセット形成を回避し、これにより歩留まりおよびファセット品質の向上が可能になる。
【０１６６】
本発明の別の実施形態において、レーザダイは、レーザリッジに対して平行な基板上のスペーシングを特徴付ける第３のピッチによっても特徴付けられる。第３のピッチは、レーザダイそれぞれをレーザデバイスとして製造する際に適した設計幅である場合が多い。例えば、長さ約１ｍｍのレーザキャビティを用いたレーザを含む基板は、約１．０５ｍｍ〜約２ｍｍの第３のピッチで製造されたレーザダイを持ち得るが、好適には第３のピッチは、レーザダイ上において作製されたレーザキャビティよりも長い約１０％未満である。
【０１６７】
一例において、その後、これらのダイを第２および第４のピッチでキャリアウェーハへ移動させる。第２のピッチは第１のピッチよりも大きく、第４のピッチは第３のピッチよりも大きい。レーザファセットは、上記したようなエッチングされたファセットプロセスによって生成される。第４のピッチの増加に起因してレーザダイ間の距離が増加すると、レーザファセットの前方の要素の統合が容易になる。一方、第２のダイピッチにより、機械的ハンドリングが容易になり、エピタキシ−メサ間のキャリアウェーハ領域内に配置されたワイヤ接合パッドのための余地が得られ、その結果、より多数のレーザダイオードを基板および被覆エピタキシー材料から製造することが可能になる。図１８は、キャリアウェーハ上の第２のおよび第４のピッチ双方を含む移動プロセスの概略図である。
【０１６８】
本発明の別の実施形態において、ダイ単一化は、キャリアウェーハの選択によって支援される劈開プロセスによって達成される。例えば、シリコンまたはＧａＡｓキャリアウェーハが選択された場合、劈開によるダイ単一化のために利用可能な簡便な立方晶の劈開面系ができる。この実施形態において、ダイ単一化はキャリアウェーハ材料領域のみにおいて発生するため、劈開をエピタキシー材料へ移動させる必要は無い。
【０１６９】
本発明の別の実施形態において、バーおよびダイの単一化は、ソーイングプロセスによって達成される。ソーイングは、良好に確立されたプロセスであり、ＬＥＤおよび他の半導体デバイスの単一化のために用いられる。例えば、ＤＩＳＣＯソーを用いることができる。ＤＩＳＣＯのダイシングソーは、複数の半導体ウェーハ（Ｓｉ、ＧａＡｓなど）、ガラス、セラミック、および他の多様な材料を、マイクロメートルの精度で切断する。
【０１７０】
本発明の別の実施形態において、上記プロセスフローのうちいずれかを、ウェーハタイリングと組み合わせて用いることができる。一例として、約７．５ｍｍ×約１８ｍｍの基板を約２インチのキャリアウェーハ上にタイリングして、上側処理および選択領域接合をさらなるコスト節減のために複数のエピタキシー基板上において並列に行うことができる。
【０１７１】
本発明の別の実施形態において、選択領域接合ステップの後、再度の平坦化および表面作製手順を通じて基板ウェーハを再生させる。エピタキシーウェーハは、任意の実際的な回数だけ再利用することが可能である。
【０１７２】
一実施例において、本発明は、所与のエピタキシャル表面領域から製造することが可能なガリウムおよび窒素を含有するレーザダイオードデバイスの数を増加させる方法を提供する。ガリウムおよび窒素を含有するエピタキシャル層は、ガリウムおよび窒素を含有する基板を被覆する。エピタキシャル材料は、少なくとも以下の層を含む：バンドギャップ選択的ＰＥＣエッチングを用いて選択的にエッチングすることが可能な犠牲領域、ｎ型クラッディング領域、ｎ型クラッディング領域を被覆する１つ以上の活性層を含む活性領域、および活性層領域を被覆するｐ型クラッディング領域。ガリウムおよび窒素を含有するエピタキシャル材料は、第１のダイピッチでパターニングされて、ダイとなる。ガリウムおよび窒素を含有するエピタキシャル材料からのダイは第１のピッチでキャリアウェーハへ移動されて、第２のダイピッチをキャリアウェーハ上に形成する。第２のダイピッチは、第１のダイピッチよりも大きい。
【０１７３】
一実施例において、各エピタキシャルダイは、幅約１μｍ〜約１０μｍまたは幅約１０ミクロン〜約５０ミクロンおよび長さ約５０〜約３０００μｍのピッチでエッチングされたメサである。一実施例において、キャリアウェーハ上の第２のダイピッチは、約１００ミクロン〜約２００ミクロンまたは約２００ミクロン〜約３００ミクロンである。一実施例において、キャリアウェーハ上の第２のダイピッチは、エピタキシーウェーハ上のダイピッチよりも約２倍〜約５０倍大きい。一実施例において、エピタキシャル移動後、半導体レーザデバイスがキャリアウェーハ上に作製される。一実施例において、半導体デバイスは、ＧａＮ、ＡＩＮ、ＩｎＮ、ＩｎＧａＮ、ＡｌＧａＮ、ＩｎＡｌＮおよび／またはＩｎＡｌＧａＮを含む。一例において、ガリウムおよび窒素を含有する材料は、極性ｃ面、ｍ面といった非極性面、または｛５０−５５｝、｛３０−３５｝、｛２０−２１｝、｛３０−３２｝、｛５０−５−１｝、｛３０−３−１｝、｛２０−２−１｝、｛３０−３−２｝といった半極性面上において、または＋／−１０°内においてｃ方向および／またはａ方向に向かってこれらの配向のオフカットにおいて成長される。一例において、１つまたは複数のレーザダイオードキャビティが、エピタキシャル材料の各ダイ上に製造される。一実施例において、エピタキシー材料を必要としないデバイスコンポーネントがエピタキシー間の空間内に配置される。
【０１７４】
本発明の別の実施形態において、キャリアウェーハは、別の半導体材料、金属材料またはセラミック材料である。いくつかの可能な候補を挙げると、シリコン、ガリウムヒ素、サファイア、炭化ケイ素、ダイヤモンド、窒化ガリウム、ＡｌＮ、多結晶ＡｌＮ、リン化インジウム、ゲルマニウム、石英、銅、金、銀、アルミニウム、ステンレススチールまたは鉄がある。
【０１７５】
ＴＯキャニスターのような普通のレーザパッケージにおいて、レーザデバイスは、パッケージの本体に間接的に取り付けられる。このパッケージそのものは、はんだ付けされるか、または他の方法で高熱伝導率が得られる方法でヒートシンクへ取り付けられる。パッケージに対するレーザダイオードの短絡を回避するため、サブマウントをレーザダイオード材料とパッケージとの間に設ける。サブマウントは、良好な熱伝導体でありかつ電気的絶縁体である材料の薄い層である。サブマウント材料としては、熱伝導率は高いが導電率が低いアルミニウム窒化物、サファイア（Ａ１２０３）、酸化ベリリウムおよび化学蒸着ダイヤモンドを挙げることができる。
【０１７６】
本発明の別の実施形態において、ＩＩＩ族窒化物と同様の熱拡張特性、高熱伝導率を有し、かつ標準的な半導体デバイスの製造プロセスに適合する大領域ウェーハとして利用可能なように、キャリアウェーハ材料を選択する。その後、キャリアウェーハを、レーザデバイスのためのサブマウントとして機能することを可能にする構造と共に処理する。いくつかの実施形態において、レーザデバイスのファセットは、レーザダイスを容易に劈開するキャリアウェーハに接合することにより、形成され得る。ファセットの意図する面が単結晶キャリアウェーハの容易劈開面と共面となるように、レーザダイスをアライメントさせることにより、上記したような機械的またはレーザスクライブを用いることが可能になり、キャリアウェーハ中の劈開を、レーザダイおよびキャリアウェーハパターンに対して適切に配置されるようにして、誘導および開始させることができる。閃亜鉛鉱、立方晶およびダイヤモンド格子結晶は、複数組の直角劈開面（例えば、[１１０]、[００１]など）と共に劈開キャリアに対して良好に機能する。キャリアウェーハを単一化して個々のダイにすることは、ソーまたは劈開によって達成可能である。単一化を、劈開を用いて行う場合、同じ劈開面および技術をファセット形成について述べたように用いることができる。この実施形態の場合、複数の利点がある。キャリアウェーハおよびサブマウントの機能を組み合わせることにより、パッケージングされたデバイスの構築に必要なコンポーネントおよび動作の数が低減し、これにより、最終レーザデバイスのコストが大幅に低下する。（例えば約１５０Ｋ／ｍＷを超える）高熱伝導率を有するキャリアウェーハを選択することにより、熱抵抗が低いキャリアウェーハの厚さ全体（例えば、＞約３００ミクロン）を利用することが可能になるため、キャリアウェーハの薄膜化が不要になる。本発明の別の実施形態において、バーおよびダイの単一化が、ソーイングプロセスによって達成される。ソーイングは、ＬＥＤおよび他の半導体デバイスの単一化に用いられる良好に確立されたプロセスである。
【０１７７】
一例において、ＳｉＣは、キャリアとしてもサブマウントとしても用いられる。ＳｉＣは、直径約１５０ｍｍまでのウェーハにおいて複数のベンダーから利用可能であり、結晶多形および不純物に応じて高熱伝導性は、約３６０〜４９０Ｗ／ｍＫである。図１２は、キャリアウェーハとしてもサブマウントとしても用いられるＳｉＣウェーハ４０２の断面の概略図である。レーザデバイス材料の移動の前に、レーザデバイスパッケージへ取り付けられるＳｉＣウェーハが接合層４０１と共に作製される。ＳｉＣウェーハの反対面は、薄い電気的絶縁層４０３、電気的導電性トレースおよびワイヤ接合パッド４０５および導電性接合媒体１０８と共に製造される。その後、レーザデバイス材料を上記したプロセスを介してキャリアへ移動させる。電気的分離層４０８は、標準的なリソグラフィックプロセスを用いてウェーハ上に製造され、電気接点およびワイヤ接合パッド４０７がレーザデバイスの上側に構成される。電気的分離層は、典型的にはレーザシステムの残りの部分に接地されたレーザパッケージまたはヒートシンクからレーザデバイスを確実に電気的に分離させるために重要である。パッシベーション層は、キャリアと、エピタキシャルダイとの間、またはパッケージまたはヒートシンクへ接合されたキャリアウェーハ側上に配置され得る。個々のダイスをＳｉＣウェーハから単一化し、パッケージングすることができる。ＳｉＣウェーハは、六方晶４Ｈおよび６Ｈおよび立方晶３Ｃなどの多数の結晶多形において利用可能である。高熱伝導率のＳｉＣにより、市販のＳｉＣウェーハを薄膜化無しにサブマウントとして用いることが可能になる。いくつかの実施形態において、絶縁層４０３は、ＳｉＣ基板４０２と、接合層４０１との間に配置される。これにより、ダイに電気的にアクセスするため、または図１５および図１７に示すように多数のダイのための共通電極として機能させるためにＳｉＣウェーハを用いることが可能になる。
【０１７８】
一実施形態において、ダイ間距離が横方向（すなわち、レーザリッジ方向に対して垂直方向）かつレーザキャビティに対して平行に拡張するように、レーザダイスをキャリアウェーハへ移動させる。これは、図１３に示すように、キャリアウェーハ上の接合パッドのスペーシングを基板上のレーザダイのスペーシングよりも大きなピッチで行うことにより、達成することができる。このような構成において劈開ファセットを用いることは技術的に可能であるが、エッチされたファセットの方がより実装が簡単なプロセスである点に留意されたい。これは、移動されたダイを全方向において有限の長さとする必要があるので、劈開ファセットは、劈開プロセス時において除去されるべきダイの前方の拡張領域となるためである。
【０１７９】
本発明の別の実施形態において、キャリアウェーハ上の各設計幅が複数のエピタキシャルウェーハからのダイスを含むように、複数のエピタキシャルウェーハからのレーザダイスをキャリアウェーハへ移動させる。ダイを複数のエピタキシャルウェーハから近接した間隔で移動させる場合、エピタキシャルウェーハ上の移動していないダイがキャリアウェーハへ既に移動したダイと、不用意に接触および接合しないことが重要である。これを達成するために、第１のエピタキシャルウェーハからのダイを、上記した方法を用いてキャリアウェーハへ移動させる。その後、第２の１組の接合パッドを、キャリアウェーハ上に堆積し、第２のパッドの接合表面が第１の１組の移動されたダイの上面よりも高くなるような厚さに構成される。これは、第２のエピタキシャルウェーハからのダイの接合のための適切な隙間が得られるようにして行われる。その後、異なる色、寸法、材料などのこのような差を含み得る第２の基板を用いて、第２の１組のダイをキャリアへ移動させる。最後に、レーザリッジを製造し、パッシベーション層を堆積させた後、各ダイスを個別に駆動させることを可能にする電気接続層を形成する。第１の基板および第２の基板から移動されたダイは、キャリアウェーハの第２のピッチよりも小さなピッチで間隔を空けて配置される。このプロセスは、任意の数の基板からのダイを移動させることと、各基板からのダイス毎の任意の数のレーザデバイスを移動させることとに用いることができる。
【０１８０】
いくつかの実施形態において、１つ以上のレーザストライプ領域に対応する複数のエピタキシャルメサダイスは、単一のキャリアウェーハへ移動され、相互の近隣に配置される。レーザダイオード領域および電気的接続領域を形成するための後続処理ステップの後、キャリアウェーハをダイシングして個々のレーザデバイスにする。個々のレーザデバイスは、マルチエミッタレーザデバイスを形成するためのレーザストライプ領域を含む複数のエピタキシャルメサ領域を含む。付近のエピタキシャルメサダイス領域は、好適には相互に１ミリメートル以内にあり、より好適には相互に約２００マイクロメートル以内にあり、最も好適には相互に約５０ミクロン以内にある。ダイ接合は、レーザキャビティおよびファセットが製造される際に出射レーザビームの光学軸が相互に約５°未満までアライメントされ、より好適には約１°未満までアライメントされ、最も好適には約０．５°までアライメントされるように、行われる。このようにすると、いくつかのレーザダイス上に製造されたレーザデバイスからのレーザ光を同じシステム要素（例えば、レンズ、光ファイバーケーブル）に結合するために必要な光学要素を、簡素化できるという利点が得られる。
【０１８１】
本発明のマルチエミッタレーザデバイスの一実施形態において、マルチエミッタレーザストライプ領域が実質的に類似の波長を出射するレーザバーが形成される。一例において、マルチエミッタレーザデバイスは、３５０〜４５０ｎｍの範囲、４５０〜５５０ｎｍの範囲、６００〜７００ｎｍの範囲、６００〜８００ｎｍの範囲、８００〜９００ｎｍの範囲、９００〜１０００ｎｍの範囲、１０００〜１３００ｎｍの範囲、または１３００〜１６００ｎｍの範囲で放出し得る。レーザバー構成において、デバイスは、極めて高出力が必要な用途に適している。例えば、マルチエミッタレーザデバイスは、５Ｗを超える光出力、５０Ｗを超える光出力、１００Ｗを超える光出力、５００Ｗを超える光出力、または１ｋＷを超える光出力を放出するように構成され得る。
【０１８２】
図３０は、本発明による高出力マルチエミッタレーザデバイスの一実施形態の概略的断面図である。ここで、複数のレーザストライプ１０３は、共通キャリア１０６上に配置された別個の隣接する移動されたエピタキシャルメサ領域内に形成される。一実施例において、複数のレーザストライプは、共通ｎ金属層１０１および共通ｐ金属層１０５を通じて電気的に接続され、絶縁層１０４によって分離され、その結果、並列電気トポロジーが得られる。隣接するエピタキシャルメサ領域内のレーザストライプ領域は、電気的に並列接続される。共通キャリアウェーハは導電性であるかまたは電気的に絶縁性であり得、あるいは、任意選択の絶縁層１０８を共通ｎ金属層の前にキャリアウェーハへ付加する。多重ストライプレーザの金属パッドへの電気接点は、共通ｎ金属層および共通ｐ金属層上それぞれの上の１つ以上の位置１０７において、ワイヤ接合を通じてまたは取り外し可能な接続（例えば、ポゴピン、ばねクリップなど）を介して行われ得る。
【０１８３】
別の実施形態において、隣接するエピタキシャルメサ領域内のレーザストライプ領域は、電気的に直列接続される。図３２は、本発明の直列接続実施形態の概略的断面図であり、ここで、共通キャリア５０６上に配置された移動された隣接するエピタキシャルメサ領域上に形成された複数のレーザストライプ１０３が、直列電気トポロジーにおいて電気的に接続される。共通キャリアウェーハを電気的に絶縁してもよいし、あるいは、任意選択の絶縁層１０８を共通ｎ金属層の前にキャリアウェーハへ付加してもよい。多重ストライプレーザの金属パッドへの電気接点は、共通ｎ金属層および共通ｐ金属層それぞれの上の１つ以上の位置１０７において、ワイヤ接合を通じて行われるかまたは取り外し可能な接続（例えば、ポゴピン、ばねクリップ）を介して行われる。
【０１８４】
図３６は、キャリアウェーハへの移動前のエピタキシャルウェーハ上の個々のレーザストライプと、ダイ移動後のキャリアウェーハ上の複数のレーザストライプ間の所望のスペーシングとの間の幾何学的関係の概略図である。単一のマルチストライプレーザ上の隣接するレーザストライプ間のピッチであるピッチ２は、エピタキシャルウェーハ上の隣接するレーザストライプ間のピッチであるピッチ１の整数倍Ｎでなくてはならず、ここで、Ｎ＞１である。共通キャリアウェーハ上の隣接する多重ストライプレーザ間のピッチであるピッチ３は、エピタキシャルウェーハ上の隣接するレーザストライプ間のピッチであるピッチ１のの整数倍Ｎでなくてはならず、ここで、Ｍ＞Ｎである。
【０１８５】
図３７は、選択領域接合プロセスの概略的な上面図であり、選択領域接合を介したダイ拡張プロセスにより得られたマルチストライプレーザを示す。オリジナルガリウムおよび窒素を含有するエピタキシャルウェーハ２０１は、エピタキシャル材料の個々のダイおよび処理を通じて規定された剥離層を有していた。個々のエピタキシャル材料ダイを参照符号２０２によって示し、ピッチ１で間隔を空けて配置される。円形のキャリアウェーハ２００は、パターニングされた接合パッド２０３によって作製された。これらの接合パッドは、ピッチ２において間隔を空けて配置される。ピッチ１の偶数倍は、選択された複数組のエピタキシャルダイを選択領域接合プロセスの各反復において接合することができるように、ピッチ１の偶数倍である。全エピタキシャルダイがキャリアウェーハ２０４へ移動されるまで、選択領域接合プロセスの反復を継続する。その後、キャリアウェーハをピッチ３で単一化し、その結果複数の多重ストライプレーザが得られる。ここで、ガリウムおよび窒素を含有するエピタキシー基板２０１を任意選択的に再利用のために作製することができる。
【０１８６】
高出力レーザシステムの最も高コストでありかつ複雑な特徴の１つとして、放出レーザストライプ領域からの出力のコリメートおよび結合に関連する光学結合および光学要素がある。本発明による主な利点として、共通光学要素を用いるだけ充分に近接しているかまたは既成の低コストの従来の光学素子に適合するピッチで設けられた隣接エピタキシャルメサ領域内に形成されたレーザストライプ領域を配置する点がある。図３８は、多重ストライプレーザ３０１が光学要素３０２の共有が可能なように充分に近密に間隔を空けて配置されて、多数の出力レーザ光ビーム３０３の光学結合を簡潔化でき、その結果レーザアレイの実行コストを低減することができる実施形態の概略図である。
【０１８７】
マルチエミッタレーザデバイスの実施例の別の実施例として、（６００〜７００ｎｍの波長および好適には６２０〜６７０ｎｍの波長で出射する）赤色出射ＡｌｌｎＧａＡｓＰレーザデバイスウェーハ、（５００〜６００ｎｍの波長および好適には５１０〜５５０ｎｍの波長で出射する）緑色出射ＧａＮレーザデバイスウェーハ、および（４００〜５００ｎｍの波長および好適には４３０〜４７０ｎｍの波長で出射する）青色出射ＧａＮレーザデバイスウェーハからのレーザダイを単一のキャリアウェーハへ移動させることができる。レーザキャビティ、ミラーおよび電気接点は、標準的なリソグラフィックプロセスを上記したものと同様の構造と共に用いてダイおよびキャリアウェーハ上において処理することができ、これにより、各ダイス上のレーザデバイスが個別にアドレス可能となり、別個に駆動することができる。ファセットは、ドライエッチプロセス（例えば、ＲＩＥ、ＩＣＰまたはＣＡＩＢＥ）を用いて、またはキャリアウェーハの劈開によって製造される。単一化後、その結果得られたレーザチップの有効エミッタサイズは、標準的なレーザダイオードデバイスと同様（すなわち、約２００ミクロン未満）であり、赤色−緑色−青色の混合を可能にする。このようなＲＧＢレーザチップにより、プロジェクションおよび表示用途のためのレーザ光源の設計および製造が大幅に簡素化される。レーザデバイスは全て、相互に密な間隔で配置され（すなわち、約１０〜１００ミクロン以内）、これにより、別個の光学要素（例えば、レンズ）を設ける必要性および全エミッタをシステム光学素子と共に別個にアライメントする必要性をどちらとも排除することにより、製造コストが低下する。
【０１８８】
別の実施形態において、複数のエピタキシャルウェーハからの複数のダイを、オーバーレイされたレーザダイと共に同じキャリアウェーハへ移動させる。図４３は、これを達成するプロセスにおける多様なステップにおけるキャリアウェーハの概略的断面図である。上記した方法を用いて、第１のエピタキシャルウェーハからのダイ５０２をキャリアウェーハ１０６へ移動させる。レーザリッジ、パッシベーション層１０４およびリッジ電気接点１０５がダイ上に製造される。その後、接合パッド５０３がリッジ電気接点上にオーバーレイした状態で堆積される。その後、異なる色、寸法、材料および他のこのような差のダイを含み得る第２の基板５０６を用いて、第２の１組のダイ５０７を第１の１組のダイと同じピッチでキャリアへ移動させる。その後、レーザリッジ、パッシベーション層およびリッジ電気接点を第２の１組のダイ上に製造することができる。ダイ接合およびレーザデバイス製造の後、図４２中の断面図に示すように任意の数のレーザダイおよびデバイスからなるマルチターミナルデバイスを効率的に生成するためのサイクルを実行することができる。
【０１８９】
一実施例として、図４４は、各ダイス上に作製されたレーザデバイスを独立的に動作させることが可能なように、同じ基板または異なる基板からの３つのダイスを個別に電気的にアドレス指定可能にする多様な方法を示す。図４４（Ａ）および図４４（Ｂ）は、キャリアウェーハ上の単一の反復単位（ここでは、「チップ」と呼ぶ）の平面図および断面図である。３つの導電性接合パッド６０２が、１つ以上の基板から接合ダイスのために提供される。これらの接合パッドは、導電性キャリアウェーハを介して共通電極へ電気的に接続される。共通電極は、サブマウント、ヒートシンク中へのはんだ付けのための接合パッドあるいは他の場合のシステム中への統合としても機能する。上側電気接点が堆積され、レーザダイスからチップのうちレーザダイスと接触していない領域内に配置されたワイヤ接合パッド６０３へと延長される。金属トレースおよびパッドが、絶縁層６０６によってキャリアウェーハから絶縁される。図４４（Ｃ）および図４４（Ｄ）は、底側電気接点がチップの前部上に堆積される導電性層６０４から構成されている類似のチップを示す。本例において、上側電気接点およびチップが絶縁層６０６によって相互に絶縁され、キャリアウェーハおよびチップ底部上の接合パッドのみが取り付けおよび良好な熱伝導率の提供の目的のために用いられる。図２６（Ｅ）および図２６（Ｆ）は、レーザダイスがその底部側上の共通電極へキャリアウェーハを介して接続された類似のチップを示す。この構成において、キャリアウェーハへの電気アクセスが、キャリアウェーハの底側ではなく上側ワイヤ接合パッド６０４を通じて行われる。
【０１９０】
一実施例として、図４６は、キャリアウェーハへ移動された類似の構成の複数のレーザダイスを示す。図４６（Ａ）は、レーザダイス８０１の移動後の１つのレーザチップの断面図である。本例において、レーザダイスは、境界８０８および８０９によりレーザチップよりも長くなる。電気接続層８０７（図４６（Ｂ）に示す）は、電気接続層の短絡を回避するための電気的絶縁層８０６と共に標準的なリソグラフィック技術により堆積される。レーザスクライブまたは機械的スクライブを上記したように用いて、劈開を開始させかつ誘導するスクライブマーク８１０を生成する。本図において、スクライブマークは、レーザスクライビングツールと共に形成された「スキップスクライブマーク」である。他の実施形態において、スクライブは、機械的に形成され得、スキップまたは連続的スクライビングを用いてキャリアウェーハの後側上に形成され得る。その後、レーザキャビティの前方ファセットおよび後方ファセットを同時に形成しつつ、レーザチップを劈開させて方向８０８に沿ってバーにする。その後、劈開、ソーイング、スルーウェーハレーザスクライビングまたは他のいくつかの類似の方法を用いてこれらのレーザチップを方向８０９に沿って単一化する。
【０１９１】
一実施形態において、複数のレーザダイスを、絶縁材料からなりかつおよび金属充填貫通ビアを含むキャリアウェーハへ接合する。図４５は、この構成の概略図である。レーザダイスの下側の貫通ビアを薄い絶縁層７０５によりダイスから電気的に絶縁させる。標準的なリソグラフィック技術を用いて堆積およびパターニングされた類似の１組の導電性層および絶縁層を介して電気接点を構成する。この実施形態により、熱検討事項がそれほど重要ではない低出力部分のための表面取り付けプロセスを介してパッケージへ取り付けることが可能なチップを生成することが可能になり、その結果、レーザチップをプリント回路基板上に直接集積することが可能になる。
【０１９２】
いくつかの実施形態において、複数のレーザダイを単一のキャリアウェーハへ移動させ、相互に密接させて配置する。密接したダイスは好適には、相互に１ミリメートル以内にあり、より好適には相互に２００マイクロメートル以内にあり、最も好適には相互に５０ミクロン以内にある。ダイの接合については、また、レーザキャビティおよびファセットの製造の際に出射レーザビームの光学軸が５°未満、より好適には１°未満、最も好適には０．５°未満で相互にアライメントされるように行われる。このようにすることで、いくつかのレーザダイス上に作製されたレーザデバイスからのレーザ光を同じシステム要素（例えば、ＭＥＭＳミラーアレイ、光ファイバーケーブル）中に結合させるために必要な光学要素を簡素化できる利点が得られる。
【０１９３】
一実施例として、レーザスペックルは、表面上に投射されたレーザスポットの輝度の空間的変動を発生させる現象である。レーザ光はコヒーレントであるため、プロジェクションスクリーンなどの粗い表面から反射した場合、スクリーン表面の高さの変化が、空間的に変動する増強および減衰する干渉がレーザ光中に発生し得る。このような特性は、レーザ光の直接的投射によって形成された画像の画像品質が低下する、レーザベースプロジェクターのようなシステムにおいては望ましくない。いくつかのレーザデバイスを組み合わせて単一源とすることにより、レーザスペックルを低減させることができる。このようにすることは、レーザのスペクトル幅が狭い単一のモードデバイスにおいて特に有利である。類似の波長（すなわち、５０ｎｍと大きい波長差および１ｎｍと小さい波長差）を放出するいくつかのレーザデバイスを、キャリアウェーハ上の同じレーザチップへ移動させることができる。レーザダイを異なる基板から移動させ、キャリアウェーハ上において近接して（１０〜１００ミクロン以内に）配置することができるため、レーザデバイス（単一のレーザエミッタと同様に機能するレーザチップ）を保持しつつ、移動されたダイの波長が所望の量だけが異なるように、基板を選択することができる。例えば、６個のレーザダイからなるＲＧＢチップを作製することができる。ダイのうち２個は、ピーク波長５１５および５２５ｎｍにおいて緑色光を発光するレーザである。ダイのうち２個は、ピーク波長６４５および６５５ｎｍにおいて赤色光を発光するレーザである。当業者にとって公知のように、波長対の選択は、赤色レーザ対、緑色レーザ対および青色レーザ対それぞれの外観の色を変化させかつスペックル低減量も変化させ、また波長の分離増加によりレーザスペックルの低減増加に繋がるように、行われる。
【０１９４】
一実施例として、赤色出射ＡｌｌｎＧａＡｓＰレーザデバイスウェーハ、緑色発光ＧａＮレーザデバイスウェーハおよび青色発光ＧａＮレーザデバイスウェーハからのレーザダイを単一のキャリアウェーハへ移動させることができる。各ダイス上のレーザデバイスが個別にアドレス可能でありかつ別個に駆動可能なように、上記において図４０および図４１に記載および図示したものと同様の構造の標準的なリソグラフィックプロセスを用いて、レーザキャビティ、ミラーおよび電気接点をダイおよびキャリアウェーハ上において処理することができる。ファセットは、ドライエッチプロセス（例えば、ＲＩＥ、ＴＣＰまたはＣＡＪＢＥ）またはキャリアウェーハの劈開によって製造される。単一化後、その結果得られたレーザチップは、標準的なレーザダイオードデバイス（すなわち、２００ミクロン未満）に類似の有効なエミッタサイズを有し、赤色−緑色−青色の色混合を可能にする。各色のための複数のレーザダイを複数の基板から移動させて、各色のスペックルの処理が可能になる。このようなＲＧＢレーザチップにより、投映およびディスプレイ用途のためのレーザ光源の設計および作製が大幅に簡素化される。レーザデバイスは近接している（すなわち、１０〜１００ミクロン以内）ため、必要な光学素子も小型になる。レーザデバイスは全て相互にアライメントされるため、全エミッタをシステム光学素子と別個に整列させる必要が無くなるため、製造コストが低下する。
【０１９５】
この種の赤色、緑色および青色光を放出する光電子工学デバイスの一実施例を、レーザダイについて図４０中に示す。このＲＧＢレーザチップは、複数の異なる材料から構成され得るキャリアウェーハ３１０からなる。キャリアへ接合されているのは、３つのレーザダイ３１６である。これら３つのレーザダイ３１６それぞれの内部には、単一のレーザデバイス構造が製造されている。レーザダイは、キャリアｐ側へ下方に接合され、接合パッドは、共通ｐ電極３１４を形成する。電気的なパッシベーション層（例えば、二酸化ケイ素、シリコン窒化物など）を、リソグラフィックプロセスを用いて選択的に堆積させ、別個のｎ電極３５５、３１２および３５３をその後堆積させる。図４０は、単一化後の単一のレーザチップを示すが、接合プロセスの性質に起因して、多数のレーザチップを任意のサイズのキャリアウェーハ上に並列的に製造することができる。キャリアウェーハ材料の選択は、用途によって異なる。レーザデバイスの光出力が低い（１００ｍＷ未満である）いくつかの実施形態において、大直径かつ低コストのＳｉウェーハが利用可能であるため、Ｓｉがキャリアウェーハとして選択され得る。放出出力が大きい（例えば、１Ｗを超え）かつ高効率の確保のためにデバイスの熱抵抗を低く保持する必要がある実施形態において、ＳｉＣの熱抵抗は高いため、ＳｉＣが適切なキャリアウェーハ材料となる。
【０１９６】
いくつかの実施形態において、光電子工学ダイを相互に部分的または全体的にオーバーレイするように接合することにより、ＲＧＢレーザまたはＳＬＥＤチップが形成される。このような構成をレーザダイについて図４１に示す。ここで、リッジ側電気接点は、次のレーザダイのための接合層の一部または全体も形成する。二酸化ケイ素などのパッシベーション層を設けることにより、シリコン窒化物など電流をリッジのみを通過させることが可能になる。このレーザチップ構成は、レーザデバイス間の電流マッチング無しに、マルチターミナルデバイスとして動作させることが可能である。この構成の場合、レーザリッジを極めて密な間隔を空けて横方向に配置することが可能であり、また、図４０中ではリッジは重複していないが、リッジが相互に重複している構成などの他の構成も可能であるため、有利である。例えば、低出力のデバイスが幅２ミクロンのリッジであり、リソグラフィックプロセスの横方向アライメントが５ミクロン公差である場合、エミッタを、１６ミクロン未満の全横方向距離または典型的なＧａＮレーザダイのおよそ１０％に広げることが可能である。エピダイ厚さが２ミクロンであり接合層厚さが１ミクロンである同じ低出力デバイスにおいて、ＲＧＢエミッタの垂直範囲は、全体で僅か８ミクロンである。最上側ダイから熱抽出を効率的に行うことは困難であるため、この構成が高出力部分に用いられる可能性は低い。
【０１９７】
本発明の実施形態によれば、レーザデバイスを従来の製造方法と比較して極めて低コストで製造することを容易にする。図１４は、従来のレーザダイオード製造プロセスにおけるプロセスフローおよび材料投入を示す。基板を設ける。この基板上に、レーザデバイスをエピタキシャル的に成長させる。その後、ウェーハを両側（すなわち、前面側および背面側）にエピタキシャル処理して、レーザダイオードリッジおよび電気接点を生成する。その後、ウェーハを薄くして、劈開を容易にする。この薄くするプロセスによって基板のうち大部分が消費され、スラリーとなる。その後、薄くされたウェーハをレーザリッジに対して垂直方向に劈開させて、前方ファセットおよび後方ファセットを生成し、その後、その結果得られたレーザデバイスの直線アレイまたは「バー」に対して品質保証目的のための試験を行うことができ、レーザ用途に応じて高屈折率または反射防止コーティングでコーティングするために複数のバーをスタックすることができる。最後に、レーザデバイスをバーから単一化させ、サブマウントへ取り付け、これにより、ダイを載置するための電気的絶縁プラットフォームが得られ、レーザデバイスの基板側への電気アクセスが得られ、また、レーザパッケージングまたはヒートシンクへはんだ付けされるかまたは他の場合、接着される。
【０１９８】
従来のワークフローにおいては、レーザデバイスは、レーザリッジのサイズによってではなくデバイスのハンドリングおよび電気的接続に必要な材料の領域によって決定される密度でエピタキシャルウェーハ上において処理される。その結果、特に、小型になりがちな市販のＧａＮ基板上のウェーハ毎のデバイス数は少数であるため、デバイスあたりの処理コストが比較的高くなる。さらに、レーザデバイスの単一化後、連続的なピックアンドプレースプロセスに続く接合プロセスを２回行う必要がある；１回目はレーザダイをサブマウントへ接合するため、２回目はサブマウントをレーザパッケージへ接合するためである。
【０１９９】
本発明によって可能となる向上した作製プロセスを図１５に示す。基板が設けられる。この基板は、バージン基板であってもよいし、あるいは既に使用された後に再生されたものであってもよい。エピタキシャル層を基板上に成長させ、処理して移動のためにダイにする。ダイは基板上よりも大きなピッチでキャリアへ接合することが可能であるため、基板上に作製することが可能なダイ数が極めて多数になる。その結果、ダイあたりの処理コストが低下する。図１６は、多様な寸法の基板上で処理することが可能なデバイス数を示す。リッジ長さを１ｍｍとするものとすると、リッジ間のピッチは約５０〜約３０００ミクロンの範囲で変動する。実際には、ダイはワイヤ接合をハンドリングおよび支持できるだけの充分な大きさを持つ必要があるため、ピッチを約１００〜１５０ミクロンよりもはるかに小さくすることはできない。一例として、直径１インチの基板上において、標準的なワークフローを用いて、約５５０ミクロンのオーダーのダイピッチでおよそ３４００個のデバイスを構成することができる。このエピ移動プロセスダイピッチは、約５０ミクロン以下まで縮小させ得、ダイ幅はレーザリッジ幅によって決定される。一例として、直径１インチの基板の場合、エピ移動ワークフローを用いて、約５０ミクロンのオーダーのダイピッチで１００００個を超えるダイを、ウェーハ毎に構成することができる。これにより、プロセスにおけるダイあたりのコストおよびエピタキシャルプロセスおよび基板あたりのコストが低減する。
【０２００】
ダイがキャリアウェーハへ移動されると、一定の割合のダイが各接合ステップにおいて移動される。この割合は、基板上のダイのピッチの相対的サイズ（すなわち、第１のピッチ）およびキャリア上のピッチ（すなわち、第２のピッチ）によって決定される。図１７は、直径１００ｍｍの円形のキャリアウェーハ上の小型基板の接合構成のいくつかの例を示す。これは、キャリアウェーハ全体にダイが装着されていない接合構成の一実施例であるが、キャリアをより完全に充填することが可能である。例えば、基板の限定された領域からのダイをキャリア縁部において接合することができ、基板の未接合領域はキャリア縁部から延びる。別の例として、キャリアは、メサに部分的に装着され得、その後、第２の１組の接合パッドを第１の１組の接合パッドよりも厚いキャリア上にパターニングすることができ、これにより、オリジナル接合間の非占有位置で接合のためのクリアランスが提供される。
【０２０１】
これにより、処理コストにも良い影響が得られる。図１８は、直径１００ｍｍのキャリアウェーハへ移動させることが可能なデバイス数の表を示す。基板上のダイピッチは約５０ミクロンであり、キャリア上のダイピッチ（すなわち、第２のピッチ）は変化すると仮定する。第２のピッチが１５０ミクロンであるとき、直径１インチのウェーハから移動されたときの直径１００ｍｍのキャリア上において並列的に処理することが可能なデバイス数はおよそ３００００個であるとことが分かる。これは、直径１インチの基板上において約１５０ミクロンのピッチで処理することが可能なデバイス数よりも１０倍も高い。本例において、第２のピッチは第１のピッチよりも約３倍も大きいため、基板からキャリアへの移動を３回行うことが可能になる。本例において、１つよりも多くの基板からのダイ全てをキャリアへ移動させることができる。いくつかの実施形態において、第２のピッチは約１ｍｍ以上であるため、キャリア上において利用可能な位置よりも多数回の移動が必要になる。別の実施形態において、第１のピッチおよび第２のピッチは、接合対象の基板上において利用可能な位置数も、基板上のメサ数に等しい。
【０２０２】
キャリアウェーハにダイを装着した後、ウェーハレベル処理を用いてダイをレーザデバイス中に作製することができる。例えば、多数の実施形態において、接合媒体およびダイの全厚さは約１０ミクロン未満であるため、標準的なフォトレジスト、フォトレジスト分配技術および接触および投影リソグラフィツールおよび技術を用いてウェーハをパターニングすることができる。フィーチャのアスペクト比は、蒸着装置、スパッタおよびＣＶＤ堆積ツールを用いた、例えば金属層および誘電体層といった薄膜の堆積に適合する。いくつかの実施形態において、エポキシがレーザダイおよびキャリアチップをオーバーレイして分配されている間に前方ファセットを厚い誘電体層で保護し、これにより、レーザデバイスが封入され、性能劣化の原因となり得る汚染物質および環境要素を密封する。その後、ここで、真のチップスケールレーザパッケージが標準的な半導体製造技術および装置を用いてウェーハレベル上に製造され、キャリアウェーハから単一化された後、レーザ光システム中へ据え付ける準備が整う。
【０２０３】
さらに、ラップ仕上げ、研磨および化学機械的研磨のうち１つ以上の組み合わせを用いてエピレディ状態に再調整することにより、基板のリサイクルが可能になる。基板リサイクルにおいては、移動プロセスから残留しているウェーハ高さの変動を全て除去することが必要になる。この除去は、ウェーハ表面を研磨スラリーによりラップ仕上げすることにより、達成される。研磨媒体は、シリカ、アルミナ、炭化ケイ素またはダイヤモンドのうち１つ以上である。先ず、粒子サイズを徐々に小さくしながら用いてウェーハ表面の平坦化させた後、初期除去プロセスに起因して発生した結晶の表面下損傷を除去する。初期粒子サイズとしては、先ず約１〜１０ミクロンの範囲のものを用いた後、約０．１〜１００ミクロンのものを用いる。最終ステップは化学機械的研磨（ＣＭＰ）であり、典型的には水溶液中に懸濁されたコロイドシリカを含む。このＣＭＰステップにより、典型的には低密度の結晶欠陥および低ＲＭＳ（＜約１０ｎｍ）の粗さによって特徴付けられる「エピレディ」表面が回復する。最終清浄ステップは、残留スラリー除去のための界面活性剤の使用および汚染物質除去のための洗浄剤の使用（例えば、酸性溶液（例えばＨＣｌ：ＨＮＯ３、ＨＦ）および溶媒（例えば、イソプロパノール、メタノールおよびアセトン）への暴露を含み得る。我々は、厚さの大幅変更無く基板１０回を超えた回数だけリサイクルすることが可能であると推定する。いくつかの実施形態において、エピタキシャル層は、厚いバッファを含む。これらの厚いバッファは、その後リサイクルプロセスによって除去されて、基板の正味の厚さは不変となる。
【０２０４】
一例として、処理および材料コストについての基本的な仮定（例えば、基板リサイクルを１０回行い、大領域（すなわち、２ｃｍ２を超える）Ｇａ基板が利用可能である）を用いれば、）ダイを４．５ｃｍ２ＧａＮ基板から２００ｍｍＳｉＣキャリアへ移動させることにより、コストが光ワットあたり＄０．５０を下回る青色発光ＧａＮベースレーザデバイスを、光ワットあたり＄０．１０にまで低減することが可能であることを示すことができる。この価格は、現行技術の発光ダイオードに対して高い競争力を持ち、一般照明などのＬＥＤなどの現行の市場にレーザ光源を広く浸透させることを可能にする。
【０２０５】
一実施例において、本発明は、固体照明源から期待される高エネルギー効率および長寿命の利点を維持しつつＬＥＤ源を超える光源輝度レベルを生成することが可能な、高効率の低コスト青色レーザダイオードおよび高密度波長変換器の集積型のアレイに基づいた集積型の低コストレーザベース光源を開示する。さらに、ＬＥＤ製品を超える製品性能を提供する、集積型で低コストのレーザベース光源に基づいた照明システムが開示される。
【０２０６】
一実施例において、我々は、単位立体角あたりの光密度として定義される、光源輝度に起因して従来のＧａＮベース固体照明光源および製品が制限されることを見出した。光学的概念であるエテンデュという検討事項について、光学アセンブリにおいて輝度を増加させることができないことが周知であり、そのため、照明システムの輝度または強度は光源輝度によって限定される。ＧａＮＬＥＤ光源の場合、入力電力密度の上昇と共にエネルギー効率が急低下する「ドループ」として周知の現象がある。ＬＥＤ（自然発光）とレーザダイオード（刺激発光）との間においてはキャリア再結合機構において差違があるため、この効率ドループ現象はＧａＮレーザダイオードにおいてはみられない。これを図４０中に示す。図４０において、ＧａＮベースＬＥＤおよびレーザダイオードについてエネルギー変換効率を模式的に示す。高出力密度で動作した場合、レーザダイオードは、ＬＥＤよりもずっと高い変換効率を達成することができることが明らかである。さらに、ＬＥＤからの光発光パターンはデバイス表面上において等方性である一方、レーザダイオードの場合、良好に規定されたコヒーレントビーム中の微細な放出ファセットから光が放出される。レーザダイオードの放出領域は数倍も小さいため、光源輝度がＬＥＤよりも数倍高くなる。この光源輝度における利点は、光学系（例えば、電球または器具）を通じて維持することができ、これにより、レーザダイオードの固有の利点が得られる。
【０２０７】
一実施例において、以下、蛍光体などの波長変換材料の簡単な概要について、レーザダイオードを参照しつつ説明する。ＬＥＤの場合、蛍光体の大きさはＬＥＤ源と同様またはそれ以上である。レーザダイオードモジュールの場合、蛍光体サイズは、ダイサイズから独立しており、いくつかのレーザダイオード源からポンプすることができる。ＬＥＤの場合、蛍光体は、円形のダイ上またはその周囲に配置される。熱放散は、小さいかまたはＬＥＤダイを通じて直接行われる。レーザダイオードの場合、蛍光体はダイに隣接しているかまたはダイから離隔位置にあるため、良好なヒートシンクになることができ、高い入力電力密度が可能になる。ＬＥＤの場合、蛍光体はＬＥＤダイ中へ再度発光するため、効率／コスト間のトレードオフが大きくなる。レーザダイオードモジュールの場合、蛍光体環境を個別に調整することが可能であるため、追加コストをほとんど費やさずに高効率が可能になる。レーザダイオードモジュールのための蛍光体最適化は、透明度の高い非散乱性のセラミック蛍光プレートを含み得る。温度感度の低下は、ドーピングレベルによって決定することができる。セラミック蛍光体の背面側に反射器を付加することにより、損失を低減することができる。蛍光体は、インカプリングの増加および後方反射の低減が可能なよう形状に形成することができる。もちろん、さらなる変更例、改変例などがあり得る。
【０２０８】
一実施例において、本発明は、１つ以上の低コストレーザダイオードと、１つ以上の波長変換要素と、レーザダイオードと波長変換要素との間の電気および熱接続を提供する共通基板とを含むレーザベース光モジュールを提供する。一例において、低コストレーザダイオードは、Ａｌ、ＩｎＮ、ＩｎＧａＮ、ＡｌＧａＮ、ＩｎＡｌＧａＮ、ＡｌＩｎＧａＮ、その組み合わせなどを含むエピタキシャル材料から構成される。一例において、低コストレーザダイオードの発光波長は、例えば２００ｎｍ〜５２０ｎｍの範囲内である。
【０２０９】
一実施例において、低コストレーザダイオードの好適な発光波長は、４４０ｎｍ〜４６０ｎｍの範囲内である。一例において、波長変換要素は蛍光材料である。一例において、波長変換要素は、ガーネットホスト材料およびドーピング要素を含む蛍光体である。一例において、波長変換要素は、イットリウムアルミニウム、ガーネットホスト材料および希土類ドーピング要素などを含む蛍光体である。一例において、波長変換要素は、Ｃｅ、Ｎｄ、Ｅｒ、Ｙｂ、Ｈｏ、Ｔｍ、ＤｙおよびＳｍ、その組み合わせなどのうち１つ以上から選択された希土類ドーピング要素を含む蛍光体である。一例において、波長変換要素は高密度蛍光要素である。一例において、波長変換要素は、密度が高純度ホスト結晶の９０％を超える高密度蛍光要素である。
【０２１０】
一実施例において、１つ以上の低コストレーザダイオードから放出された光は、波長変換要素によって部分的に変換される。一実施例において、波長変換要素内で生成され放出された部分的に変換された光は、外観が白色である色ポイントを与える。
【０２１１】
一実施例において、白色光の色ポイントは、プランクの黒体上に配置される。一例において、白色光の色ポイントは、プランクの黒体の位置で０．０１０未満のｄｕ‘ｖ’内に配置される。一実施例において、白色光の色ポイントは好適には、プランクの黒体の位置から０．０３未満のｄｕ‘ｖ’内に配置される。
【０２１２】
一実施例において、共通基板は、熱伝導率が１００Ｗ／ｍ−Ｋを超える固体材料である。一実施例において、共通基板は好適には、熱伝導率が２００Ｗ／ｍ−Ｋを超える固体材料である。一実施例において、共通基板は好適には、熱伝導率が４００Ｗ／ｍ−Ｋを超える固体材料である。一実施例において、共通基板は好適には、電気抵抗率がｌ×１０＾６ｏｈｍ−ｃｍを超える電気絶縁体を含む固体材料である。一例において、共通基板は好適には、電気ｌ×１０＾６ｏｈｍ−ｃｍを提供する薄膜材料を含む固体材料である。一実施例において、共通基板は、Ａｌ２Ｏ３、ＡｌＮ、ＳｉＣ、ＢｅＯおよびダイヤモンドのうち１つ以上から選択される。一実施例において、共通基板は好適には結晶ＳｉＣを含む。一例において、共通基板は好適には、Ｓｉ３Ｎ４の薄膜が上面上に堆積された結晶ＳｉＣを含む。一実施例において、共通基板は、１つ以上の低コストレーザダイオード間の導電性接続を提供する金属トレースを含む。一例において、共通基板は、１つ以上の低コストレーザダイオードと共通基板との間に熱伝導接続を提供する金属トレースを含む。
【０２１３】
一実施例において、１つ以上の低コストレーザダイオードは、共通基板上の金属トレースへはんだ材料により取り付けられる。一実施例において、１つ以上の低コストレーザダイオードは、好適にはＡｕＳｎ、ＡｇＣｕＳｎ、ＰｂＳｎまたはＩｎのうち１つ以上から選択されたはんだ材料により、共通基板上の金属トレースへ取り付けられる。
【０２１４】
一実施例において、波長変換材料は、共通基板上の金属トレースへはんだ材料により取り付けられる。一例において、波長変換材料は、好適にはＡｕＳｎ、ＡｇＣｕＳｎ、ＰｂＳｎまたはＩｎのうち１つ以上から選択されたはんだ材料により、共通基板上の金属トレースへ取り付けられる。
【０２１５】
一実施例において、低コストレーザダイオードおよび波長変換材料のうち１つ以上が、好適にはＡｕＳｎ、ＡｇＣｕＳｎ、ＰｂＳｎまたはＩｎのうち１つ以上から選択された類似のはんだ材料により、共通基板上の金属トレースへ取り付けられる。一例において、２つ以上の低コストレーザダイオードが、電気的に直列に配置されたダイオードにより、共通基板へ取り付けられる。一実施例において、波長変換要素は、波長変換要素と、共通基板上の金属トレースへの熱伝導性接続との間に介在する光反射材料を含む。
【０２１６】
一実施例において、波長変換要素と、共通基板上の金属トレースへの熱伝導性接続との間に介在する光反射材料は、５０％を超える反射値を有する。
【０２１７】
一実施例において、波長変換要素と、共通基板上の金属トレースへの熱伝導性接続との間に介在する光反射材料は、８０％を超える反射値を有する。一実施例において、波長変換要素と、共通基板上の金属トレースへの熱伝導性接続との間に介在する光反射材料は、９０％を超える反射値を有する。一実施例において、光ビーム成形要素は、低コストレーザダイオードと波長変換要素との間に配置される。
【０２１８】
一実施例において、波長変換要素は、１つ以上の低コストレーザダイオードそれぞれに対してアライメントされた幾何学的構造を含む。一実施例において、波長変換要素は、共通基板および１つ以上の低コストレーザダイオードに対して垂直な縁部の主要部位上に光反射材料をさらに含み、低コストレーザダイオードそれぞれに対してアライメントされた幾何学的構造は、光反射材料を含まない。一実施例において、共通基板は、光学的に透明である。一実施例において、波長変換要素は、透明な共通基板へ部分的に取り付けられる。一実施例において、波長変換光は、共通基板を通じて方向付けられる。一実施例において、波長変換器は、少なくとも上面上に光反射材料を含む。一実施例において、１つ以上の低コストレーザダイオードおよび波長変換要素は、周囲環境への露出を低減するための密封要素内に含まれる。一実施例において、１つ以上の低コストレーザダイオードおよび波長変換要素は、周囲環境への露出を低減するための密封要素内に含まれる。
【０２１９】
一実施例において、少なくともレーザベース光モジュールを含む固体照明要素は、ビーム成形要素を有する。一実施例において、ビーム成形要素が提供する光ビームにおいて、出射光のうち８０％を超える部分が、３０°の放出角度以内に含まれる。一実施例において、ビーム成形要素が提供する光ビームにおいて、出射光のうち８０％を超える部分は好適には、１０°の放出角度以内に含まれる。一実施例において、この形態は、既存のＭＲ、ＰＡＲおよびＡＲｌｌｌランプに共通して受容される標準的な形状およびサイズ内にある。一実施例において、固体照明要素は、レーザベース光モジュールを電気的に励起する集積型の電子電源をさらに含む。一実施例において、固体照明要素は、共通して受容される基準内の入力電力を用いた集積型の電子電源をさらに含む。もちろん、他の変更例、改変例などもあり得る。
【０２２０】
本明細書中用いられるように、用語「ＧａＮ基板」は、ＧａＮ、ＩｎＧａＮ、ＡｌＧａＮを含むＩＩＩ族窒化物材料、または他のＩＩＩ族含有合金、または出発材料として再利用される組成と関連付けられる。このような出発材料は、極性ＧａＮ基板を含む（すなわち、最大領域表面が名目的に（ｈｋ１）面であり、ｈ＝ｋ＝Ｑであり、１は非ゼロである基板）。
【０２２１】
本明細書中用いられるように、用語「基板」は、ＧａＮ基板と、ＧａＮ、ＩｎＧａＮ、ＡｌＧａＮまたは他のＩＩＩ族含有合金または出発材料として再利用される組成を表面上にエピタキシャル的に成長させることが可能な基板の両方に付随される。このような基板としては、例えばＳｉＣ、サファイア、シリコンおよびゲルマニウムを挙げることができる。基板は、ＧａＡｓ、ＡｌＡｓ、ＩｎＡｓ、ＧａＰ、Ａ１Ｐ、ＩｎＰまたは出発材料として再利用される他の類似のＩＩＩ族含有合金または組成を表面上にエピタキシャル的に成長させることが可能な基板も指す。このような基板としては、例えばＧａＡｓ、ＧａＰ、ＧｅおよびＳｉを挙げることができる。
【０２２２】
本明細書中用いられる、用語「キャリア」または「キャリアウェーハ」は、エピタキシャルデバイス材料の移動先となるウェーハを指す。キャリアは、単一の材料によって構成してもよいし、あるいは単一の結晶または多結晶によって構成してもよい。キャリアは、複数の材料の複合材料であってもよい。例えば、キャリアは、標準的な寸法のシリコンウェーハであってもよいし、あるいは多結晶ＡＩＮによって構成してもよい。
【０２２３】
本明細書中用いられる、用語「サブマウント」は、パッケージング、ヒートシンクへの接合および電気接点を促進するためにレーザデバイスが接合される材料対象を指す。サブマウントは、基板、キャリアウェーハおよびパッケージまたはヒートシンクと別個である。
【０２２４】
図示のように、本デバイスは、適切なパッケージ中に封入され得る。このようなパッケージは、ＴＯ−３８およびＴＯ−５６ヘッダなどを含み得る。ＴＯ−９または光ファイバー結合が必要であり、さらに非標準的なパッケージングが用いられるフラットパックといった、他の適切なパッケージ設計および方法も存在し得る。特定の実施形態において、本デバイスは、コパッケージング構成で実行され得る。
【０２２５】
他の実施形態において、本レーザデバイスは、多様な用途において構成することができる。このような用途を挙げると、レーザディスプレイ、計測、通信、ヘルスケアおよび外科手術、情報技術などがある。一実施例として、本レーザデバイスは、米国仮出願番号第６１／１８２，１０５号（出願日：２００９年５月２９日）および米国仮出願番号第６１／１８２，１０６号（出願日：２００９年５月２９日）への優先権を主張する米国出願号第１２／７８９，３０３号（出願日：２０１０年５月２７日）に記載のようなレーザディスプレイ中に設けられ得る。同文献それぞれは、参照として本明細書に含まれる。
【０２２６】
上記において特定の実施形態について詳細に述べたが、多様な改変例、別の構成例および均等物が用いられ得る。一実施例として、パッケージングしてデバイスは、上記した要素および本明細書外のものの任意の組み合わせを含み得る。本明細書中で用いられるように、用語「基板」は、バルク基板を意味する場合もあれば、例えば、ガリウムおよび窒素含有エピタキシャル領域、またはｎ型ＧａＮなどの機能領域、組み合わせといった被覆成長構造を含んでもよい。さらに、これらの例において、垂直構成における２つの導波路構造を例示しているが、例えば、他の角度および偏光といった変更例があり得る。
【先行技術文献】
【非特許文献】
【０２２７】
1. Holder, C, Speck, j. S., DenBaars, S. P., Nakamura, S. & Feezell, D. Demonstration of Nonpolar GaN-Based Vertical-Cavity Surface- Emitting Lasers. Appl. Phys. Express 5, 092104 (2012).
2. Tamboli, A. Photoelectrochemical etching of gallium nitride for high quality optical devices. (2009). at http:/7aclsabs.haiTard.edu/abs/2009PhDT 68T.
3. Yang, B. MICROM ACHINI G OF GaN USING PHOTOELECTROCHEMICAL ETCHING. (2005).
4. Sink, R. Cieaved-Facet Group-Ill Nitride Lasers. (2000). at 
http:／／siliconphotonicsxce.ucsb.edu／sites／default／files／publicati Cleaved-Faced Group- Ill Nitride Lasers.PDF.
5. Bowers, J., Sink, R. & Denbaars, S. Method for making cleaved facets for lasers fabricated with gallium nitride and other noncubic materials. US Pat. 5,985,687 (1999). at http:／Avww.google.corn／patents?hl=en&lr=&vid= USPA I 598368 I &id =no8XAAAAEBAJ&oi=fnd& dq=Method+for+making+cleaved+facets+for+lasers+ fabricatcd+with+gallium+nitric+and+other+noncubic+materials&printsec=abstract
6. Holder, C. O., Feezell, D. F., Denbaars, S. P. & Nakamura, S. Method for the reuse of gallium nitride epitaxial substrates. (2012).
7. Hjort,K. Jour. Micromech. Microeng. 6 (1996) 370-375. 
【図１】
0006783659.tif 000002
【図２ａ】
0006783659.tif 000003
【図２ｂ】
0006783659.tif 000004
【図３ａ】
0006783659.tif 000005
【図３ｂ】
0006783659.tif 000006
【図４】
0006783659.tif 000007
【図５】
0006783659.tif 000008
【図６】
0006783659.tif 000009
【図７】
0006783659.tif 000010
【図８】
0006783659.tif 000011
【図９】
0006783659.tif 000012
【図１０ａ】
0006783659.tif 000013
【図１０ｂ】
0006783659.tif 000014
【図１１ａ】
0006783659.tif 000015
【図１１ｂ】
0006783659.tif 000016
【図１１ｃ】
0006783659.tif 000017
【図１２】
0006783659.tif 000018
【図１３】
0006783659.tif 000019
【図１４】
0006783659.tif 000020
【図１５】
0006783659.tif 000021
【図１６】
0006783659.tif 000022
【図１７】
0006783659.tif 000023
【図１８】
0006783659.tif 000024
【図１９】
0006783659.tif 000025
【図２０】
0006783659.tif 000026
【図２１】
0006783659.tif 000027
【図２２】
0006783659.tif 000028
【図２３】
0006783659.tif 000029
【図２４】
0006783659.tif 000030
【図２５】
0006783659.tif 000031
【図２６】
0006783659.tif 000032
【図２７】
0006783659.tif 000033
【図２８】
0006783659.tif 000034
【図２９】
0006783659.tif 000035
【図３０】
0006783659.tif 000036
【図３１】
0006783659.tif 000037
【図３２】
0006783659.tif 000038
【図３３】
0006783659.tif 000039
【図３４】
0006783659.tif 000040
【図３５】
0006783659.tif 000041
【図３６】
0006783659.tif 000042
【図３７】
0006783659.tif 000043
【図３８】
0006783659.tif 000044
【図３９】
0006783659.tif 000045
【図４０】
0006783659.tif 000046
【図４１】
0006783659.tif 000047
【図４２】
0006783659.tif 000048
【図４３】
0006783659.tif 000049
【図４４】
0006783659.tif 000050
【図４５】
0006783659.tif 000051
【図４６】
0006783659.tif 000052
【図４７】
0006783659.tif 000053
【図４８】
0006783659.tif 000054
【図４９】
0006783659.tif 000055
【図５０】
0006783659.tif 000056
【図５１】
0006783659.tif 000057
【図５２】
0006783659.tif 000058
【図５３】
0006783659.tif 000059
【図５４】
0006783659.tif 000060